(57)【要約】【課題】輝度寿命に優れる発光素子の製造に有用なブロック共重合体を提供する。【解決手段】末端基と、末端基に結合するブロックと、末端基に結合しないブロックとを含み、末端基、末端基に結合するブロック及び末端基に結合しないブロックからなる群より選ばれる少なくとも１つが、燐光発光性化合物から１個以上の水素原子を取り除いた基を含み、末端基に結合しないブロックが式（Ｘ）及び式（Ｚ）で表される構成単位からなる群より選ばれる少なくとも２種の構成単位を含み、末端基に結合しないブロック中の式（Ｘ）及び式（Ｚ）で表される構成単位の合計個数をそれぞれＸＩ及びＺＩとし、末端基に結合するブロック中の式（Ｘ）及び式（Ｚ）で表される構成単位の合計個数をそれぞれＸＩＩ及びＺＩＩとするとき、式（ｉ）：ＸＩ＞ＸＩＩ、式（ｉｉ）：ＺＩ＞ＺＩＩ及び式（ｉｉｉ）：ＸＩ＋ＺＩ＞ＸＩＩ＋ＺＩＩの少なくとも１つを満たすブロック共重合体が提供される。【選択図】なし【特許請求の範囲】
【請求項１】
末端基と、前記末端基に結合するブロックと、前記末端基に結合しないブロックと、を含み、
前記末端基、前記末端基に結合するブロック及び前記末端基に結合しないブロックからなる群より選ばれる少なくとも１つが、燐光発光性化合物から１個以上の水素原子を取り除いた基を含み、
前記末端基に結合しないブロックが、下記式（Ｘ）で表される構成単位及び下記式（Ｚ）で表される構成単位からなる群より選ばれる少なくとも２種の構成単位を含み、
前記末端基に結合しないブロック中の前記式（Ｘ）で表される構成単位の合計個数及び前記式（Ｚ）で表される構成単位の合計個数をそれぞれＸＩ及びＺＩとし、前記末端基に結合するブロック中の前記式（Ｘ）で表される構成単位の合計個数及び前記式（Ｚ）で表される構成単位の合計個数をそれぞれＸＩＩ及びＺＩＩとするとき、下記式（ｉ）〜（ｉｉｉ）の少なくとも１つを満たす、ブロック共重合体。
ＸＩ＞ＸＩＩ                （ｉ）
ＺＩ＞ＺＩＩ                （ｉｉ）
ＸＩ＋ＺＩ＞ＸＩＩ＋ＺＩＩ    （ｉｉｉ）
【化１】
2019194318.tif 000126
［式中、
ａＸ１及びａＸ２は、それぞれ独立に、０以上１０以下の整数を表す。
ＡｒＸ１及びＡｒＸ３は、それぞれ独立に、アリーレン基又は２価の複素環基を表し、これらの基は置換基を有していてもよい。
ＡｒＸ２及びＡｒＸ４は、それぞれ独立に、アリーレン基、２価の複素環基、又は、少なくとも１種のアリーレン基と少なくとも１種の２価の複素環基とが直接結合した２価の基を表し、これらの基は置換基を有していてもよい。ＡｒＸ２が複数存在する場合、それらは同一であってもよく異なっていてもよい。ＡｒＸ４が複数存在する場合、それらは同一であってもよく異なっていてもよい。
ＲＸ１、ＲＸ２及びＲＸ３は、それぞれ独立に、水素原子、アルキル基、シクロアルキル基、アリール基又は１価の複素環基を表し、これらの基は置換基を有していてもよい。ＲＸ２が複数存在する場合、それらは同一であってもよく異なっていてもよい。ＲＸ３が複数存在する場合、それらは同一であってもよく異なっていてもよい。］
【化２】
2019194318.tif 000127
［式中、ＡｒＺは、２価の複素環基、又は、少なくとも１種のアリーレン基と少なくとも１種の２価の複素環基とが直接結合した２価の基を表し、これらの基は置換基を有していてもよい。］
【請求項２】
前記末端基に結合するブロックが、下記式（Ｙ）で表される構成単位を含む、請求項１に記載のブロック共重合体。
【化３】
2019194318.tif 000128
［式中、ＡｒＹ１は、置換基を有していてもよいアリーレン基を表す。］
【請求項３】
前記燐光発光性化合物が、下記式（１）で表される燐光発光性化合物である、請求項１又は２に記載のブロック共重合体。
【化４】
2019194318.tif 000129
［式中、
Ｍは、ルテニウム原子、ロジウム原子、パラジウム原子、イリジウム原子又は白金原子を表す。
ｎ１は１以上の整数を表し、ｎ２は０以上の整数を表す。但し、Ｍがルテニウム原子、ロジウム原子又はイリジウム原子の場合、ｎ１＋ｎ２は３であり、Ｍがパラジウム原子又は白金原子の場合、ｎ１＋ｎ２は２である。
Ｅ１及びＥ２は、それぞれ独立に、炭素原子又は窒素原子を表す。但し、Ｅ１及びＥ２の少なくとも一方は炭素原子である。Ｅ１が複数存在する場合、それらはそれぞれ同一であってもよく異なっていてもよい。Ｅ２が複数存在する場合、それらはそれぞれ同一であってもよく異なっていてもよい。
環Ｌ１は、置換基を有していてもよい芳香族複素環を表す。前記置換基が複数存在する場合、互いに結合して、それぞれが結合する原子とともに環を形成していてもよい。環Ｌ１が複数存在する場合、それらは同一であってもよく異なっていてもよい。
環Ｌ２は、芳香族炭化水素環又は芳香族複素環を表し、これらの環は置換基を有していてもよい。前記置換基が複数存在する場合、互いに結合して、それぞれが結合する原子とともに環を形成していてもよい。環Ｌ２が複数存在する場合、それらは同一であってもよく異なっていてもよい。
環Ｌ１が有していてもよい置換基と環Ｌ２が有していてもよい置換基とは、互いに結合して、それぞれが結合する原子とともに環を形成していてもよい。
Ａ１−Ｇ１−Ａ２は、アニオン性の２座配位子を表す。Ａ１及びＡ２は、それぞれ独立に、炭素原子、酸素原子又は窒素原子を表し、これらの原子は環を構成する原子であってもよい。Ｇ１は、単結合、又は、Ａ１及びＡ２とともに２座配位子を構成する原子団を表す。Ａ１−Ｇ１−Ａ２が複数存在する場合、それらは同一であってもよく異なっていてもよい。］
【請求項４】
前記燐光発光性化合物から１個以上の水素原子を取り除いた基が、下記式（１Ｂ）で表される末端基、下記式（２Ｂ）で表される構成単位、下記式（３Ｂ）で表される構成単位又は下記式（４Ｂ）で表される構成単位として、前記末端基、前記末端基に結合するブロック及び前記末端基に結合しないブロックからなる群より選ばれる少なくとも１つに含まれる、請求項３に記載のブロック共重合体。
【化５】
2019194318.tif 000130
［式中、
Ｍ１Ｂは、前記式（１）で表される燐光発光性化合物から１個の水素原子を取り除いた基を表す。
ＬＣは、酸素原子、硫黄原子、−Ｎ（ＲＡ）−、−Ｃ（ＲＢ）２−、−Ｃ（ＲＢ）＝Ｃ（ＲＢ）−、−Ｃ≡Ｃ−、アリーレン基又は２価の複素環基を表し、これらの基は置換基を有していてもよい。ＲＡは、水素原子、アルキル基、シクロアルキル基、アリール基又は１価の複素環基を表し、これらの基は置換基を有していてもよい。ＲＢは、水素原子、アルキル基、シクロアルキル基、アルコキシ基、シクロアルコキシ基、アリール基又は１価の複素環基を表し、これらの基は置換基を有していてもよい。複数存在するＲＢは、同一であってもよく異なっていてもよく、互いに結合して、それぞれが結合する炭素原子とともに環を形成していてもよい。ＬＣが複数存在する場合、それらは同一であってもよく異なっていてもよい。
ｎｃ１は０以上１０以下の整数を表す。］
【化６】
2019194318.tif 000131
［式中、
Ｍ１Ｂは前記と同じ意味を表す。
Ｌｄ及びＬｅは、それぞれ独立に、酸素原子、硫黄原子、−Ｎ（ＲＡ）−、−Ｃ（ＲＢ）２−、−Ｃ（ＲＢ）＝Ｃ（ＲＢ）−、−Ｃ≡Ｃ−、アリーレン基又は２価の複素環基を表し、これらの基は置換基を有していてもよい。ＲＡ及びＲＢは、前記と同じ意味を表す。Ｌｄが複数存在する場合、それらは同一であってもよく異なっていてもよい。Ｌｅが複数存在する場合、それらは同一であってもよく異なっていてもよい。
ｎｄ１及びｎｅ１は、それぞれ独立に、０以上１０以下の整数を表す。複数存在するｎｄ１は、同一であってもよく異なっていてもよい。
Ａｒ１Ｍは、芳香族炭化水素基又は複素環基を表し、これらの基は置換基を有していてもよい。］
【化７】
2019194318.tif 000132
［式中、
Ｌｄ及びｎｄ１は、前記と同じ意味を表す。
Ｍ２Ｂは、前記式（１）で表される燐光発光性化合物から２個の水素原子を取り除いた基を表す。］
【化８】
2019194318.tif 000133
［式中、
Ｌｄ及びｎｄ１は、前記と同じ意味を表す。
Ｍ３Ｂは、前記式（１）で表される燐光発光性化合物から３個の水素原子を取り除いた基を表す。］
【請求項５】
前記式（１）で表される燐光発光性化合物が、下記式（１−Ａ）で表される燐光発光性化合物である、請求項３又は４に記載のブロック共重合体。
【化９】
2019194318.tif 000134
［式中、
Ｍ、ｎ１、ｎ２、Ｅ１及びＡ１−Ｇ１−Ａ２は、前記と同じ意味を表す。
環Ｌ１Ａは、ピリジン環、ジアザベンゼン環、アザナフタレン環、ジアザナフタレン環、トリアゾール環又はジアゾール環を表し、これらの環は置換基を有していてもよい。該置換基が複数存在する場合、互いに結合して、それぞれが結合する原子とともに環を形成していてもよい。環Ｌ１Ａが複数存在する場合、それらは同一であってもよく異なっていてもよい。
Ｅ２１Ａ、Ｅ２２Ａ、Ｅ２３Ａ及びＥ２４Ａは、それぞれ独立に、窒素原子又は炭素原子を表す。Ｅ２１Ａ、Ｅ２２Ａ、Ｅ２３Ａ及びＥ２４Ａが複数存在する場合、それらはそれぞれ同一であってもよく異なっていてもよい。Ｅ２１Ａが窒素原子の場合、Ｒ２１Ａは存在しない。Ｅ２２Ａが窒素原子の場合、Ｒ２２Ａは存在しない。Ｅ２３Ａが窒素原子の場合、Ｒ２３Ａは存在しない。Ｅ２４Ａが窒素原子の場合、Ｒ２４Ａは存在しない。
Ｒ２１Ａ、Ｒ２２Ａ、Ｒ２３Ａ及びＲ２４Ａは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。Ｒ２１Ａ、Ｒ２２Ａ、Ｒ２３Ａ及びＲ２４Ａが複数存在する場合、それらはそれぞれ同一であってもよく異なっていてもよい。Ｒ２１ＡとＲ２２Ａ、Ｒ２２ＡとＲ２３Ａ、Ｒ２３ＡとＲ２４Ａ、及び、環Ｌ１Ａが有していてもよい置換基とＲ２１Ａは、それぞれ結合して、それぞれが結合する原子とともに環を形成していてもよい。
環Ｌ２Ａは、ベンゼン環、ピリジン環又はジアザベンゼン環を表す。］
【請求項６】
前記式（Ｚ）で表される構成単位が、下記式（Ｚ’）で表される構成単位である、請求項１〜５のいずれか一項に記載のブロック共重合体。
【化１０】
2019194318.tif 000135
［式中、ＡｒＺ’は、環構成原子として二重結合を有する窒素原子を含む２価の含窒素複素環基、又は、少なくとも１種のアリーレン基と少なくとも１種の前記２価の含窒素複素環基とが直接結合した２価の基を表し、これらの基は置換基を有していてもよい。］
【請求項７】
前記末端基に結合するブロックが、前記式（Ｘ）で表される構成単位及び前記式（Ｚ）で表される構成単位を含まない、請求項１〜６のいずれか一項に記載のブロック共重合体。
【請求項８】
前記末端基と、前記末端基に結合するブロックと、前記末端基に結合しないブロックと、前記末端基に結合するブロックと、前記末端基と、をこの順に含む、請求項１〜７のいずれか一項に記載のブロック共重合体。
【請求項９】
請求項１〜８のいずれか一項に記載のブロック共重合体と、
正孔輸送材料、正孔注入材料、電子輸送材料、電子注入材料、発光材料、酸化防止剤及び溶媒からなる群より選ばれる少なくとも１種と、
を含有する、組成物。
【請求項１０】
末端基と、前記末端基に結合するブロックと、前記末端基に結合しないブロックと、を含むブロック共重合体、及び、燐光発光性化合物を含有し、
前記末端基に結合しないブロックが、下記式（Ｘ）で表される構成単位及び下記式（Ｚ）で表される構成単位からなる群より選ばれる少なくとも２種の構成単位を含み、
前記末端基に結合しないブロック中の前記式（Ｘ）で表される構成単位の合計個数及び前記式（Ｚ）で表される構成単位の合計個数をそれぞれＸＶＩ及びＺＶＩとし、前記末端基に結合するブロック中の前記式（Ｘ）で表される構成単位の合計個数及び前記式（Ｚ）で表される構成単位の合計個数をそれぞれＸＶＩＩ及びＺＶＩＩとするとき、下記式（ｉｖ）〜（ｖｉ）の少なくとも１つを満たす、組成物。
ＸＶＩ＞ＸＶＩＩ                （ｉｖ）
ＺＶＩ＞ＺＶＩＩ                （ｖ）
ＸＶＩ＋ＺＶＩ＞ＸＶＩＩ＋ＺＶＩＩ  （ｖｉ）
【化１１】
2019194318.tif 000136
［式中、
ａＸ１及びａＸ２は、それぞれ独立に、０以上１０以下の整数を表す。
ＡｒＸ１及びＡｒＸ３は、それぞれ独立に、アリーレン基又は２価の複素環基を表し、これらの基は置換基を有していてもよい。
ＡｒＸ２及びＡｒＸ４は、それぞれ独立に、アリーレン基、２価の複素環基、又は、少なくとも１種のアリーレン基と少なくとも１種の２価の複素環基とが直接結合した２価の基を表し、これらの基は置換基を有していてもよい。ＡｒＸ２が複数存在する場合、それらは同一であってもよく異なっていてもよい。ＡｒＸ４が複数存在する場合、それらは同一であってもよく異なっていてもよい。
ＲＸ１、ＲＸ２及びＲＸ３は、それぞれ独立に、水素原子、アルキル基、シクロアルキル基、アリール基又は１価の複素環基を表し、これらの基は置換基を有していてもよい。ＲＸ２が複数存在する場合、それらは同一であってもよく異なっていてもよい。ＲＸ３が複数存在する場合、それらは同一であってもよく異なっていてもよい。］
【化１２】
2019194318.tif 000137
［式中、ＡｒＺは、２価の複素環基、又は、少なくとも１種のアリーレン基と少なくとも１種の２価の複素環基とが直接結合した２価の基を表し、これらの基は置換基を有していてもよい。］
【請求項１１】
前記燐光発光性化合物が、下記式（１）で表される燐光発光性化合物である、請求項１０に記載の組成物。
【化１３】
2019194318.tif 000138
［式中、
Ｍは、ルテニウム原子、ロジウム原子、パラジウム原子、イリジウム原子又は白金原子を表す。
ｎ１は１以上の整数を表し、ｎ２は０以上の整数を表す。但し、Ｍがルテニウム原子、ロジウム原子又はイリジウム原子の場合、ｎ１＋ｎ２は３であり、Ｍがパラジウム原子又は白金原子の場合、ｎ１＋ｎ２は２である。
Ｅ１及びＥ２は、それぞれ独立に、炭素原子又は窒素原子を表す。但し、Ｅ１及びＥ２の少なくとも一方は炭素原子である。Ｅ１が複数存在する場合、それらはそれぞれ同一であってもよく異なっていてもよい。Ｅ２が複数存在する場合、それらはそれぞれ同一であってもよく異なっていてもよい。
環Ｌ１は、置換基を有していてもよい芳香族複素環を表す。前記置換基が複数存在する場合、互いに結合して、それぞれが結合する原子とともに環を形成していてもよい。環Ｌ１が複数存在する場合、それらは同一であってもよく異なっていてもよい。
環Ｌ２は、芳香族炭化水素環又は芳香族複素環を表し、これらの環は置換基を有していてもよい。前記置換基が複数存在する場合、互いに結合して、それぞれが結合する原子とともに環を形成していてもよい。環Ｌ２が複数存在する場合、それらは同一であってもよく異なっていてもよい。
環Ｌ１が有していてもよい置換基と環Ｌ２が有していてもよい置換基とは、互いに結合して、それぞれが結合する原子とともに環を形成していてもよい。
Ａ１−Ｇ１−Ａ２は、アニオン性の２座配位子を表す。Ａ１及びＡ２は、それぞれ独立に、炭素原子、酸素原子又は窒素原子を表し、これらの原子は環を構成する原子であってもよい。Ｇ１は、単結合、又は、Ａ１及びＡ２とともに２座配位子を構成する原子団を表す。Ａ１−Ｇ１−Ａ２が複数存在する場合、それらは同一であってもよく異なっていてもよい。］
【請求項１２】
前記式（１）で表される燐光発光性化合物が、下記式（１−Ａ）で表される燐光発光性化合物である、請求項１１に記載の組成物。
【化１４】
2019194318.tif 000139
［式中、
Ｍ、ｎ１、ｎ２、Ｅ１及びＡ１−Ｇ１−Ａ２は、前記と同じ意味を表す。
環Ｌ１Ａは、ピリジン環、ジアザベンゼン環、アザナフタレン環、ジアザナフタレン環、トリアゾール環又はジアゾール環を表し、これらの環は置換基を有していてもよい。該置換基が複数存在する場合、互いに結合して、それぞれが結合する原子とともに環を形成していてもよい。環Ｌ１Ａが複数存在する場合、それらは同一であってもよく異なっていてもよい。
Ｅ２１Ａ、Ｅ２２Ａ、Ｅ２３Ａ及びＥ２４Ａは、それぞれ独立に、窒素原子又は炭素原子を表す。Ｅ２１Ａ、Ｅ２２Ａ、Ｅ２３Ａ及びＥ２４Ａが複数存在する場合、それらはそれぞれ同一であってもよく異なっていてもよい。Ｅ２１Ａが窒素原子の場合、Ｒ２１Ａは存在しない。Ｅ２２Ａが窒素原子の場合、Ｒ２２Ａは存在しない。Ｅ２３Ａが窒素原子の場合、Ｒ２３Ａは存在しない。Ｅ２４Ａが窒素原子の場合、Ｒ２４Ａは存在しない。
Ｒ２１Ａ、Ｒ２２Ａ、Ｒ２３Ａ及びＲ２４Ａは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。Ｒ２１Ａ、Ｒ２２Ａ、Ｒ２３Ａ及びＲ２４Ａが複数存在する場合、それらはそれぞれ同一であってもよく異なっていてもよい。Ｒ２１ＡとＲ２２Ａ、Ｒ２２ＡとＲ２３Ａ、Ｒ２３ＡとＲ２４Ａ、及び、環Ｌ１Ａが有していてもよい置換基とＲ２１Ａは、それぞれ結合して、それぞれが結合する原子とともに環を形成していてもよい。
環Ｌ２Ａは、ベンゼン環、ピリジン環又はジアザベンゼン環を表す。］
【請求項１３】
前記ブロック共重合体が、前記末端基と、前記末端基に結合するブロックと、前記末端基に結合しないブロックと、前記末端基に結合するブロックと、前記末端基と、をこの順に含む、請求項１０〜１２のいずれか一項に記載の組成物。
【請求項１４】
末端基と、前記末端基に結合するブロックと、前記末端基に結合しないブロックと、を含み、
前記末端基に結合しないブロックが、下記式（Ｘ）で表される構成単位及び下記式（Ｚ’）で表される構成単位からなる群より選ばれる少なくとも２種の構成単位を含み、
前記末端基に結合しないブロック中の前記式（Ｘ）で表される構成単位の合計個数及び前記式（Ｚ’）で表される構成単位の合計個数をそれぞれＸＸＩ及びＺＸＩとし、前記末端基に結合するブロック中の前記式（Ｘ）で表される構成単位の合計個数及び前記式（Ｚ’）で表される構成単位の合計個数をそれぞれＸＸＩＩ及びＺＸＩＩとするとき、下記式（ｖｉｉ）〜（ｉｘ）の少なくとも１つを満たす、ブロック共重合体。
ＸＸＩ＞ＸＸＩＩ                （ｖｉｉ）
ＺＸＩ＞ＺＸＩＩ                （ｖｉｉｉ）
ＸＸＩ＋ＺＸＩ＞ＸＸＩＩ＋ＺＸＩＩ  （ｉｘ）
【化１５】
2019194318.tif 000140
［式中、
ａＸ１及びａＸ２は、それぞれ独立に、０以上１０以下の整数を表す。
ＡｒＸ１及びＡｒＸ３は、それぞれ独立に、アリーレン基又は２価の複素環基を表し、これらの基は置換基を有していてもよい。
ＡｒＸ２及びＡｒＸ４は、それぞれ独立に、アリーレン基、２価の複素環基、又は、少なくとも１種のアリーレン基と少なくとも１種の２価の複素環基とが直接結合した２価の基を表し、これらの基は置換基を有していてもよい。ＡｒＸ２が複数存在する場合、それらは同一であってもよく異なっていてもよい。ＡｒＸ４が複数存在する場合、それらは同一であってもよく異なっていてもよい。
ＲＸ１、ＲＸ２及びＲＸ３は、それぞれ独立に、水素原子、アルキル基、シクロアルキル基、アリール基又は１価の複素環基を表し、これらの基は置換基を有していてもよい。ＲＸ２が複数存在する場合、それらは同一であってもよく異なっていてもよい。ＲＸ３が複数存在する場合、それらは同一であってもよく異なっていてもよい。］
【化１６】
2019194318.tif 000141
［式中、ＡｒＺ’は、環構成原子として二重結合を有する窒素原子を含む２価の含窒素複素環基、又は、少なくとも１種のアリーレン基と少なくとも１種の前記２価の含窒素複素環基とが直接結合した２価の基を表し、これらの基は置換基を有していてもよい。］
【請求項１５】
前記末端基と、前記末端基に結合するブロックと、前記末端基に結合しないブロックと、前記末端基に結合するブロックと、前記末端基と、をこの順に含む、請求項１４に記載のブロック共重合体。
【請求項１６】
請求項１〜８、１４及び１５のいずれか一項に記載のブロック共重合体、又は、請求項１０〜１３のいずれか一項に記載の組成物を含有する発光素子。
【発明の詳細な説明】
【技術分野】
【０００１】
本発明は、ブロック共重合体及び組成物、並びにそれらを用いた発光素子に関する。
【背景技術】
【０００２】
有機エレクトロルミネッセンス素子等の発光素子は、ディスプレイ、照明等の用途に好適に使用することが可能である。発光素子の発光層に用いられる材料として、例えば、特開２０１３−１３１９９５号公報（特許文献１）には、トリアジン骨格を有する構成単位及び燐光発光性構成単位を含む高分子化合物、並びに、トリアジン骨格を有する構成単位を含む高分子化合物及び燐光発光性化合物を含有する組成物が記載されている。
【先行技術文献】
【特許文献】
【０００３】
【特許文献１】特開２０１３−１３１９９５号公報
【発明の概要】
【発明が解決しようとする課題】
【０００４】
しかし、前記高分子化合物又は組成物を用いて製造した発光素子の輝度寿命は、必ずしも十分ではない。
そこで、本発明の目的は、輝度寿命に優れる発光素子の製造に有用なブロック共重合体又は組成物を提供することにある。
【課題を解決するための手段】
【０００５】
本発明は、以下に示すブロック共重合体、組成物及び発光素子を提供する。
［１］  末端基と、前記末端基に結合するブロックと、前記末端基に結合しないブロックと、を含み、
前記末端基、前記末端基に結合するブロック及び前記末端基に結合しないブロックからなる群より選ばれる少なくとも１つが、燐光発光性化合物から１個以上の水素原子を取り除いた基を含み、
前記末端基に結合しないブロックが、下記式（Ｘ）で表される構成単位及び下記式（Ｚ）で表される構成単位からなる群より選ばれる少なくとも２種の構成単位を含み、
前記末端基に結合しないブロック中の前記式（Ｘ）で表される構成単位の合計個数及び前記式（Ｚ）で表される構成単位の合計個数をそれぞれＸＩ及びＺＩとし、前記末端基に結合するブロック中の前記式（Ｘ）で表される構成単位の合計個数及び前記式（Ｚ）で表される構成単位の合計個数をそれぞれＸＩＩ及びＺＩＩとするとき、下記式（ｉ）〜（ｉｉｉ）の少なくとも１つを満たす、ブロック共重合体。
ＸＩ＞ＸＩＩ                （ｉ）
ＺＩ＞ＺＩＩ                （ｉｉ）
ＸＩ＋ＺＩ＞ＸＩＩ＋ＺＩＩ    （ｉｉｉ）
【０００６】
【化１】
2019194318.tif 000002
［式中、
ａＸ１及びａＸ２は、それぞれ独立に、０以上１０以下の整数を表す。
ＡｒＸ１及びＡｒＸ３は、それぞれ独立に、アリーレン基又は２価の複素環基を表し、これらの基は置換基を有していてもよい。
ＡｒＸ２及びＡｒＸ４は、それぞれ独立に、アリーレン基、２価の複素環基、又は、少なくとも１種のアリーレン基と少なくとも１種の２価の複素環基とが直接結合した２価の基を表し、これらの基は置換基を有していてもよい。ＡｒＸ２が複数存在する場合、それらは同一であってもよく異なっていてもよい。ＡｒＸ４が複数存在する場合、それらは同一であってもよく異なっていてもよい。
ＲＸ１、ＲＸ２及びＲＸ３は、それぞれ独立に、水素原子、アルキル基、シクロアルキル基、アリール基又は１価の複素環基を表し、これらの基は置換基を有していてもよい。ＲＸ２が複数存在する場合、それらは同一であってもよく異なっていてもよい。ＲＸ３が複数存在する場合、それらは同一であってもよく異なっていてもよい。］
【０００７】
【化２】
2019194318.tif 000003
［式中、ＡｒＺは、２価の複素環基、又は、少なくとも１種のアリーレン基と少なくとも１種の２価の複素環基とが直接結合した２価の基を表し、これらの基は置換基を有していてもよい。］
【０００８】
［２］  前記末端基に結合するブロックが、下記式（Ｙ）で表される構成単位を含む、［１］に記載のブロック共重合体。
【０００９】
【化３】
2019194318.tif 000004
［式中、ＡｒＹ１は、置換基を有していてもよいアリーレン基を表す。］
【００１０】
［３］  前記燐光発光性化合物が、下記式（１）で表される燐光発光性化合物である、［１］又は［２］に記載のブロック共重合体。
【００１１】
【化４】
2019194318.tif 000005
［式中、
Ｍは、ルテニウム原子、ロジウム原子、パラジウム原子、イリジウム原子又は白金原子を表す。
ｎ１は１以上の整数を表し、ｎ２は０以上の整数を表す。但し、Ｍがルテニウム原子、ロジウム原子又はイリジウム原子の場合、ｎ１＋ｎ２は３であり、Ｍがパラジウム原子又は白金原子の場合、ｎ１＋ｎ２は２である。
Ｅ１及びＥ２は、それぞれ独立に、炭素原子又は窒素原子を表す。但し、Ｅ１及びＥ２の少なくとも一方は炭素原子である。Ｅ１が複数存在する場合、それらはそれぞれ同一であってもよく異なっていてもよい。Ｅ２が複数存在する場合、それらはそれぞれ同一であってもよく異なっていてもよい。
環Ｌ１は、置換基を有していてもよい芳香族複素環を表す。前記置換基が複数存在する場合、互いに結合して、それぞれが結合する原子とともに環を形成していてもよい。環Ｌ１が複数存在する場合、それらは同一であってもよく異なっていてもよい。
環Ｌ２は、芳香族炭化水素環又は芳香族複素環を表し、これらの環は置換基を有していてもよい。前記置換基が複数存在する場合、互いに結合して、それぞれが結合する原子とともに環を形成していてもよい。環Ｌ２が複数存在する場合、それらは同一であってもよく異なっていてもよい。
環Ｌ１が有していてもよい置換基と環Ｌ２が有していてもよい置換基とは、互いに結合して、それぞれが結合する原子とともに環を形成していてもよい。
Ａ１−Ｇ１−Ａ２は、アニオン性の２座配位子を表す。Ａ１及びＡ２は、それぞれ独立に、炭素原子、酸素原子又は窒素原子を表し、これらの原子は環を構成する原子であってもよい。Ｇ１は、単結合、又は、Ａ１及びＡ２とともに２座配位子を構成する原子団を表す。Ａ１−Ｇ１−Ａ２が複数存在する場合、それらは同一であってもよく異なっていてもよい。］
【００１２】
［４］  前記燐光発光性化合物から１個以上の水素原子を取り除いた基が、下記式（１Ｂ）で表される末端基、下記式（２Ｂ）で表される構成単位、下記式（３Ｂ）で表される構成単位又は下記式（４Ｂ）で表される構成単位として、前記末端基、前記末端基に結合するブロック及び前記末端基に結合しないブロックからなる群より選ばれる少なくとも１つに含まれる、［３］に記載のブロック共重合体。
【００１３】
【化５】
2019194318.tif 000006
［式中、
Ｍ１Ｂは、前記式（１）で表される燐光発光性化合物から１個の水素原子を取り除いた基を表す。
ＬＣは、酸素原子、硫黄原子、−Ｎ（ＲＡ）−、−Ｃ（ＲＢ）２−、−Ｃ（ＲＢ）＝Ｃ（ＲＢ）−、−Ｃ≡Ｃ−、アリーレン基又は２価の複素環基を表し、これらの基は置換基を有していてもよい。ＲＡは、水素原子、アルキル基、シクロアルキル基、アリール基又は１価の複素環基を表し、これらの基は置換基を有していてもよい。ＲＢは、水素原子、アルキル基、シクロアルキル基、アルコキシ基、シクロアルコキシ基、アリール基又は１価の複素環基を表し、これらの基は置換基を有していてもよい。複数存在するＲＢは、同一であってもよく異なっていてもよく、互いに結合して、それぞれが結合する炭素原子とともに環を形成していてもよい。ＬＣが複数存在する場合、それらは同一であってもよく異なっていてもよい。
ｎｃ１は０以上１０以下の整数を表す。］
【００１４】
【化６】
2019194318.tif 000007
［式中、
Ｍ１Ｂは前記と同じ意味を表す。
Ｌｄ及びＬｅは、それぞれ独立に、酸素原子、硫黄原子、−Ｎ（ＲＡ）−、−Ｃ（ＲＢ）２−、−Ｃ（ＲＢ）＝Ｃ（ＲＢ）−、−Ｃ≡Ｃ−、アリーレン基又は２価の複素環基を表し、これらの基は置換基を有していてもよい。ＲＡ及びＲＢは、前記と同じ意味を表す。Ｌｄが複数存在する場合、それらは同一であってもよく異なっていてもよい。Ｌｅが複数存在する場合、それらは同一であってもよく異なっていてもよい。
ｎｄ１及びｎｅ１は、それぞれ独立に、０以上１０以下の整数を表す。複数存在するｎｄ１は、同一であってもよく異なっていてもよい。
Ａｒ１Ｍは、芳香族炭化水素基又は複素環基を表し、これらの基は置換基を有していてもよい。］
【００１５】
【化７】
2019194318.tif 000008
［式中、
Ｌｄ及びｎｄ１は、前記と同じ意味を表す。
Ｍ２Ｂは、前記式（１）で表される燐光発光性化合物から２個の水素原子を取り除いた基を表す。］
【００１６】
【化８】
2019194318.tif 000009
［式中、
Ｌｄ及びｎｄ１は、前記と同じ意味を表す。
Ｍ３Ｂは、前記式（１）で表される燐光発光性化合物から３個の水素原子を取り除いた基を表す。］
【００１７】
［５］  前記式（１）で表される燐光発光性化合物が、下記式（１−Ａ）で表される燐光発光性化合物である、［３］又は［４］に記載のブロック共重合体。
【００１８】
【化９】
2019194318.tif 000010
［式中、
Ｍ、ｎ１、ｎ２、Ｅ１及びＡ１−Ｇ１−Ａ２は、前記と同じ意味を表す。
環Ｌ１Ａは、ピリジン環、ジアザベンゼン環、アザナフタレン環、ジアザナフタレン環、トリアゾール環又はジアゾール環を表し、これらの環は置換基を有していてもよい。該置換基が複数存在する場合、互いに結合して、それぞれが結合する原子とともに環を形成していてもよい。環Ｌ１Ａが複数存在する場合、それらは同一であってもよく異なっていてもよい。
Ｅ２１Ａ、Ｅ２２Ａ、Ｅ２３Ａ及びＥ２４Ａは、それぞれ独立に、窒素原子又は炭素原子を表す。Ｅ２１Ａ、Ｅ２２Ａ、Ｅ２３Ａ及びＥ２４Ａが複数存在する場合、それらはそれぞれ同一であってもよく異なっていてもよい。Ｅ２１Ａが窒素原子の場合、Ｒ２１Ａは存在しない。Ｅ２２Ａが窒素原子の場合、Ｒ２２Ａは存在しない。Ｅ２３Ａが窒素原子の場合、Ｒ２３Ａは存在しない。Ｅ２４Ａが窒素原子の場合、Ｒ２４Ａは存在しない。
Ｒ２１Ａ、Ｒ２２Ａ、Ｒ２３Ａ及びＲ２４Ａは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。Ｒ２１Ａ、Ｒ２２Ａ、Ｒ２３Ａ及びＲ２４Ａが複数存在する場合、それらはそれぞれ同一であってもよく異なっていてもよい。Ｒ２１ＡとＲ２２Ａ、Ｒ２２ＡとＲ２３Ａ、Ｒ２３ＡとＲ２４Ａ、及び、環Ｌ１Ａが有していてもよい置換基とＲ２１Ａは、それぞれ結合して、それぞれが結合する原子とともに環を形成していてもよい。
環Ｌ２Ａは、ベンゼン環、ピリジン環又はジアザベンゼン環を表す。］
【００１９】
［６］  前記式（Ｚ）で表される構成単位が、下記式（Ｚ’）で表される構成単位である、［１］〜［５］のいずれかに記載のブロック共重合体。
【００２０】
【化１０】
2019194318.tif 000011
［式中、ＡｒＺ’は、環構成原子として二重結合を有する窒素原子を含む２価の含窒素複素環基、又は、少なくとも１種のアリーレン基と少なくとも１種の前記２価の含窒素複素環基とが直接結合した２価の基を表し、これらの基は置換基を有していてもよい。］
【００２１】
［７］  前記末端基に結合するブロックが、前記式（Ｘ）で表される構成単位及び前記式（Ｚ）で表される構成単位を含まない、［１］〜［６］のいずれかに記載のブロック共重合体。
【００２２】
［８］  前記末端基と、前記末端基に結合するブロックと、前記末端基に結合しないブロックと、前記末端基に結合するブロックと、前記末端基と、をこの順に含む、［１］〜［７］のいずれかに記載のブロック共重合体。
【００２３】
［９］  ［１］〜［８］のいずれかに記載のブロック共重合体と、
正孔輸送材料、正孔注入材料、電子輸送材料、電子注入材料、発光材料、酸化防止剤及び溶媒からなる群より選ばれる少なくとも１種と、
を含有する、組成物。
【００２４】
［１０］  末端基と、前記末端基に結合するブロックと、前記末端基に結合しないブロックと、を含むブロック共重合体、及び、燐光発光性化合物を含有し、
前記末端基に結合しないブロックが、下記式（Ｘ）で表される構成単位及び下記式（Ｚ）で表される構成単位からなる群より選ばれる少なくとも２種の構成単位を含み、
前記末端基に結合しないブロック中の前記式（Ｘ）で表される構成単位の合計個数及び前記式（Ｚ）で表される構成単位の合計個数をそれぞれＸＶＩ及びＺＶＩとし、前記末端基に結合するブロック中の前記式（Ｘ）で表される構成単位の合計個数及び前記式（Ｚ）で表される構成単位の合計個数をそれぞれＸＶＩＩ及びＺＶＩＩとするとき、下記式（ｉｖ）〜（ｖｉ）の少なくとも１つを満たす、組成物。
ＸＶＩ＞ＸＶＩＩ                （ｉｖ）
ＺＶＩ＞ＺＶＩＩ                （ｖ）
ＸＶＩ＋ＺＶＩ＞ＸＶＩＩ＋ＺＶＩＩ  （ｖｉ）
【００２５】
【化１１】
2019194318.tif 000012
［式中、
ａＸ１及びａＸ２は、それぞれ独立に、０以上１０以下の整数を表す。
ＡｒＸ１及びＡｒＸ３は、それぞれ独立に、アリーレン基又は２価の複素環基を表し、これらの基は置換基を有していてもよい。
ＡｒＸ２及びＡｒＸ４は、それぞれ独立に、アリーレン基、２価の複素環基、又は、少なくとも１種のアリーレン基と少なくとも１種の２価の複素環基とが直接結合した２価の基を表し、これらの基は置換基を有していてもよい。ＡｒＸ２が複数存在する場合、それらは同一であってもよく異なっていてもよい。ＡｒＸ４が複数存在する場合、それらは同一であってもよく異なっていてもよい。
ＲＸ１、ＲＸ２及びＲＸ３は、それぞれ独立に、水素原子、アルキル基、シクロアルキル基、アリール基又は１価の複素環基を表し、これらの基は置換基を有していてもよい。ＲＸ２が複数存在する場合、それらは同一であってもよく異なっていてもよい。ＲＸ３が複数存在する場合、それらは同一であってもよく異なっていてもよい。］
【００２６】
【化１２】
2019194318.tif 000013
［式中、ＡｒＺは、２価の複素環基、又は、少なくとも１種のアリーレン基と少なくとも１種の２価の複素環基とが直接結合した２価の基を表し、これらの基は置換基を有していてもよい。］
【００２７】
［１１］  前記燐光発光性化合物が、下記式（１）で表される燐光発光性化合物である、［１０］に記載の組成物。
【００２８】
【化１３】
2019194318.tif 000014
［式中、
Ｍは、ルテニウム原子、ロジウム原子、パラジウム原子、イリジウム原子又は白金原子を表す。
ｎ１は１以上の整数を表し、ｎ２は０以上の整数を表す。但し、Ｍがルテニウム原子、ロジウム原子又はイリジウム原子の場合、ｎ１＋ｎ２は３であり、Ｍがパラジウム原子又は白金原子の場合、ｎ１＋ｎ２は２である。
Ｅ１及びＥ２は、それぞれ独立に、炭素原子又は窒素原子を表す。但し、Ｅ１及びＥ２の少なくとも一方は炭素原子である。Ｅ１が複数存在する場合、それらはそれぞれ同一であってもよく異なっていてもよい。Ｅ２が複数存在する場合、それらはそれぞれ同一であってもよく異なっていてもよい。
環Ｌ１は、置換基を有していてもよい芳香族複素環を表す。前記置換基が複数存在する場合、互いに結合して、それぞれが結合する原子とともに環を形成していてもよい。環Ｌ１が複数存在する場合、それらは同一であってもよく異なっていてもよい。
環Ｌ２は、芳香族炭化水素環又は芳香族複素環を表し、これらの環は置換基を有していてもよい。前記置換基が複数存在する場合、互いに結合して、それぞれが結合する原子とともに環を形成していてもよい。環Ｌ２が複数存在する場合、それらは同一であってもよく異なっていてもよい。
環Ｌ１が有していてもよい置換基と環Ｌ２が有していてもよい置換基とは、互いに結合して、それぞれが結合する原子とともに環を形成していてもよい。
Ａ１−Ｇ１−Ａ２は、アニオン性の２座配位子を表す。Ａ１及びＡ２は、それぞれ独立に、炭素原子、酸素原子又は窒素原子を表し、これらの原子は環を構成する原子であってもよい。Ｇ１は、単結合、又は、Ａ１及びＡ２とともに２座配位子を構成する原子団を表す。Ａ１−Ｇ１−Ａ２が複数存在する場合、それらは同一であってもよく異なっていてもよい。］
【００２９】
［１２］  前記式（１）で表される燐光発光性化合物が、下記式（１−Ａ）で表される燐光発光性化合物である、［１１］に記載の組成物。
【００３０】
【化１４】
2019194318.tif 000015
［式中、
Ｍ、ｎ１、ｎ２、Ｅ１及びＡ１−Ｇ１−Ａ２は、前記と同じ意味を表す。
環Ｌ１Ａは、ピリジン環、ジアザベンゼン環、アザナフタレン環、ジアザナフタレン環、トリアゾール環又はジアゾール環を表し、これらの環は置換基を有していてもよい。該置換基が複数存在する場合、互いに結合して、それぞれが結合する原子とともに環を形成していてもよい。環Ｌ１Ａが複数存在する場合、それらは同一であってもよく異なっていてもよい。
Ｅ２１Ａ、Ｅ２２Ａ、Ｅ２３Ａ及びＥ２４Ａは、それぞれ独立に、窒素原子又は炭素原子を表す。Ｅ２１Ａ、Ｅ２２Ａ、Ｅ２３Ａ及びＥ２４Ａが複数存在する場合、それらはそれぞれ同一であってもよく異なっていてもよい。Ｅ２１Ａが窒素原子の場合、Ｒ２１Ａは存在しない。Ｅ２２Ａが窒素原子の場合、Ｒ２２Ａは存在しない。Ｅ２３Ａが窒素原子の場合、Ｒ２３Ａは存在しない。Ｅ２４Ａが窒素原子の場合、Ｒ２４Ａは存在しない。
Ｒ２１Ａ、Ｒ２２Ａ、Ｒ２３Ａ及びＲ２４Ａは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。Ｒ２１Ａ、Ｒ２２Ａ、Ｒ２３Ａ及びＲ２４Ａが複数存在する場合、それらはそれぞれ同一であってもよく異なっていてもよい。Ｒ２１ＡとＲ２２Ａ、Ｒ２２ＡとＲ２３Ａ、Ｒ２３ＡとＲ２４Ａ、及び、環Ｌ１Ａが有していてもよい置換基とＲ２１Ａは、それぞれ結合して、それぞれが結合する原子とともに環を形成していてもよい。
環Ｌ２Ａは、ベンゼン環、ピリジン環又はジアザベンゼン環を表す。］
【００３１】
［１３］  前記ブロック共重合体が、前記末端基と、前記末端基に結合するブロックと、前記末端基に結合しないブロックと、前記末端基に結合するブロックと、前記末端基と、をこの順に含む、［１０］〜［１２］のいずれかに記載の組成物。
【００３２】
［１４］  末端基と、前記末端基に結合するブロックと、前記末端基に結合しないブロックと、を含み、
前記末端基に結合しないブロックが、下記式（Ｘ）で表される構成単位及び下記式（Ｚ’）で表される構成単位からなる群より選ばれる少なくとも２種の構成単位を含み、
前記末端基に結合しないブロック中の前記式（Ｘ）で表される構成単位の合計個数及び前記式（Ｚ’）で表される構成単位の合計個数をそれぞれＸＸＩ及びＺＸＩとし、前記末端基に結合するブロック中の前記式（Ｘ）で表される構成単位の合計個数及び前記式（Ｚ’）で表される構成単位の合計個数をそれぞれＸＸＩＩ及びＺＸＩＩとするとき、下記式（ｖｉｉ）〜（ｉｘ）の少なくとも１つを満たす、ブロック共重合体。
ＸＸＩ＞ＸＸＩＩ                （ｖｉｉ）
ＺＸＩ＞ＺＸＩＩ                （ｖｉｉｉ）
ＸＸＩ＋ＺＸＩ＞ＸＸＩＩ＋ＺＸＩＩ  （ｉｘ）
【００３３】
【化１５】
2019194318.tif 000016
［式中、
ａＸ１及びａＸ２は、それぞれ独立に、０以上１０以下の整数を表す。
ＡｒＸ１及びＡｒＸ３は、それぞれ独立に、アリーレン基又は２価の複素環基を表し、これらの基は置換基を有していてもよい。
ＡｒＸ２及びＡｒＸ４は、それぞれ独立に、アリーレン基、２価の複素環基、又は、少なくとも１種のアリーレン基と少なくとも１種の２価の複素環基とが直接結合した２価の基を表し、これらの基は置換基を有していてもよい。ＡｒＸ２が複数存在する場合、それらは同一であってもよく異なっていてもよい。ＡｒＸ４が複数存在する場合、それらは同一であってもよく異なっていてもよい。
ＲＸ１、ＲＸ２及びＲＸ３は、それぞれ独立に、水素原子、アルキル基、シクロアルキル基、アリール基又は１価の複素環基を表し、これらの基は置換基を有していてもよい。ＲＸ２が複数存在する場合、それらは同一であってもよく異なっていてもよい。ＲＸ３が複数存在する場合、それらは同一であってもよく異なっていてもよい。］
【００３４】
【化１６】
2019194318.tif 000017
［式中、ＡｒＺ’は、環構成原子として二重結合を有する窒素原子を含む２価の含窒素複素環基、又は、少なくとも１種のアリーレン基と少なくとも１種の前記２価の含窒素複素環基とが直接結合した２価の基を表し、これらの基は置換基を有していてもよい。］
【００３５】
［１５］  前記末端基と、前記末端基に結合するブロックと、前記末端基に結合しないブロックと、前記末端基に結合するブロックと、前記末端基と、をこの順に含む、［１４］に記載のブロック共重合体。
【００３６】
［１６］  ［１］〜［８］、［１４］及び［１５］のいずれかに記載のブロック共重合体、又は、［１０］〜［１３］のいずれかに記載の組成物を含有する発光素子。
【発明の効果】
【００３７】
本発明によれば、輝度寿命が優れる発光素子の製造に有用なブロック共重合体又は組成物を提供することができる。また、本発明によれば、このブロック共重合体又は組成物を含有する発光素子を提供することができる。
【発明を実施するための形態】
【００３８】
以下、本発明の好適な実施形態について詳細に説明する。
【００３９】
＜共通する用語の説明＞
本明細書において共通して用いられる用語について、必要に応じて具体例を挙げて説明すると、特記しない限り以下のとおりである。
【００４０】
「Ｍｅ」はメチル基、「Ｅｔ」はエチル基、「ｉ−Ｐｒ」はイソプロピル基、「ｔ−Ｂｕ」はｔｅｒｔ−ブチル基を表す。
水素原子は、重水素原子であっても、軽水素原子であってもよい。
金属錯体及び燐光発光性化合物を表す式中、金属との結合を表す実線は、共有結合又は配位結合を意味する。
【００４１】
「高分子化合物」とは、分子量分布を有し、ポリスチレン換算の数平均分子量が１×１０３以上１×１０８以下である重合体を意味する。
「低分子化合物」とは、分子量分布を有さず、分子量が１×１０４以下である化合物を意味する。
【００４２】
「構成単位」とは、高分子化合物の分子鎖に１個以上存在する単位を意味する。なお、高分子化合物の分子鎖に２個以上存在する構成単位を、特に「繰り返し単位」と言う。
「ブロック」とは、ブロック共重合体である高分子化合物の分子鎖を構成するブロックを指しており、１種又は２種以上の構成単位から構成される分子鎖部分（ブロック）である。
「ブロック共重合体」とは、２種以上のブロックを含む高分子化合物を意味する。ブロック共重合体において、互いに隣接するブロックは構成が異なっていることが好ましい。
「互いに隣接するブロックは構成が異なっている」とは、例えば、互いに隣接するブロックに含まれる構成単位は同一であるが、その組成及び／又は連鎖分布が異なること、並びに、互いに隣接するブロックのうち、一方に含まれる少なくとも１種の構成単位と、他方に含まれる少なくとも１種の構成単位とが異なることが挙げられる。互いに隣接するブロックは、例えば、一方のブロック（以下、「１つ目のブロック」ともいう。）を重合により形成した後、１つ目のブロック存在下、他方のブロックを重合により形成するとともに１つ目のブロックに結合させる方法、及び、互いに隣接するブロックをそれぞれ独立に形成した後、これらのブロックを結合させる方法により、製造することができる。
【００４３】
「架橋性基」とは、加熱、紫外線照射、近紫外線照射、可視光照射、赤外線照射、ラジカル反応等に供することにより、新たな結合を生成することが可能な基である。架橋性基は、高分子化合物の架橋性が優れるので、好ましくは、炭素−炭素二重結合、炭素−炭素三重結合、オキシラン、オキセタン、アジリジン、アゼチジン、アジド、ベンゾシクロブテン及びナフトシクロブテンからなる群より選ばれる少なくとも１種の構造を架橋性部位として含む。
上記構造を含む架橋性基としては、下記のＡ群、すなわち、式（ＸＬ−１）〜式（ＸＬ−１９）で表される架橋性基が挙げられる。
（Ａ群）
【００４４】
【化１７】
2019194318.tif 000018
［式中、
ＲＸＬは、メチレン基、酸素原子又は硫黄原子を表す。ＲＸＬが複数存在する場合、それらは同一であってもよく異なっていてもよい。
ｎＸＬは、０以上５以下の整数を表す。複数存在するｎＸＬは、同一であってもよく異なっていてもよい。
波線は、該波線を有する基が、複数存在する幾何異性体のいずれか１種であるか、又は複数の幾何異性体を含むことを表す。
＊１は、結合位置を表す。
Ａ群中の架橋性基は置換基を有していてもよく、該置換基が複数存在する場合、それらは互いに結合して、それぞれが結合する炭素原子とともに環を形成していてもよい。］
【００４５】
「アルキル基」は、直鎖状及び分岐状のいずれでもよい。直鎖状アルキル基の炭素原子数は、置換基の炭素原子数を含めないで、通常１以上５０以下であり、好ましくは１以上２０以下である。分岐状アルキル基の炭素原子数は、置換基の炭素原子数を含めないで、通常３以上５０以下であり、好ましくは３以上２０以下である。アルキル基は、置換基を有していてもよく、例えば、メチル基、エチル基、プロピル基、イソプロピル基、ブチル基、２−ブチル基、イソブチル基、ｔｅｒｔ−ブチル基、ペンチル基、イソアミル基、２−エチルブチル基、ヘキシル基、ヘプチル基、オクチル基、２−エチルヘキシル基、３−プロピルヘプチル基、デシル基、３，７−ジメチルオクチル基、２−エチルオクチル基、２−ヘキシルデシル基、ドデシル基、及び、これらの基における水素原子が、シクロアルキル基、アルコキシ基、シクロアルコキシ基、アリール基、フッ素原子等で置換された基（例えば、トリフルオロメチル基、ペンタフルオロエチル基、パーフルオロブチル基、パーフルオロヘキシル基、パーフルオロオクチル基、３−フェニルプロピル基、３−（４−メチルフェニル）プロピル基、３−（３，５−ジ−ヘキシルフェニル）プロピル基、６−エチルオキシヘキシル基）が挙げられる。
「シクロアルキル基」の炭素原子数は、置換基の炭素原子数を含めないで、通常３以上５０以下であり、好ましくは４以上２０以下である。シクロアルキル基は、置換基を有していてもよく、例えば、シクロヘキシル基、シクロヘキシルメチル基、シクロヘキシルエチル基が挙げられる。
「アリール基」は、芳香族炭化水素から、環を構成する炭素原子に直接結合する水素原子１個を除いた残りの原子団を意味する。アリール基の炭素原子数は、置換基の炭素原子数を含めないで、通常６以上６０以下であり、好ましくは６以上２０以下であり、より好ましくは６以上１０以下である。アリール基は、置換基を有していてもよく、例えば、フェニル基、１−ナフチル基、２−ナフチル基、１−アントラセニル基、２−アントラセニル基、９−アントラセニル基、１−ピレニル基、２−ピレニル基、４−ピレニル基、２−フルオレニル基、３−フルオレニル基、４−フルオレニル基、２−フェニルフェニル基、３−フェニルフェニル基、４−フェニルフェニル基、及び、これらの基における水素原子が、アルキル基、シクロアルキル基、アルコキシ基、シクロアルコキシ基、アリール基、フッ素原子等で置換された基が挙げられる。
【００４６】
「アルコキシ基」は、直鎖状及び分岐状のいずれでもよい。直鎖状アルコキシ基の炭素原子数は、置換基の炭素原子数を含めないで、通常１以上４０以下であり、好ましくは１以上１０以下である。分岐状アルコキシ基の炭素原子数は、置換基の炭素原子数を含めないで、通常３以上４０以下であり、好ましくは３以上１０以下である。アルコキシ基は、置換基を有していてもよく、例えば、メトキシ基、エトキシ基、プロピルオキシ基、イソプロピルオキシ基、ブチルオキシ基、イソブチルオキシ基、ｔｅｒｔ−ブチルオキシ基、ペンチルオキシ基、ヘキシルオキシ基、ヘプチルオキシ基、オクチルオキシ基、２−エチルヘキシルオキシ基、ノニルオキシ基、デシルオキシ基、３，７−ジメチルオクチルオキシ基、ラウリルオキシ基、及び、これらの基における水素原子が、シクロアルキル基、アルコキシ基、シクロアルコキシ基、アリール基、フッ素原子等で置換された基が挙げられる。
「シクロアルコキシ基」の炭素原子数は、置換基の炭素原子数を含めないで、通常３以上４０以下であり、好ましくは４以上１０以下である。シクロアルコキシ基は、置換基を有していてもよく、例えば、シクロヘキシルオキシ基が挙げられる。
「アリールオキシ基」の炭素原子数は、置換基の炭素原子数を含めないで、通常６以上６０以下であり、好ましくは６以上２０以下である。アリールオキシ基は、置換基を有していてもよく、例えば、フェノキシ基、１−ナフチルオキシ基、２−ナフチルオキシ基、１−アントラセニルオキシ基、９−アントラセニルオキシ基、１−ピレニルオキシ基、及び、これらの基における水素原子が、アルキル基、シクロアルキル基、アルコキシ基、シクロアルコキシ基、フッ素原子等で置換された基が挙げられる。
【００４７】
「ｐ価の複素環基」（ｐは、１以上の整数を表す。）とは、複素環式化合物から、環を構成する炭素原子又はヘテロ原子に直接結合している水素原子のうちｐ個の水素原子を除いた残りの原子団を意味する。ｐ価の複素環基の中でも、芳香族複素環式化合物から、環を構成する炭素原子又はヘテロ原子に直接結合している水素原子のうちｐ個の水素原子を除いた残りの原子団である「ｐ価の芳香族複素環基」が好ましい。
「芳香族複素環式化合物」としては、オキサジアゾール、チアジアゾール、チアゾール、オキサゾール、チオフェン、ピロール、ホスホール、フラン、ピリジン、ピラジン、ピリミジン、トリアジン、ピリダジン、キノリン、イソキノリン、カルバゾール、ジベンゾホスホール等の複素環自体が芳香族性を示す化合物、及び、フェノキサジン、フェノチアジン、ジベンゾボロール、ジベンゾシロール、ベンゾピラン等の複素環自体は芳香族性を示さなくとも、複素環に芳香環が縮環されている化合物が挙げられる。
【００４８】
１価の複素環基の炭素原子数は、置換基の炭素原子数を含めないで、通常２以上６０以下であり、好ましくは４以上２０以下である。１価の複素環基は、置換基を有していてもよく、例えば、チエニル基、ピロリル基、フリル基、ピリジル基、ピペリジニル基、キノリニル基、イソキノリニル基、ピリミジニル基、トリアジニル基、及び、これらの基における水素原子が、アルキル基、シクロアルキル基、アルコキシ基、シクロアルコキシ基等で置換された基が挙げられる。
【００４９】
「ハロゲン原子」としては、フッ素原子、塩素原子、臭素原子及びヨウ素原子が挙げられる。
【００５０】
「アミノ基」は、置換基を有していてもよく、置換アミノ基が好ましい。アミノ基が有する置換基としては、アルキル基、シクロアルキル基、アリール基又は１価の複素環基が好ましい。置換アミノ基としては、例えば、ジアルキルアミノ基、ジシクロアルキルアミノ基及びジアリールアミノ基が挙げられる。置換アミノ基としては、より具体的には、ジメチルアミノ基、ジエチルアミノ基、ジフェニルアミノ基、ビス（４−メチルフェニル）アミノ基、ビス（４−ｔｅｒｔ−ブチルフェニル）アミノ基、ビス（３，５−ジ−ｔｅｒｔ−ブチルフェニル）アミノ基が挙げられる。
【００５１】
「アルケニル基」は、直鎖状及び分岐状のいずれでもよい。直鎖状アルケニル基の炭素原子数は、置換基の炭素原子数を含めないで、通常２以上３０以下であり、好ましくは３以上２０以下である。分岐状アルケニル基の炭素原子数は、置換基の炭素原子数を含めないで、通常３以上３０以下であり、好ましくは４以上２０以下である。
「シクロアルケニル基」の炭素原子数は、置換基の炭素原子数を含めないで、通常３以上３０以下であり、好ましくは４以上２０以下である。
アルケニル基及びシクロアルケニル基は、置換基を有していてもよく、例えば、ビニル基、１−プロペニル基、２−プロペニル基、２−ブテニル基、３−ブテニル基、３−ペンテニル基、４−ペンテニル基、１−ヘキセニル基、５−ヘキセニル基、７−オクテニル基、及び、これらの基が置換基を有する基が挙げられる。
【００５２】
「アルキニル基」は、直鎖状及び分岐状のいずれでもよい。直鎖状アルキニル基の炭素原子数は、置換基の炭素原子を含めないで、通常２以上２０以下であり、好ましくは３以上２０以下である。分岐状アルキニル基の炭素原子数は、置換基の炭素原子を含めないで、通常４以上３０以下であり、好ましくは４以上２０以下である。
「シクロアルキニル基」の炭素原子数は、置換基の炭素原子を含めないで、通常４以上３０以下であり、好ましくは４以上２０以下である。
アルキニル基及びシクロアルキニル基は、置換基を有していてもよく、例えば、エチニル基、１−プロピニル基、２−プロピニル基、２−ブチニル基、３−ブチニル基、３−ペンチニル基、４−ペンチニル基、１−ヘキシニル基、５−ヘキシニル基、及び、これらの基が置換基を有する基が挙げられる。
【００５３】
「アリーレン基」は、芳香族炭化水素から、環を構成する炭素原子に直接結合する水素原子２個を除いた残りの原子団を意味する。アリーレン基の炭素原子数は、置換基の炭素原子数を含めないで、通常６以上６０以下であり、好ましくは６以上３０以下であり、より好ましくは６以上１８以下である。アリーレン基は、置換基を有していてもよく、例えば、フェニレン基、ナフタレンジイル基、アントラセンジイル基、フェナントレンジイル基、ジヒドロフェナントレンジイル基、ナフタセンジイル基、フルオレンジイル基、ピレンジイル基、ペリレンジイル基、クリセンジイル基、ジベンゾシクロへプタンジイル基、及び、これらの基が置換基を有する基が挙げられ、好ましくは、下記の式（Ａ−１）〜式（Ａ−２３）で表される基である。アリーレン基は、これらの基が複数結合した基であってもよい。
【００５４】
【化１８】
2019194318.tif 000019
【００５５】
【化１９】
2019194318.tif 000020
【００５６】
【化２０】
2019194318.tif 000021
【００５７】
【化２１】
2019194318.tif 000022
【００５８】
【化２２】
2019194318.tif 000023
［式中、Ｒ及びＲａは、それぞれ独立に、水素原子、アルキル基、シクロアルキル基、アリール基又は１価の複素環基を表す。複数存在するＲ及びＲａはそれぞれ、同一であってもよく異なっていてもよく、Ｒａ同士は互いに結合して、それぞれが結合する原子と共に環を形成していてもよい。］
【００５９】
２価の複素環基の炭素原子数は、置換基の炭素原子数を含めないで、通常２以上６０以下であり、好ましくは３以上２０以下であり、より好ましくは４以上１５以下である。２価の複素環基は、置換基を有していてもよく、例えば、ピリジン、ジアザベンゼン、トリアジン、アザナフタレン、ジアザナフタレン、カルバゾール、ジベンゾフラン、ジベンゾチオフェン、ジベンゾシロール、フェノキサジン、フェノチアジン、アクリジン、ジヒドロアクリジン、フラン、チオフェン、アゾール、ジアゾール、トリアゾールから、環を構成する炭素原子又はヘテロ原子に直接結合している水素原子のうち２個の水素原子を除いた２価の基が挙げられ、好ましくは、下記の式（ＡＡ−１）〜式（ＡＡ−３４）で表される基である。２価の複素環基は、これらの基が複数結合した基であってもよい。
【００６０】
【化２３】
2019194318.tif 000024
【００６１】
【化２４】
2019194318.tif 000025
【００６２】
【化２５】
2019194318.tif 000026
【００６３】
【化２６】
2019194318.tif 000027
【００６４】
【化２７】
2019194318.tif 000028
【００６５】
【化２８】
2019194318.tif 000029
【００６６】
【化２９】
2019194318.tif 000030
［式中、Ｒ及びＲａは、前記と同じ意味を表す。］
【００６７】
「置換基」とは、ハロゲン原子、シアノ基、アルキル基、シクロアルキル基、アリール基、１価の複素環基、アルコキシ基、シクロアルコキシ基、アリールオキシ基、アミノ基、置換アミノ基、アルケニル基、シクロアルケニル基、アルキニル基又はシクロアルキニル基を表す。置換基は架橋性基であってもよい。
【００６８】
＜式（Ｘ）で表される構成単位＞
式（Ｘ）で表される構成単位は、発光素子の輝度寿命向上及び電荷輸送性向上（とりわけ正孔輸送性向上）に有利な構成単位である。
上記式（Ｘ）におけるａＸ１は、本発明に係るブロック共重合体（以下、単に「ブロック共重合体」ともいう。）又は本発明に係る組成物を含有する発光素子（以下、単に「発光素子」ともいう。）の輝度寿命向上に有利であることから、好ましくは０以上５以下の整数であり、より好ましくは０以上２以下の整数であり、さらに好ましくは０又は１であり、特に好ましくは１である。
ａＸ２は、発光素子の輝度寿命向上に有利であることから、好ましくは０以上５以下の整数であり、より好ましくは０以上２以下の整数であり、さらに好ましくは０である。
【００６９】
ＲＸ１、ＲＸ２及びＲＸ３は、好ましくは、アリール基又は１価の複素環基であり、より好ましくはアリール基であり、これらの基は置換基を有していてもよい。
ＲＸ１、ＲＸ２及びＲＸ３におけるアリール基は、好ましくは、ベンゼン環、ナフタレン環、アントラセン環、フェナントレン環、ジヒドロフェナントレン環、ナフタセン環、フルオレン環、ピレン環、ペリレン環又はクリセン環から、環を構成する炭素原子に直接結合する水素原子１個を除いた基であり、より好ましくは、ベンゼン環、ナフタレン環、フェナントレン環、ジヒドロフェナントレン環又はフルオレン環から、環を構成する炭素原子に直接結合する水素原子１個を除いた基であり、さらに好ましくは、フェニル基又はフルオレニル基であり、特に好ましくはフェニル基であり、これらの基は置換基を有していてもよい。
ＲＸ１、ＲＸ２及びＲＸ３における１価の複素環基は、好ましくは、ピリジン環、ジアザベンゼン環、トリアジン環、アザナフタレン環、ジアザナフタレン環、カルバゾール環、ジベンゾフラン環、ジベンゾチオフェン環、フェノキサジン環、フェノチアジン環又はジヒドロアクリジン環から、環を構成する炭素原子又はヘテロ原子に直接結合する水素原子１個を除いた基であり、より好ましくは、ピリジン環、ジアザベンゼン環、トリアジン環、カルバゾール環、ジベンゾフラン環又はジベンゾチオフェン環から、環を構成する炭素原子又はヘテロ原子に直接結合する水素原子１個を除いた基であり、これらの基は置換基を有していてもよい。
【００７０】
ＡｒＸ１、ＡｒＸ２、ＡｒＸ３及びＡｒＸ４におけるアリーレン基は、発光素子の輝度寿命向上に有利であることから、好ましくは、フェニレン基、ナフタレンジイル基、アントラセンジイル基、フェナントレンジイル基、ジヒドロフェナントレンジイル基、ピレンジイル基、フルオレンジイル基又はジベンゾシクロへプタンジイル基であり、より好ましくは、フェニレン基、ナフタレンジイル基、フェナントレンジイル基、ジヒドロフェナントレンジイル基又はフルオレンジイル基であり、さらに好ましくは、フェニレン基又はフルオレンジイル基であり、とりわけ好ましくは、フェニレン基であり、これらの基は置換基を有していてもよい。
ＡｒＸ１、ＡｒＸ２、ＡｒＸ３及びＡｒＸ４における２価の複素環基は、好ましくは、ピリジン環、ジアザベンゼン環、トリアジン環、アザナフタレン環、ジアザナフタレン環、カルバゾール環、ジベンゾフラン環、ジベンゾチオフェン環、フェノキサジン環、フェノチアジン環又はジヒドロアクリジン環から、環を構成する炭素原子又はヘテロ原子に直接結合する水素原子２個を除いた基であり、より好ましくは、ピリジン環、ジアザベンゼン環、トリアジン環、カルバゾール環、ジベンゾフラン環又はジベンゾチオフェン環から、環を構成する炭素原子又はヘテロ原子に直接結合する水素原子２個を除いた基であり、これらの基は置換基を有していてもよい。
【００７１】
ＡｒＸ１及びＡｒＸ３におけるアリーレン基は、発光素子の輝度寿命向上に有利であることから、好ましくは、式（Ａ−１）〜式（Ａ−９）又は式（Ａ−１９）〜式（Ａ−２１）で表される基であり、より好ましくは、式（Ａ−１）〜式（Ａ−３）、式（Ａ−８）又は式（Ａ−９）で表される基であり、さらに好ましくは式（Ａ−１）〜式（Ａ−３）で表される基であり、特に好ましくは式（Ａ−１）で表される基である。
ＡｒＸ１及びＡｒＸ３における２価の複素環基は、発光素子の輝度寿命向上に有利であることから、好ましくは、式（ＡＡ−１）〜式（ＡＡ−１５）又は式（ＡＡ−１８）〜式（ＡＡ−２２）で表される基であり、より好ましくは、式（ＡＡ−１）〜式（ＡＡ−６）又は式（ＡＡ−１０）〜式（ＡＡ−１５）で表される基で表される基である。
ＡｒＸ１及びＡｒＸ３は、発光素子の輝度寿命向上に有利であることから、好ましくは置換基を有していてもよいアリーレン基である。
【００７２】
ＡｒＸ２及びＡｒＸ４におけるアリーレン基は、発光素子の輝度寿命向上に有利であることから、好ましくは、式（Ａ−１）〜式（Ａ−１４）又は式（Ａ−１９）〜式（Ａ−２３）で表される基であり、より好ましくは、式（Ａ−１）〜式（Ａ−１０）又は式（Ａ−１９）〜式（Ａ−２１）で表される基であり、さらに好ましくは、式（Ａ−１）〜式（Ａ−３）、式（Ａ−６）〜式（Ａ−９）又は式（Ａ−１９）〜式（Ａ−２１）で表される基であり、特に好ましくは、式（Ａ−１）〜式（Ａ−３）、式（Ａ−８）又は式（Ａ−９）で表される基であり、とりわけ好ましくは、式（Ａ−１）で表される基である。
ＡｒＸ２及びＡｒＸ４における２価の複素環基の好ましい例及びその理由は、ＡｒＸ１及びＡｒＸ３における２価の複素環基の好ましい例及びその理由と同様である。
ＡｒＸ２及びＡｒＸ４において、少なくとも１種のアリーレン基と少なくとも１種の２価の複素環基とが直接結合した２価の基における、アリーレン基及び２価の複素環基の好ましい例は、それぞれ、ＡｒＸ２及びＡｒＸ４におけるアリーレン基及び２価の複素環基についての好ましい例と同様である。
【００７３】
ＡｒＸ２及びＡｒＸ４における少なくとも１種のアリーレン基と少なくとも１種の２価の複素環基とが直接結合した２価の基としては、例えば、下記式で表される基が挙げられ、これらは置換基を有していてもよい。
【００７４】
【化３０】
2019194318.tif 000031
［式中、ＲＸＸは、水素原子、アルキル基、シクロアルキル基、アリール基又は１価の複素環基を表し、これらの基は置換基を有していてもよい。］
【００７５】
ＲＸＸは、好ましくは、アルキル基、シクロアルキル基又はアリール基であり、これらの基は置換基を有していてもよい。
【００７６】
ＡｒＸ２及びＡｒＸ４は、発光素子の輝度寿命向上に有利であることから、好ましくは置換基を有していてもよいアリーレン基である。
【００７７】
ＡｒＸ１〜ＡｒＸ４及びＲＸ１〜ＲＸ３で表される基が有していてもよい置換基は、好ましくは、フッ素原子、アルキル基、シクロアルキル基、アリール基、１価の複素環基、アルコキシ基、シクロアルコキシ基又は置換アミノ基であり、より好ましくは、アルキル基、シクロアルキル基、アリール基、１価の複素環基又は置換アミノ基であり、さらに好ましくは、アルキル基、シクロアルキル基又はアリール基であり、特に好ましくはアルキル基であり、これらの基はさらに置換基を有していてもよい。
ＡｒＸ１〜ＡｒＸ４及びＲＸ１〜ＲＸ３で表される基が有していてもよい置換基におけるアリール基及び１価の複素環基の例及び好ましい例は、それぞれ、ＲＸ１、ＲＸ２及びＲＸ３におけるアリール基及び１価の複素環基の例及び好ましい例と同様である。
ＡｒＸ１〜ＡｒＸ４及びＲＸ１〜ＲＸ３で表される基が有していてもよい置換基における置換アミノ基において、アミノ基が有する置換基としては、アリール基又は１価の複素環基が好ましく、アリール基がより好ましく、これらの基はさらに置換基を有していてもよい。アミノ基が有する置換基におけるアリール基の例及び好ましい例は、ＲＸ１、ＲＸ２及びＲＸ３におけるアリール基の例及び好ましい例と同様である。アミノ基が有する置換基における１価の複素環基の例及び好ましい例は、ＲＸ１、ＲＸ２及びＲＸ３における１価の複素環基の例及び好ましい例と同様である。
ＡｒＸ１〜ＡｒＸ４及びＲＸ１〜ＲＸ３で表される基が有していてもよい置換基がさらに有していてもよい置換基は、好ましくは、フッ素原子、アルキル基、シクロアルキル基、アリール基、１価の複素環基、アルコキシ基、シクロアルコキシ基又は置換アミノ基であり、より好ましくは、アルキル基、シクロアルキル基、アリール基又は１価の複素環基であり、さらに好ましくは、アルキル基又はシクロアルキル基であり、これらの基はさらに置換基を有していてもよいが、更に置換基を有さないことが好ましい。
ＡｒＸ１〜ＡｒＸ４及びＲＸ１〜ＲＸ３で表される基が有していてもよい置換基がさらに有していてもよい置換基におけるアリール基、１価の複素環基及び置換アミノ基の例及び好ましい例は、それぞれ、ＡｒＸ１〜ＡｒＸ４及びＲＸ１〜ＲＸ３で表される基が有していてもよい置換基におけるアリール基、１価の複素環基及び置換アミノ基の例及び好ましい例と同様である。
【００７８】
式（Ｘ）で表される構成単位は、好ましくは、下記の式（Ｘ−１）〜（Ｘ−７）で表される構成単位であり、より好ましくは、式（Ｘ−１）〜（Ｘ−６）で表される構成単位である。
【００７９】
【化３１】
2019194318.tif 000032
【００８０】
【化３２】
2019194318.tif 000033
【００８１】
【化３３】
2019194318.tif 000034
【００８２】
【化３４】
2019194318.tif 000035
［式中、Ｒｘ４及びＲｘ５は、それぞれ独立に、水素原子、アルキル基、シクロアルキル基、アルコキシ基、シクロアルコキシ基、アリール基、アリールオキシ基、ハロゲン原子、１価の複素環基、シアノ基又は置換アミノ基を表し、これらの基は置換基を有していてもよい。複数存在するＲｘ４は、同一であってもよく異なっていてもよい。複数存在するＲｘ５は、同一であってもよく異なっていてもよく、Ｒｘ５同士（好ましくは隣接するＲｘ５同士）は互いに結合して、それぞれが結合する炭素原子と共に環を形成していてもよい。］
【００８３】
Ｒｘ４及びＲｘ５は、好ましくは、水素原子、アルキル基、シクロアルキル基、アリール基、１価の複素環基又は置換アミノ基であり、より好ましくは、水素原子、アルキル基、シクロアルキル基又はアリール基であり、さらに好ましくは水素原子又はアルキル基であり、これらの基は置換基を有していてもよい。
Ｒｘ４及びＲｘ５におけるアリール基、１価の複素環基及び置換アミノ基の例及び好ましい例は、それぞれ、ＡｒＸ１〜ＡｒＸ４及びＲＸ１〜ＲＸ３で表される基が有していてもよい置換基におけるアリール基、１価の複素環基及び置換アミノ基の例及び好ましい例と同様である。
Ｒｘ４及びＲｘ５で表される基が有していてもよい置換基の例及び好ましい例は、ＡｒＸ１〜ＡｒＸ４及びＲＸ１〜ＲＸ３で表される基が有していてもよい置換基の例及び好ましい例と同様である。
【００８４】
式（Ｘ）で表される構成単位としては、例えば、下記の式（Ｘ１−１）〜（Ｘ１−１９）で表される構成単位が挙げられる。
【００８５】
【化３５】
2019194318.tif 000036
【００８６】
【化３６】
2019194318.tif 000037
【００８７】
【化３７】
2019194318.tif 000038
【００８８】
【化３８】
2019194318.tif 000039
【００８９】
【化３９】
2019194318.tif 000040
【００９０】
【化４０】
2019194318.tif 000041
【００９１】
【化４１】
2019194318.tif 000042
【００９２】
【化４２】
2019194318.tif 000043
【００９３】
＜式（Ｚ）で表される構成単位＞
ＡｒＺにおける２価の複素環基の炭素原子数は、置換基の炭素原子数を含めないで、通常２以上６０以下であり、好ましくは２以上３０以下であり、より好ましくは３以上１５以下である。
ＡｒＺにおける２価の複素環基のヘテロ原子の数は、置換基のヘテロ原子数を含めないで、通常１以上３０以下であり、好ましくは１以上１０以下であり、より好ましくは１以上５以下であり、さらに好ましくは１以上３以下である。
ＡｒＺにおける２価の複素環基は、環構成原子として、ホウ素原子、窒素原子、酸素原子、ケイ素原子、リン原子、硫黄原子及びセレン原子からなる群より選ばれる少なくとも１種のヘテロ原子を含む複素環から、環を構成する炭素原子又はヘテロ原子に直接結合する水素原子２個を除いた基であることが好ましく、環構成原子として、窒素原子、酸素原子及び硫黄原子からなる群より選ばれる少なくとも１種のヘテロ原子を含む複素環から、環を構成する炭素原子又はヘテロ原子に直接結合する水素原子２個を除いた基であることがより好ましく、環構成原子として、窒素原子を含む複素環から、環を構成する炭素原子又はヘテロ原子に直接結合する水素原子２個を除いた基（以下、「２価の含窒素複素環基」ともいう。）であることがさらに好ましく、これらの基は置換基を有していてもよい。
【００９４】
ＡｒＺにおける２価の複素環基に関して、２価の含窒素複素環基以外の２価の複素環基としては、例えば、ボロール環、フラン環、シロール環、ホスホール環、チオフェン環、セレノフェン環、ベンゾフラン環、ベンゾチオフェン環、ジベンゾボロール環、ジベンゾフラン環、ジベンゾシロール環、ジベンゾホスホール環、ジベンゾチオフェン環又はジベンゾセレノフェン環から、環を構成する炭素原子又はヘテロ原子に直接結合する水素原子２個を除いた基が挙げられ、発光素子の輝度寿命向上に有利であることから、好ましくは、フラン環、チオフェン環、ベンゾフラン環、ベンゾチオフェン環、ジベンゾフラン環又はジベンゾチオフェン環から、環を構成する炭素原子又はヘテロ原子に直接結合する水素原子２個を除いた基であり、より好ましくは、式（ＡＡ−１２）〜式（ＡＡ−１５）で表される基であり、これらの基は置換基を有していてもよい。
【００９５】
ＡｒＺにおける２価の複素環基に関して、２価の含窒素複素環基は、発光素子の輝度寿命向上及び電荷輸送性向上（とりわけ正孔輸送性向上）に有利であることから、環構成原子として二重結合を有さない窒素原子を含み、且つ、環構成原子として二重結合を有する窒素原子を含まない、２価の含窒素複素環基（以下、「二重結合を有さない窒素原子を含む２価の含窒素複素環基」ともいう。）であることが好ましく、この基は置換基を有していてもよい。また、ＡｒＺにおける２価の複素環基に関して、２価の含窒素複素環基は、発光素子の輝度寿命向上及び電荷輸送性向上（とりわけ電子輸送性向上）に有利であることから、環構成原子として二重結合を有する窒素原子を含む、２価の含窒素複素環基（以下、「二重結合を有する窒素原子を含む２価の含窒素複素環基」ともいう。）であることが好ましく、この基は置換基を有していてもよい。
【００９６】
「二重結合を有さない窒素原子」とは、窒素原子と、その窒素原子と結合するすべての原子との間に単結合のみを有する窒素原子を意味する。
「環構成原子として二重結合を有さない窒素原子を含む」とは、−Ｎ（−ＲＮ）−〔式中、ＲＮは水素原子又は置換基を表す。〕又は下記式で表される基を環内に含むことを意味する。
【００９７】
【化４３】
2019194318.tif 000044
【００９８】
二重結合を有さない窒素原子を含む２価の含窒素複素環基としては、例えば、ピロール環、インドール環、イソインドール環、カルバゾール環、ジヒドロアクリジン環、５，１０−ジヒドロフェナジン環、アクリドン環、キナクリドン環、フェノキサジン環、フェノチアジン環、インドロカルバゾール環又はインデノカルバゾール環から、環を構成する炭素原子又はヘテロ原子に直接結合する水素原子２個を除いた基が挙げられ、発光素子の輝度寿命向上に有利であることから、好ましくは、カルバゾール環、ジヒドロアクリジン環、５，１０−ジヒドロフェナジン環、フェノキサジン環、フェノチアジン環、インドロカルバゾール環又はインデノカルバゾール環から、環を構成する炭素原子又はヘテロ原子に直接結合する水素原子２個を除いた基であり、より好ましくは、カルバゾール環、ジヒドロアクリジン環、５，１０−ジヒドロフェナジン環、フェノキサジン環又はフェノチアジン環から、環を構成する炭素原子又はヘテロ原子に直接結合する水素原子２個を除いた基であり、さらに好ましくは、カルバゾール環、フェノキサジン環又はフェノチアジン環から、環を構成する炭素原子又はヘテロ原子に直接結合する水素原子２個を除いた基であり、特に好ましくはフェノキサジン環から、環を構成する炭素原子又はヘテロ原子に直接結合する水素原子２個を除いた基であり、これらの基は置換基を有していてもよい。
二重結合を有さない窒素原子を含む２価の含窒素複素環基は、発光素子の輝度寿命向上及び電荷輸送性向上（とりわけ正孔輸送性向上）に有利であることから、好ましくは、式（ＡＡ−１０）、式（ＡＡ−１１）、式（ＡＡ−１８）〜式（ＡＡ−２２）、式（ＡＡ−３３）又は式（ＡＡ−３４）で表される基であり、より好ましくは、式（ＡＡ−１０）、式（ＡＡ−１１）、式（ＡＡ−１８）〜式（ＡＡ−２１）で表される基であり、さらに好ましくは、式（ＡＡ−１８）又は式（ＡＡ−１９）で表される基である。
【００９９】
「二重結合を有する窒素原子」とは、窒素原子と、その窒素原子と結合する原子との間に二重結合を有する窒素原子を意味する。
「環構成原子として二重結合を有する窒素原子を含む」とは、−Ｎ＝で表される基を環内に含むことを意味する。
【０１００】
二重結合を有する窒素原子を含む２価の含窒素複素環基としては、ジアゾール環、トリアゾール環、オキサジアゾール環、チアジアゾール環、チアゾール環、オキサゾール環、ベンゾジアゾール環、ベンゾトリアゾール環、ベンゾオキサジアゾール環、ベンゾチアジアゾール環、アザカルバゾール環、ジアザカルバゾール環、ピリジン環、ジアザベンゼン環、トリアジン環、アザナフタレン環、ジアザナフタレン環、トリアザナフタレン環、アザアントラセン環、ジアザアントラセン環、トリアザアントラセン環、アザフェナントレン環、ジアザフェナントレン環又はトリアザフェナントレン環から、環を構成する炭素原子又はヘテロ原子に直接結合する水素原子２個を除いた基が挙げられ、発光素子の輝度寿命向上に有利であることから、好ましくは、ピリジン環、ジアザベンゼン環、トリアジン環、アザナフタレン環、ジアザナフタレン環、アザアントラセン環、ジアザアントラセン環、アザフェナントレン環又はジアザフェナントレン環から、環を構成する炭素原子に直接結合する水素原子２個を除いた基であり、より好ましくは、ピリジン環、ジアザベンゼン環、トリアジン環、アザナフタレン環又はジアザナフタレン環から、環を構成する炭素原子に直接結合する水素原子２個を除いた基であり、さらに好ましくは、ピリジン環、ジアザベンゼン環又はトリアジン環から、環を構成する炭素原子に直接結合する水素原子２個を除いた基であり、特に好ましくは、トリアジン環から、環を構成する炭素原子に直接結合する水素原子２個を除いた基であり、これらの基は置換基を有していてもよい。
二重結合を有する窒素原子を含む２価の含窒素複素環基は、発光素子の輝度寿命向上及び電荷輸送性向上（とりわけ電子輸送性向上）に有利であることから、好ましくは、式（ＡＡ−１）〜式（ＡＡ−９）で表される基であり、より好ましくは、式（ＡＡ−１）〜式（ＡＡ−４）で表される基であり、さらに好ましくは、式（ＡＡ−４）で表される基である。
【０１０１】
ＡｒＺにおいて、少なくとも１種のアリーレン基と少なくとも１種の２価の複素環基とが直接結合した２価の基における、アリーレン基の例及び好ましい例は、ＡｒＸ１及びＡｒＸ３で表されるアリーレン基の例及び好ましい例と同様である。
ＡｒＺにおいて、少なくとも１種のアリーレン基と少なくとも１種の２価の複素環基とが直接結合した２価の基における、２価の複素環基の例及び好ましい例は、ＡｒＺで表される２価の複素環基の例及び好ましい例と同様である。
ＡｒＺにおける少なくとも１種のアリーレン基と少なくとも１種の２価の複素環基とが直接結合した２価の基の例としては、例えば、ＡｒＸ２及びＡｒＸ４における少なくとも１種のアリーレン基と少なくとも１種の２価の複素環基とが直接結合した２価の基の例が挙げられる。
【０１０２】
ＡｒＺで表される基が有していてもよい置換基は、好ましくは、フッ素原子、アルキル基、シクロアルキル基、アリール基、１価の複素環基、アルコキシ基、シクロアルコキシ基又は置換アミノ基であり、より好ましくは、アルキル基、シクロアルキル基、アリール基又は１価の複素環基であり、さらに好ましくは、アルキル基又はアリール基であり、これらの基はさらに置換基を有していてもよい。
ＡｒＺで表される基が有していてもよい置換基におけるアリール基、１価の複素環基及び置換アミノ基の例及び好ましい例は、それぞれ、ＡｒＸ１〜ＡｒＸ４及びＲＸ１〜ＲＸ３で表される基が有していてもよい置換基におけるアリール基、１価の複素環基及び置換アミノ基の例及び好ましい例と同様である。
【０１０３】
ＡｒＺで表される基が有していてもよい置換基がさらに有していてもよい置換基の例及び好ましい例は、ＡｒＸ１〜ＡｒＸ４及びＲＸ１〜ＲＸ３で表される基が有していてもよい置換基がさらに有していてもよい置換基の例及び好ましい例と同様である。
【０１０４】
式（Ｚ）で表される構成単位は、発光素子の輝度寿命向上及び電荷輸送性向上（とりわけ電子輸送性向上）に有利であることから、好ましくは、下記の式（Ｚ−１）〜式（Ｚ−４）で表される構成単位であり、より好ましくは、下記の式（Ｚ−１）又は式（Ｚ−３）で表される構成単位であり、さらに好ましくは、下記の式（Ｚ−１）で表される構成単位である。また、式（Ｚ）で表される構成単位は、発光素子の輝度寿命向上及び電荷輸送性向上（とりわけ正孔輸送性向上）に有利であることから、好ましくは、下記の式（Ｚ−５）〜式（Ｚ−７）で表される構成単位であり、より好ましくは、下記の式（Ｚ−５）で表される構成単位である。
【０１０５】
【化４４】
2019194318.tif 000045
【０１０６】
【化４５】
2019194318.tif 000046
［式中、ＲＹ１及びＲＹ３は、それぞれ独立に、水素原子、フッ素原子、アルキル基、シクロアルキル基、アリール基、１価の複素環基、アルコキシ基、シクロアルコキシ基又は置換アミノ基を表し、これらの基は置換基を有していてもよい。複数存在するＲＹ１は、同一であってもよく異なっていてもよく、互いに結合して、それぞれが結合する炭素原子と共に環を形成していてもよい。］
【０１０７】
ＲＹ１は、好ましくは、水素原子、アルキル基、シクロアルキル基、アリール基又は１価の複素環基であり、より好ましくは、水素原子、アルキル基、シクロアルキル基又はアリール基であり、さらに好ましくは、水素原子又はアルキル基であり、これらの基は置換基を有していてもよい。
ＲＹ３は、好ましくは、アルキル基、シクロアルキル基、アリール基又は１価の複素環基であり、より好ましくは、アリール基又は１価の複素環基であり、さらに好ましくはアリール基であり、これらの基は置換基を有していてもよい。
ＲＹ１及びＲＹ３で表される基におけるアリール基、１価の複素環基及び置換アミノ基の例及び好ましい例は、それぞれ、ＡｒＸ１〜ＡｒＸ４及びＲＸ１〜ＲＸ３で表される基が有していてもよい置換基におけるアリール基、１価の複素環基及び置換アミノ基の例及び好ましい例と同様である。
ＲＹ１及びＲＹ３が有していてもよい置換基の例及び好ましい例は、ＡｒＸ１〜ＡｒＸ４及びＲＸ１〜ＲＸ３で表される基が有していてもよい置換基の例及び好ましい例と同様である。
【０１０８】
式（Ｚ−１）で表される構成単位は、下記の式（Ｚ−１’）で表される構成単位であることが好ましい。また、式（Ｚ−３）で表される構成単位は、下記の式（Ｚ−３’）で表される構成単位であることが好ましい。
【０１０９】
【化４６】
2019194318.tif 000047
［式中、ＲＹ１及びＲＹ３は前記と同じ意味を表す。］
【０１１０】
【化４７】
2019194318.tif 000048
［式中、ＲＹ１は前記を同じ意味を表す。ＲＹ４は、水素原子、アルキル基、シクロアルキル基、アルコキシ基、シクロアルコキシ基、アリール基又は１価の複素環基を表し、これらの基は置換基を有していてもよい。］
【０１１１】
ＲＹ４は、好ましくは、アルキル基、シクロアルキル基、アリール基又は１価の複素環基であり、より好ましくは、アリール基又は１価の複素環基であり、さらに好ましくはアリール基であり、これらの基は置換基を有していてもよい。
ＲＹ４で表される基におけるアリール基及び１価の複素環基の例及び好ましい例は、それぞれ、ＡｒＸ１〜ＡｒＸ４及びＲＸ１〜ＲＸ３で表される基が有していてもよい置換基におけるアリール基及び１価の複素環基の例及び好ましい例と同様である。
ＲＹ４が有していてもよい置換基の例及び好ましい例は、ＡｒＸ１〜ＡｒＸ４及びＲＸ１〜ＲＸ３で表される基が有していてもよい置換基の例及び好ましい例と同様である。
【０１１２】
式（Ｚ）で表される構成単位としては、例えば、下記の式（Ｚ−２０１）〜式（Ｚ−２１５）で表される２価の複素環基からなる構成単位、下記の式（Ｚ−３０１）〜式（Ｚ−３１０）で表される少なくとも１種のアリーレン基と少なくとも１種の２価の複素環基とが直接結合した２価の基からなる構成単位が挙げられる。
【０１１３】
【化４８】
2019194318.tif 000049
【０１１４】
【化４９】
2019194318.tif 000050
【０１１５】
【化５０】
2019194318.tif 000051
【０１１６】
【化５１】
2019194318.tif 000052
【０１１７】
【化５２】
2019194318.tif 000053
【０１１８】
【化５３】
2019194318.tif 000054
［式中、
ＺＡは、−Ｏ−で表される基又は−Ｓ−で表される基を表す。ＺＡが複数存在する場合、それらは同一であってもよく異なっていてもよい。
ＺＢは、−ＣＨ＝で表される基又は−Ｎ＝で表される基を表す。ＺＢが複数存在する場合、それらは同一であってもよく異なっていてもよい。］
【０１１９】
ＺＡは、好ましくは−Ｏ−で表される基である。ＺＢは、好ましくは−Ｎ＝で表される基である。
【０１２０】
＜式（Ｚ’）で表される構成単位＞
式（Ｚ）で表される構成単位は、発光素子の輝度寿命向上及び電荷輸送性向上（とりわけ電子輸送性向上）に有利であることから、上記式（Ｚ’）で表される構成単位であることが好ましい。
【０１２１】
ＡｒＺ’で表される、二重結合を有する窒素原子を含む２価の含窒素複素環基の例及び好ましい例は、ＡｒＺで表される、二重結合を有する窒素原子を含む２価の含窒素複素環基の例及び好ましい例と同様である。
ＡｒＺ’で表される、少なくとも１種のアリーレン基と少なくとも１種の、二重結合を有する窒素原子を含む２価の含窒素複素環基とが直接結合した２価の基における、アリーレン基の例及び好ましい例は、ＡｒＺで表される、少なくとも１種のアリーレン基と少なくとも１種の２価の複素環基とが直接結合した２価の基における、アリーレン基の例及び好ましい例と同様である。
ＡｒＺ’で表される、少なくとも１種のアリーレン基と少なくとも１種の、二重結合を有する窒素原子を含む２価の含窒素複素環基とが直接結合した２価の基における、二重結合を有する窒素原子を含む２価の含窒素複素環基の例及び好ましい例は、ＡｒＺ’で表される、二重結合を有する窒素原子を含む２価の含窒素複素環基の例及び好ましい例と同様である。
ＡｒＺ’で表される、少なくとも１種のアリーレン基と少なくとも１種の、二重結合を有する窒素原子を含む２価の含窒素複素環基とが直接結合した２価の基の例としては、例えば、ＡｒＸ２及びＡｒＸ４で表される、少なくとも１種のアリーレン基と少なくとも１種の２価の複素環基とが直接結合した２価の基の例のうち、２価の複素環基が二重結合を有する窒素原子を含む２価の含窒素複素環基である例が挙げられる。
ＡｒＺ’で表される基が有してもよい置換基は、さらに置換基を有していてもよい。ＡｒＺ’で表される基が有してもよい置換基の例及び好ましい例は、ＡｒＺで表される基が有してもよい置換基の例及び好ましい範囲と同様であり、ＡｒＺ’で表される基が有してもよい置換基がさらに有していてもよい置換基の例及び好ましい例は、ＡｒＺで表される基が有してもよい置換基がさらに有していてもよい置換基の例及び好ましい例と同様である。
【０１２２】
式（Ｚ’）で表される構成単位は、発光素子の輝度寿命向上及び電荷輸送性向上（とりわけ電子輸送性向上）に有利であることから、好ましくは、式（Ｚ−１）〜式（Ｚ−４）で表される構成単位であり、より好ましくは、式（Ｚ−１）又は式（Ｚ−３）で表される構成単位であり、さらに好ましくは、下記の式（Ｚ−１）で表される構成単位である。
式（Ｚ’）で表される構成単位としては、例えば、式（Ｚ−２１１）〜式（Ｚ−２１４）で表される二重結合を有する窒素原子を含む２価の含窒素複素環基からなる構成単位、及び、式（Ｚ−３０１）〜式（Ｚ−３０９）で表される少なくとも１種のアリーレン基と少なくとも１種の二重結合を有する窒素原子を含む２価の含窒素複素環基とが直接結合した２価の基からなる構成単位が挙げられる。
【０１２３】
＜燐光発光性化合物から１個以上の水素原子を取り除いた基＞
本発明に係るブロック共重合体に含まれる燐光発光性化合物から１個以上の水素原子を取り除いた基は、通常、燐光発光性化合物から１個以上１０個以下の水素原子を取り除いた基であり、本発明に係るブロック共重合体の製造容易性の観点から、好ましくは、燐光発光性化合物から１個以上５個以下の水素原子を取り除いた基であり、より好ましくは、１個以上３個以下の水素原子を取り除いた基である。
【０１２４】
〔燐光発光性化合物〕
燐光発光性化合物は、通常、室温（２５℃）で燐光発光性を示す化合物を意味するが、好ましくは、室温で三重項励起状態からの発光を示す金属錯体である。この三重項励起状態からの発光を示す金属錯体は、中心金属原子及び配位子を有する。
【０１２５】
中心金属原子としては、例えば、原子番号４０以上の原子で、錯体にスピン−軌道相互作用があり、一重項状態と三重項状態との間の項間交差を起こし得る金属原子が挙げられる。金属原子としては、例えば、ルテニウム原子、ロジウム原子、パラジウム原子、イリジウム原子及び白金原子が挙げられ、発光素子の輝度寿命向上に有利であることから、好ましくはイリジウム原子又は白金原子である。
【０１２６】
配位子としては、例えば、中心金属原子との間に、配位結合及び共有結合からなる群から選ばれる少なくとも１種の結合を形成する、中性若しくはアニオン性の単座配位子、又は、中性若しくはアニオン性の多座配位子が挙げられる。中心金属原子と配位子との間の結合としては、例えば、金属−窒素結合、金属−炭素結合、金属−酸素結合、金属−リン結合、金属−硫黄結合及び金属−ハロゲン結合が挙げられる。多座配位子とは、通常、２座以上６座以下の配位子を意味する。
【０１２７】
〔式（１）で表される燐光発光性化合物〕
燐光発光性化合物は、発光素子の輝度寿命向上に有利であることから、上記式（１）で表される燐光発光性化合物であることが好ましい。
【０１２８】
Ｍは、発光素子の輝度寿命向上に有利であることから、イリジウム原子又は白金原子であることが好ましく、イリジウム原子であることがより好ましい。
Ｍがルテニウム原子、ロジウム原子又はイリジウム原子の場合、ｎ１は２又は３であることが好ましく、３であることがより好ましい。
Ｍがパラジウム原子又は白金原子の場合、ｎ１は２であることが好ましい。
【０１２９】
（環Ｌ１及び環Ｌ２）
環Ｌ１に含まれるＥ１及び環Ｌ２に含まれるＥ２は、炭素原子であることが好ましい。
【０１３０】
環Ｌ１で表される芳香族複素環の炭素原子数は、置換基の炭素原子数を含めないで、通常２以上６０以下であり、好ましくは３以上３０以下であり、より好ましくは４以上１５以下である。環Ｌ１は、５員の芳香族複素環又は６員の芳香族複素環であることが好ましく、２つ以上４つ以下の窒素原子を構成原子として有する５員の芳香族複素環又は１つ以上４つ以下の窒素原子を構成原子として有する６員の芳香族複素環であることがより好ましく、これらの環は置換基を有していてもよい。但し、環Ｌ１が６員の芳香族複素環である場合、Ｅ１は炭素原子であることが好ましい。
環Ｌ１としては、例えば、ジアゾール環、トリアゾール環、テトラゾール環、ピリジン環、ジアザベンゼン環、トリアジン環、アザナフタレン環及びジアザナフタレン環が挙げられ、好ましくは、ピリジン環、ジアザベンゼン環、アザナフタレン環、ジアザナフタレン環、トリアゾール環又はジアゾール環であり、より好ましくは、ピリジン環、ジアザベンゼン環、アザナフタレン環又はジアザナフタレン環であり、さらに好ましくは、ピリジン環、キノリン環又はイソキノリン環であり、これらの環は置換基を有していてもよい。
【０１３１】
環Ｌ２で表される芳香族炭化水素環の炭素原子数は、置換基の炭素原子数を含めないで、通常６〜６０であり、好ましくは６〜３０であり、より好ましくは６〜１８である。
環Ｌ２で表される芳香族炭化水素環としては、ベンゼン環、ナフタレン環、インデン環、フルオレン環、フェナントレン環、ジヒドロフェナントレン環及びこれらの環が２個以上５個以下縮合した環が挙げられ、発光素子の輝度寿命向上に有利であることから、好ましくは、ベンゼン環、ナフタレン環、フルオレン環、フェナントレン環又はジヒドロフェナントレン環であり、より好ましくは、ベンゼン環、フルオレン環又はジヒドロフェナントレン環であり、さらに好ましくはベンゼン環であり、これらの環は置換基を有していてもよい。
【０１３２】
環Ｌ２で表される芳香族複素環の炭素原子数は、置換基の炭素原子数を含めないで、通常２〜６０であり、好ましくは３〜３０であり、より好ましくは４〜１５である。
環Ｌ２で表される芳香族複素環としては、ピロール環、ジアゾール環、フラン環、チオフェン環、ピリジン環、ジアザベンゼン環及びこれらの環に芳香環が１個以上５個以下縮合した環が挙げられ、発光素子の輝度寿命向上に有利であることから、好ましくは、ピリジン環、ジアザベンゼン環、アザナフタレン環、ジアザナフタレン環、インドール環、ベンゾフラン環、ベンゾチオフェン環、カルバゾール環、アザカルバゾール環、ジアザカルバゾール環、ジベンゾフラン環又はジベンゾチオフェン環であり、より好ましくは、ピリジン環、ジアザベンゼン環、カルバゾール環、ジベンゾフラン環又はジベンゾチオフェン環であり、さらに好ましくは、ピリジン環又はジアザベンゼン環であり、これらの環は置換基を有していてもよい。環Ｌ２が６員の芳香族複素環である場合、Ｅ２は炭素原子であることが好ましい。
環Ｌ２は、発光素子の輝度寿命向上に有利であることから、好ましくは、ベンゼン環、フルオレン環、ジヒドロフェナントレン環、ピリジン環、ジアザベンゼン環、カルバゾール環、ジベンゾフラン環又はジベンゾチオフェン環であり、より好ましくは、ベンゼン環、ピリジン環又はジアザベンゼン環であり、さらに好ましくはベンゼン環であり、これらの環は置換基を有していてもよい。
【０１３３】
環Ｌ１及び環Ｌ２が有していてもよい置換基としては、好ましくは、アルキル基、シクロアルキル基、アルコキシ基、シクロアルコキシ基、アリール基、アリールオキシ基、１価の複素環基、置換アミノ基又はハロゲン原子であり、より好ましくは、アルキル基、シクロアルキル基、アリール基、１価の複素環基又は置換アミノ基であり、さらに好ましくは、アルキル基、アリール基又は１価の複素環基であり、特に好ましくは、アリール基又は１価の複素環基であり、これらの基はさらに置換基を有していてもよい。
【０１３４】
発光素子の輝度寿命向上に有利であることから、式（１）で表される燐光発光性化合物において、環Ｌ１及び環Ｌ２のうち、少なくとも１つは置換基を有することが好ましい。
【０１３５】
環Ｌ１及び環Ｌ２が有していてもよい置換基におけるアリール基としては、好ましくは、フェニル基、ナフチル基、フェントレニル基、ジヒドロフェントレニル基又はフルオレニル基であり、より好ましくは、フェニル基又はフルオレニル基であり、さらに好ましくはフェニル基であり、これらの基は置換基を有していてもよい。
環Ｌ１及び環Ｌ２が有していてもよい置換基における１価の複素環基としては、好ましくは、ピリジル基、ピリミジニル基、トリアジニル基、キノリニル基、イソキノリニル基、ジベンゾフラニル基、ジベンゾチエニル基、カルバゾリル基、アザカルバゾリル基、ジアザカルバゾリル基、フェノキサジニル基又はフェノチアジニル基であり、より好ましくは、ピリジル基、ピリミジニル基、トリアジニル基、ジベンゾフラニル基、ジベンゾチエニル基又はカルバゾリル基であり、さらに好ましくは、ピリジル基、ピリミジニル基又はトリアジニル基であり、これらの基は置換基を有していてもよい。
環Ｌ１及び環Ｌ２が有していてもよい置換基における置換アミノ基において、アミノ基が有する置換基としては、好ましくは、アリール基又は１価の複素環基であり、より好ましくはアリール基であり、これらの基はさらに置換基を有していてもよい。アミノ基が有する置換基におけるアリール基の例及び好ましい例は、環Ｌ１及び環Ｌ２が有していてもよい置換基におけるアリール基の例及び好ましい例と同様である。アミノ基が有する置換基における１価の複素環基の例及び好ましい例は、環Ｌ１及び環Ｌ２が有していてもよい置換基における１価の複素環基の例及び好ましい例と同様である。
【０１３６】
環Ｌ１及び環Ｌ２が有していてもよい置換基がさらに有していてもよい置換基としては、好ましくは、アルキル基、シクロアルキル基、アリール基、１価の複素環基又は置換アミノ基であり、より好ましくは、アルキル基、シクロアルキル基又はアリール基であり、これらの基はさらに置換基を有していてもよい。
環Ｌ１及び環Ｌ２が有していてもよい置換基がさらに有していてもよい置換基におけるアリール基、１価の複素環基及び置換アミノ基の例及び好ましい例は、それぞれ、環Ｌ１及び環Ｌ２が有していてもよい置換基におけるアリール基、１価の複素環基及び置換アミノ基の例及び好ましい例と同様である。
【０１３７】
環Ｌ１及び環Ｌ２が有していてもよい置換基におけるアリール基、１価の複素環基又は置換アミノ基は、発光素子の輝度寿命向上に有利であることから、好ましくは、式（Ｄ−Ａ）、式（Ｄ−Ｂ）又は式（Ｄ−Ｃ）で表される基であり、より好ましくは式（Ｄ−Ａ）又は式（Ｄ−Ｂ）で表される基であり、さらに好ましくは式（Ｄ−Ａ）で表される基である。
【０１３８】
【化５４】
2019194318.tif 000055
［式中、
ｍＤＡ１、ｍＤＡ２及びｍＤＡ３は、それぞれ独立に、０以上の整数を表す。
ＧＤＡは、窒素原子、芳香族炭化水素基又は複素環基を表し、これらの基は置換基を有していてもよい。
ＡｒＤＡ１、ＡｒＤＡ２及びＡｒＤＡ３は、それぞれ独立に、アリーレン基又は２価の複素環基を表し、これらの基は置換基を有していてもよい。ＡｒＤＡ１、ＡｒＤＡ２及びＡｒＤＡ３が複数存在する場合、それらはそれぞれ同一であってもよく異なっていてもよい。
ＴＤＡは、アリール基又は１価の複素環基を表し、これらの基は置換基を有していてもよい。複数存在するＴＤＡは、同一であってもよく異なっていてもよい。］
【０１３９】
【化５５】
2019194318.tif 000056
［式中、
ｍＤＡ１、ｍＤＡ２、ｍＤＡ３、ｍＤＡ４、ｍＤＡ５、ｍＤＡ６及びｍＤＡ７は、それぞれ独立に、０以上の整数を表す。
ＧＤＡは、窒素原子、芳香族炭化水素基又は複素環基を表し、これらの基は置換基を有していてもよい。複数存在するＧＤＡは、同一であってもよく異なっていてもよい。
ＡｒＤＡ１、ＡｒＤＡ２、ＡｒＤＡ３、ＡｒＤＡ４、ＡｒＤＡ５、ＡｒＤＡ６及びＡｒＤＡ７は、それぞれ独立に、アリーレン基又は２価の複素環基を表し、これらの基は置換基を有していてもよい。ＡｒＤＡ１、ＡｒＤＡ２、ＡｒＤＡ３、ＡｒＤＡ４、ＡｒＤＡ５、ＡｒＤＡ６及びＡｒＤＡ７が複数存在する場合、それらはそれぞれ同一であってもよく異なっていてもよい。
ＴＤＡは、アリール基又は１価の複素環基を表し、これらの基は置換基を有していてもよい。複数存在するＴＤＡは、同一であってもよく異なっていてもよい。］
【０１４０】
【化５６】
2019194318.tif 000057
［式中、
ｍＤＡ１は、０以上の整数を表す。
ＡｒＤＡ１は、アリーレン基又は２価の複素環基を表し、これらの基は置換基を有していてもよい。ＡｒＤＡ１が複数存在する場合、それらは同一であってもよく異なっていてもよい。
ＴＤＡは、アリール基又は１価の複素環基を表し、これらの基は置換基を有していてもよい。］
【０１４１】
ｍＤＡ１、ｍＤＡ２、ｍＤＡ３、ｍＤＡ４、ｍＤＡ５、ｍＤＡ６及びｍＤＡ７は、通常１０以下の整数であり、好ましくは５以下の整数であり、より好ましくは２以下の整数であり、さらに好ましくは０又は１である。ｍＤＡ２、ｍＤＡ３、ｍＤＡ４、ｍＤＡ５、ｍＤＡ６及びｍＤＡ７は、同一の整数であることが好ましく、ｍＤＡ１、ｍＤＡ２、ｍＤＡ３、ｍＤＡ４、ｍＤＡ５、ｍＤＡ６及びｍＤＡ７は、同一の整数であることがより好ましい。
【０１４２】
ＧＤＡは、好ましくは芳香族炭化水素基又は複素環基であり、より好ましくはベンゼン環、ピリジン環、ピリミジン環、トリアジン環又はカルバゾール環から環を構成する炭素原子又は窒素原子に直接結合する水素原子３個を除いてなる基であり、これらの基は置換基を有していてもよい。
ＧＤＡが有していてもよい置換基としては、好ましくは、アルキル基、シクロアルキル基、アルコキシ基、シクロアルコキシ基、アリール基、アリールオキシ基、１価の複素環基、置換アミノ基又はハロゲン原子であり、より好ましくは、アルキル基、シクロアルキル基、アルコキシ基、シクロアルコキシ基、アリール基又は１価の複素環基であり、さらに好ましくは、アルキル基、シクロアルキル基、アルコキシ基又はシクロアルコキシ基であり、特に好ましくは、アルキル基又はシクロアルキル基であり、これらの基は置換基を有していてもよい。
ＧＤＡが有していてもよい置換基におけるアリール基、１価の複素環基及び置換アミノ基の例及び好ましい例は、それぞれ、環Ｌ１及び環Ｌ２が有していてもよい置換基におけるアリール基、１価の複素環基及び置換アミノ基の例及び好ましい例と同様である。
ＧＤＡが有していてもよい置換基がさらに有していてもよい置換基としては、好ましくは、アルキル基、シクロアルキル基、アリール基、１価の複素環基又は置換アミノ基であり、より好ましくは、アルキル基又はシクロアルキル基であり、これらの基はさらに置換基を有していてもよいが、更に置換基を有さないことが好ましい。
ＧＤＡが有していてもよい置換基がさらに有していてもよい置換基におけるアリール基、１価の複素環基及び置換アミノ基の例及び好ましい例は、それぞれ、環Ｌ１及び環Ｌ２が有していてもよい置換基におけるアリール基、１価の複素環基及び置換アミノ基の例及び好ましい例と同様である。
ＧＤＡは、好ましくは、下記の式（ＧＤＡ−１１）〜式（ＧＤＡ−１５）で表される基であり、より好ましくは、下記の式（ＧＤＡ−１１）〜式（ＧＤＡ−１４）で表される基であり、さらに好ましくは、下記の式（ＧＤＡ−１１）又は式（ＧＤＡ−１４）で表される基である。
【０１４３】
【化５７】
2019194318.tif 000058
［式中、
＊は、式（Ｄ−Ａ）におけるＡｒＤＡ１、式（Ｄ−Ｂ）におけるＡｒＤＡ１、式（Ｄ−Ｂ）におけるＡｒＤＡ２、又は、式（Ｄ−Ｂ）におけるＡｒＤＡ３との結合を表す。
＊＊は、式（Ｄ−Ａ）におけるＡｒＤＡ２、式（Ｄ−Ｂ）におけるＡｒＤＡ２、式（Ｄ−Ｂ）におけるＡｒＤＡ４、又は、式（Ｄ−Ｂ）におけるＡｒＤＡ６との結合を表す。
＊＊＊は、式（Ｄ−Ａ）におけるＡｒＤＡ３、式（Ｄ−Ｂ）におけるＡｒＤＡ３、式（Ｄ−Ｂ）におけるＡｒＤＡ５、又は、式（Ｄ−Ｂ）におけるＡｒＤＡ７との結合を表す。
ＲＤＡは、水素原子、アルキル基、シクロアルキル基、アルコキシ基、シクロアルコキシ基、アリール基又は１価の複素環基を表し、これらの基はさらに置換基を有していてもよい。ＲＤＡが複数存在する場合、それらは同一であってもよく異なっていてもよい。］
【０１４４】
ＲＤＡは、好ましくは、水素原子、アルキル基、シクロアルキル基、アルコキシ基又はシクロアルコキシ基であり、より好ましくは、水素原子、アルキル基又はシクロアルキル基であり、これらの基は置換基を有していてもよい。
ＲＤＡにおけるアリール基及び１価の複素環基の例及び好ましい例は、それぞれ、環Ｌ１及び環Ｌ２が有していてもよい置換基におけるアリール基及び１価の複素環基の例及び好ましい例と同様である。
ＲＤＡが有していてもよい置換基の例及び好ましい例は、ＧＤＡが有していてもよい置換基がさらに有していてもよい置換基の例及び好ましい例と同様である。
【０１４５】
ＡｒＤＡ１、ＡｒＤＡ２、ＡｒＤＡ３、ＡｒＤＡ４、ＡｒＤＡ５、ＡｒＤＡ６及びＡｒＤＡ７は、好ましくは、フェニレン基、フルオレンジイル基又はカルバゾールジイル基であり、より好ましくは、下記の式（ＡｒＤＡ−１）〜式（ＡｒＤＡ−５）で表される基であり、さらに好ましくは、下記の式（ＡｒＤＡ−１）〜式（ＡｒＤＡ−３）で表される基であり、特に好ましくは下記の式（ＡｒＤＡ−２）で表される基であり、これらの基は置換基を有していてもよい。
【０１４６】
【化５８】
2019194318.tif 000059
［式中、
ＲＤＡは、前記と同じ意味を表す。
ＲＤＢは、水素原子、アルキル基、シクロアルキル基、アリール基又は１価の複素環基を表し、これらの基は置換基を有していてもよい。ＲＤＢが複数存在する場合、それらは同一であってもよく異なっていてもよい。］
【０１４７】
ＲＤＢは、好ましくは、アルキル基、シクロアルキル基、アリール基又は１価の複素環基であり、より好ましくは、アリール基又は１価の複素環基であり、さらに好ましくはアリール基であり、これらの基は置換基を有していてもよい。
ＲＤＢにおけるアリール基及び１価の複素環基の例及び好ましい例は、それぞれ、環Ｌ１及び環Ｌ２が有していてもよい置換基におけるアリール基及び１価の複素環基の例及び好ましい例と同様である。
ＲＤＢが有していてもよい置換基の例及び好ましい例は、ＧＤＡが有していてもよい置換基がさらに有していてもよい置換基の例及び好ましい例と同様である。
【０１４８】
ＡｒＤＡ１、ＡｒＤＡ２、ＡｒＤＡ３、ＡｒＤＡ４、ＡｒＤＡ５、ＡｒＤＡ６及びＡｒＤＡ７が有していてもよい置換基の例及び好ましい例は、ＧＤＡが有していてもよい置換基の例及び好ましい例と同様である。
【０１４９】
ＴＤＡにおけるアリール基及び１価の複素環基の例及び好ましい例は、それぞれ、環Ｌ１及び環Ｌ２が有していてもよい置換基におけるアリール基及び１価の複素環基の例及び好ましい例と同様である。
ＴＤＡが有していてもよい置換基の例及び好ましい例は、ＧＤＡが有していてもよい置換基の例及び好ましい例と同様である。
ＴＤＡは、好ましくは、下記の式（ＴＤＡ−１）〜式（ＴＤＡ−３）で表される基であり、より好ましくは下記の式（ＴＤＡ−１）で表される基である。
【０１５０】
【化５９】
2019194318.tif 000060
［式中、ＲＤＡ及びＲＤＢは、前記と同じ意味を表す。］
【０１５１】
式（Ｄ−Ａ）で表される基は、好ましくは、下記の式（Ｄ−Ａ１）〜式（Ｄ−Ａ５）で表される基であり、より好ましくは、下記の式（Ｄ−Ａ１）又は式（Ｄ−Ａ３）〜式（Ｄ−Ａ５）で表される基であり、さらに好ましくは、下記の式（Ｄ−Ａ１）、式（Ｄ−Ａ３）又は式（Ｄ−Ａ５）で表される基である。
【０１５２】
【化６０】
2019194318.tif 000061
［式中、
Ｒｐ１、Ｒｐ２、Ｒｐ３及びＲｐ４は、それぞれ独立に、アルキル基、シクロアルキル基、アルコキシ基、シクロアルコキシ基又はハロゲン原子を表す。Ｒｐ１、Ｒｐ２及びＲｐ４が複数存在する場合、それらはそれぞれ同一であってもよく異なっていてもよい。
ｎｐ１は、０以上５以下の整数を表し、ｎｐ２は０以上３以下の整数を表し、ｎｐ３は０又は１を表し、ｎｐ４は０以上４以下の整数を表す。複数存在するｎｐ１は、同一であってもよく異なっていてもよい。］
【０１５３】
式（Ｄ−Ｂ）で表される基は、好ましくは、下記の式（Ｄ−Ｂ１）〜式（Ｄ−Ｂ３）で表される基であり、より好ましくは、下記の式（Ｄ−Ｂ１）で表される基である。
【０１５４】
【化６１】
2019194318.tif 000062
［式中、
Ｒｐ１、Ｒｐ２及びＲｐ３は、それぞれ独立に、アルキル基、シクロアルキル基、アルコキシ基、シクロアルコキシ基又はハロゲン原子を表す。Ｒｐ１及びＲｐ２が複数存在する場合、それらはそれぞれ同一であってもよく異なっていてもよい。
ｎｐ１は０以上５以下の整数を表し、ｎｐ２は０以上３以下の整数を表し、ｎｐ３は０又は１を表す。ｎｐ１及びｎｐ２が複数存在する場合、それらはそれぞれ同一であってもよく異なっていてもよい。
【０１５５】
式（Ｄ−Ｃ）で表される基は、好ましくは、下記の式（Ｄ−Ｃ１）〜式（Ｄ−Ｃ４）で表される基であり、より好ましくは、下記の式（Ｄ−Ｃ１）〜式（Ｄ−Ｃ３）で表される基であり、さらに好ましくは、下記の式（Ｄ−Ｃ１）又は式（Ｄ−Ｃ２）で表される基であり、特に好ましくは式（Ｄ−Ｃ１）で表される基である。
【０１５６】
【化６２】
2019194318.tif 000063
［式中、
Ｒｐ４、Ｒｐ５及びＲｐ６は、それぞれ独立に、アルキル基、シクロアルキル基、アルコキシ基、シクロアルコキシ基又はハロゲン原子を表す。Ｒｐ４、Ｒｐ５及びＲｐ６が複数存在する場合、それらはそれぞれ同一であってもよく異なっていてもよい。
ｎｐ４は０以上４以下の整数を表し、ｎｐ５は０以上５以下の整数を表し、ｎｐ６は０以上５以下の整数を表す。］
【０１５７】
ｎｐ１は、好ましくは０以上２以下の整数であり、より好ましくは１である。ｎｐ２は、好ましくは０又は１であり、より好ましくは０である。ｎｐ３は好ましくは０である。ｎｐ４は、好ましくは０以上２以下の整数であり、より好ましくは０である。ｎｐ５は、好ましくは０以上３以下の整数であり、より好ましくは０又は１である。ｎｐ６は、好ましくは０以上２以下の整数であり、より好ましくは０又は１である。
【０１５８】
Ｒｐ１、Ｒｐ２、Ｒｐ３、Ｒｐ４、Ｒｐ５及びＲｐ６におけるアルキル基又はシクロアルキル基としては、好ましくは、メチル基、エチル基、イソプロピル基、ｔｅｒｔ−ブチル基、ヘキシル基、２−エチルヘキシル基、シクロヘキシル基又はｔｅｒｔ−オクチル基である。
Ｒｐ１、Ｒｐ２、Ｒｐ３、Ｒｐ４、Ｒｐ５及びＲｐ６におけるアルコキシ基又はシクロアルコキシ基としては、好ましくは、メトキシ基、２−エチルヘキシルオキシ基又はシクロへキシルオキシ基である。
【０１５９】
Ｒｐ１、Ｒｐ２、Ｒｐ３、Ｒｐ４、Ｒｐ５及びＲｐ６は、好ましくは、置換基を有していてもよいアルキル基又は置換基を有していてもよいシクロアルキル基であり、より好ましくは、置換基を有していてもよいアルキル基であり、さらに好ましくは、メチル基、エチル基、イソプロピル基、ｔｅｒｔ−ブチル基、ヘキシル基、２−エチルヘキシル基又はｔｅｒｔ−オクチル基である。
【０１６０】
環Ｌ１が有していてもよい置換基が複数存在する場合、それらは互いに結合して、それぞれが結合する原子とともに環を形成していないことが好ましい。環Ｌ２が有していてもよい置換基が複数存在する場合、それらは互いに結合して、それぞれが結合する原子とともに環を形成していないことが好ましい。環Ｌ１が有していてもよい置換基と、環Ｌ２が有していてもよい置換基とは、互いに結合して、それぞれが結合する原子とともに環を形成していないことが好ましい。
【０１６１】
（アニオン性の２座配位子）
式（１）におけるＡ１−Ｇ１−Ａ２で表されるアニオン性の２座配位子としては、例えば、下記式で表される配位子が挙げられる。但し、Ａ１−Ｇ１−Ａ２で表されるアニオン性の２座配位子は、添え字ｎ１でその数を定義されている配位子とは異なる。
【０１６２】
【化６３】
2019194318.tif 000064
［式中、＊は、Ｍと結合する部位を表す。］
【０１６３】
〔式（１−Ａ）で表される燐光発光性化合物〕
式（１）で表される燐光発光性化合物は、発光素子の輝度寿命向上に有利であることから、上記式（１−Ａ）で表される燐光発光性化合物であることが好ましい。
【０１６４】
環Ｌ１Ａは、発光素子の輝度寿命向上に有利であることから、好ましくは、ピリジン環、ジアザベンゼン環、アザナフタレン環又はジアザナフタレン環であり、より好ましくは、ピリジン環、キノリン環又はイソキノリン環であり、これらの環は置換基を有していてもよい。
環Ｌ１Ａが有していてもよい置換基の例及び好ましい例は、環Ｌ１及び環Ｌ２が有していてもよい置換基の例及び好ましい例と同様である。
環Ｌ１Ａが有していてもよい置換基が複数存在する場合、それらは互いに結合して、それぞれが結合する原子とともに環を形成していないことが好ましい。
【０１６５】
環Ｌ２Ａがピリジン環である場合、Ｅ２１Ａが窒素原子であるピリジン環、Ｅ２２Ａが窒素原子であるピリジン環、又は、Ｅ２３Ａが窒素原子であるピリジン環が好ましく、Ｅ２２Ａが窒素原子であるピリジン環がより好ましい。
環Ｌ２Ａがジアザベンゼン環である場合、Ｅ２１Ａ及びＥ２３Ａが窒素原子であるピリミジン環、又は、Ｅ２２Ａ及びＥ２４Ａが窒素原子であるピリミジン環が好ましく、Ｅ２２Ａ及びＥ２４Ａが窒素原子であるピリミジン環がより好ましい。
環Ｌ２Ａは、ベンゼン環であることが好ましい。
Ｅ２１Ａ、Ｅ２２Ａ、Ｅ２３Ａ及びＥ２４Ａは、炭素原子であることが好ましい。
【０１６６】
Ｒ２１Ａ、Ｒ２２Ａ、Ｒ２３Ａ及びＲ２４Ａは、発光素子の輝度寿命向上に有利であることから、好ましくは、水素原子、アルキル基、シクロアルキル基、アリール基、１価の複素環基又は置換アミノ基であり、より好ましくは、水素原子、アリール基、１価の複素環基又は置換アミノ基であり、さらに好ましくは、水素原子又はアリール基であり、これらの基は置換基を有していてもよい。
Ｒ２１Ａ、Ｒ２３Ａ及びＲ２４Ａは、特に好ましくは、水素原子である。
【０１６７】
式（１−Ａ）で表される燐光発光性化合物において、発光素子の輝度寿命向上に有利であることから、環Ｌ１Ａの少なくとも１つが置換基を有するか、或いは、Ｒ２１Ａ、Ｒ２２Ａ、Ｒ２３Ａ及びＲ２４Ａの少なくとも１つがアルキル基、シクロアルキル基、アルコキシ基、シクロアルコキシ基、アリール基、アリールオキシ基、１価の複素環基、置換アミノ基又はハロゲン原子であることが好ましい。
【０１６８】
Ｒ２１Ａ、Ｒ２２Ａ、Ｒ２３Ａ及びＲ２４Ａにおけるアリール基、１価の複素環基及び置換アミノ基の例及び好ましい例は、それぞれ、環Ｌ１及び環Ｌ２が有していてもよい置換基におけるアリール基、１価の複素環基及び置換アミノ基の例及び好ましい例と同様である。
Ｒ２１Ａ、Ｒ２２Ａ、Ｒ２３Ａ及びＲ２４Ａが有していてもよい置換基の例及び好ましい例は、環Ｌ１及び環Ｌ２が有していてもよい置換基がさらに有していてもよい置換基の例及び好ましい例と同様である。
Ｒ２１ＡとＲ２２Ａ、Ｒ２２ＡとＲ２３Ａ、Ｒ２３ＡとＲ２４Ａ、及び、環Ｌ１Ａが有していてもよい置換基とＲ２１Ａは、それぞれ結合して、それぞれが結合する原子とともに環を形成していないことが好ましい。
【０１６９】
〔式（１−Ａ１）〜式（１−Ａ４）、式（１−Ｂ１）〜式（１−Ｂ５）で表される燐光発光性化合物〕
式（１−Ａ）で表される燐光発光性化合物は、発光素子の輝度寿命向上に有利であることから、好ましくは、下記の式（１−Ａ１）〜式（１−Ａ４）又は式（１−Ｂ１）〜式（１−Ｂ５）で表される燐光発光性化合物であり、より好ましくは、下記の式（１−Ｂ１）〜式（１−Ｂ５）で表される燐光発光性化合物であり、さらに好ましくは、下記の式（１−Ｂ１）〜式（１−Ｂ３）で表される燐光発光性化合物である。
【０１７０】
【化６４】
2019194318.tif 000065
【０１７１】
【化６５】
2019194318.tif 000066
［式中、Ｍ、ｎ１、ｎ２、Ｒ２１Ａ、Ｒ２２Ａ、Ｒ２３Ａ、Ｒ２４Ａ及びＡ１−Ｇ１−Ａ２は、前記と同じ意味を表す。
Ｒ１１Ａ、Ｒ１２Ａ及びＲ１３Ａは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。Ｒ１１Ａ、Ｒ１２Ａ及びＲ１３Ａが複数存在する場合、それらはそれぞれ同一であってもよく異なっていてもよい。
式（１−Ａ１）中、Ｒ１１ＡとＲ２１Ａとは互いに結合して、それぞれが結合する原子とともに環を形成していてもよい。式（１−Ａ２）中、Ｒ１２ＡとＲ１３Ａとは互いに結合して、それぞれが結合する原子とともに環を形成していてもよい。式（１−Ａ３）及び式（１−Ａ４）中、Ｒ１１ＡとＲ１２Ａ、Ｒ１２ＡとＲ１３Ａ、及び、Ｒ１１ＡとＲ２１Ａは、それぞれ結合して、それぞれが結合する原子とともに環を形成していてもよい。］
【０１７２】
式（１−Ａ１）及び式（１−Ａ３）中、Ｒ１１Ａは、好ましくは、アルキル基、シクロアルキル基、アリール基又は１価の複素環基であり、より好ましくは、アリール基又は１価の複素環基であり、さらに好ましくは、アリール基であり、これらの基は置換基を有していてもよい。
式（１−Ａ３）中、Ｒ１２Ａは、好ましくは、水素原子、アルキル基、シクロアルキル基、アリール基、１価の複素環基又は置換アミノ基であり、より好ましくは、水素原子、アルキル基又はアリール基であり、さらに好ましくは、水素原子であり、これらの基は置換基を有していてもよい。
【０１７３】
式（１−Ａ２）及び式（１−Ａ４）中、Ｒ１２Ａは、好ましくは、アルキル基、シクロアルキル基、アリール基又は１価の複素環基であり、より好ましくは、アリール基又は１価の複素環基であり、さらに好ましくは、アリール基であり、これらの基は置換基を有していてもよい。
式（１−Ａ４）中、Ｒ１１Ａは、好ましくは、水素原子、アルキル基、シクロアルキル基、アリール基、１価の複素環基又は置換アミノ基であり、より好ましくは、水素原子、アルキル基又はアリール基であり、さらに好ましくは、水素原子であり、これらの基は置換基を有していてもよい。
【０１７４】
式（１−Ａ１）〜式（１−Ａ４）中、Ｒ１３Ａは、好ましくは、水素原子、アルキル基、シクロアルキル基、アリール基、１価の複素環基又は置換アミノ基であり、より好ましくは、水素原子、アルキル基又はアリール基であり、さらに好ましくは、水素原子であり、これらの基は置換基を有していてもよい。
【０１７５】
Ｒ１１Ａ、Ｒ１２Ａ及びＲ１３Ａにおけるアリール基、１価の複素環基及び置換アミノ基の例及び好ましい例は、それぞれ、環Ｌ１及び環Ｌ２が有していてもよい置換基におけるアリール基、１価の複素環基及び置換アミノ基の例及び好ましい例と同様である。
Ｒ１１Ａ、Ｒ１２Ａ及びＲ１３Ａが有していてもよい置換基の例及び好ましい例は、環Ｌ１及び環Ｌ２が有していてもよい置換基がさらに有していてもよい置換基の例及び好ましい例と同様である。
【０１７６】
式（１−Ａ１）〜式（１−Ａ４）中、Ｒ１１ＡとＲ１２Ａ、Ｒ１２ＡとＲ１３Ａ、及び、Ｒ１１ＡとＲ２１Ａは、それぞれ結合して、それぞれが結合する原子とともに環を形成しないことが好ましい。
【０１７７】
【化６６】
2019194318.tif 000067
［式中、
Ｍ、ｎ１、ｎ２、Ｒ２１Ａ、Ｒ２２Ａ、Ｒ２３Ａ、Ｒ２４Ａ及びＡ１−Ｇ１−Ａ２は、前記と同じ意味を表す。
ｎ１１及びｎ２１は、それぞれ独立に、１又は２を表す。但し、Ｍがルテニウム原子、ロジウム原子又はイリジウム原子の場合、ｎ１１＋ｎ２１は３であり、Ｍがパラジウム原子又は白金原子の場合、ｎ１１＋ｎ２１は２である。
Ｒ１１Ｂ、Ｒ１２Ｂ、Ｒ１３Ｂ、Ｒ１４Ｂ、Ｒ１５Ｂ、Ｒ１６Ｂ、Ｒ１７Ｂ及びＲ１８Ｂは、それぞれ独立に、水素原子、アルキル基、シクロアルキル基、アルコキシ基、シクロアルコキシ基、アリール基、アリールオキシ基、１価の複素環基、置換アミノ基又はハロゲン原子を表し、これらの基は置換基を有していてもよい。Ｒ１１Ｂ、Ｒ１２Ｂ、Ｒ１３Ｂ、Ｒ１４Ｂ、Ｒ１５Ｂ、Ｒ１６Ｂ、Ｒ１７Ｂ及びＲ１８Ｂが複数存在する場合、それらはそれぞれ同一であってもよく異なっていてもよい。
式（１−Ｂ１）中、Ｒ１１ＢとＲ１２Ｂ、Ｒ１２ＢとＲ１３Ｂ、Ｒ１３ＢとＲ１４Ｂ、及び、Ｒ１１ＢとＲ２１Ａは、それぞれ結合して、それぞれが結合する原子とともに環を形成していてもよい。式（１−Ｂ２）中、Ｒ１３ＢとＲ１４Ｂ、Ｒ１３ＢとＲ１５Ｂ、Ｒ１５ＢとＲ１６Ｂ、Ｒ１６ＢとＲ１７Ｂ、Ｒ１７ＢとＲ１８Ｂ、及び、Ｒ１８ＢとＲ２１Ａは、それぞれ結合して、それぞれが結合する原子とともに環を形成していてもよい。式（１−Ｂ３）中、Ｒ１１ＢとＲ１２Ｂ、Ｒ１２ＢとＲ１３Ｂ、Ｒ１３ＢとＲ１４Ｂ、Ｒ１１ＢとＲ２１Ａ、Ｒ１３ＢとＲ１５Ｂ、Ｒ１５ＢとＲ１６Ｂ、Ｒ１６ＢとＲ１７Ｂ、Ｒ１７ＢとＲ１８Ｂ、及び、Ｒ１８ＢとＲ２１Ａは、それぞれ結合して、それぞれが結合する原子とともに環を形成していてもよい。式（１−Ｂ４）中、Ｒ１１ＢとＲ１８Ｂ、Ｒ１４ＢとＲ１５Ｂ、Ｒ１５ＢとＲ１６Ｂ、Ｒ１６ＢとＲ１７Ｂ、Ｒ１７ＢとＲ１８Ｂ、及び、Ｒ１１ＢとＲ２１Ａは、それぞれ結合して、それぞれが結合する原子とともに環を形成していてもよい。式（１−Ｂ５）中、Ｒ１１ＢとＲ１２Ｂ、Ｒ１２ＢとＲ１８Ｂ、Ｒ１５ＢとＲ１６Ｂ、Ｒ１６ＢとＲ１７Ｂ、Ｒ１７ＢとＲ１８Ｂ、及び、Ｒ１１ＢとＲ２１Ａは、それぞれ結合して、それぞれが結合する原子とともに環を形成していてもよい。］
【０１７８】
Ｒ１１Ｂ、Ｒ１２Ｂ、Ｒ１３Ｂ、Ｒ１４Ｂ、Ｒ１５Ｂ、Ｒ１６Ｂ、Ｒ１７Ｂ及びＲ１８Ｂは、発光素子の輝度寿命向上に有利であることから、好ましくは、水素原子、アルキル基、シクロアルキル基、アリール基、１価の複素環基又は置換アミノ基であり、より好ましくは、水素原子、アルキル基、アリール基又は１価の複素環基であり、これらの基は置換基を有していてもよい。
【０１７９】
Ｒ１１Ｂ、Ｒ１４Ｂ、Ｒ１５Ｂ、Ｒ１６Ｂ、Ｒ１７Ｂ及びＲ１８Ｂは、発光素子の輝度寿命向上に有利であることから、好ましくは、水素原子又はアルキル基であり、より好ましくは水素原子であり、これらの基は置換基を有していてもよい。
Ｒ１２Ｂは、発光素子の輝度寿命向上に有利であることから、好ましくは、水素原子、アリール基又は１価の複素環基であり、より好ましくは水素原子であり、これらの基は置換基を有していてもよい。
Ｒ１３Ｂは、発光素子の輝度寿命向上に有利であることから、好ましくは、水素原子、アリール基又は１価の複素環基であり、より好ましくは、水素原子又は１価の複素環基であり、これらの基は置換基を有していてもよい。
【０１８０】
Ｒ１１Ｂ、Ｒ１２Ｂ、Ｒ１３Ｂ、Ｒ１４Ｂ、Ｒ１５Ｂ、Ｒ１６Ｂ、Ｒ１７Ｂ及びＲ１８Ｂにおけるアリール基、１価の複素環基及び置換アミノ基の例及び好ましい例は、それぞれ、環Ｌ１及び環Ｌ２が有していてもよい置換基におけるアリール基、１価の複素環基及び置換アミノ基の例及び好ましい例と同様である。
Ｒ１１Ｂ、Ｒ１２Ｂ、Ｒ１３Ｂ、Ｒ１４Ｂ、Ｒ１５Ｂ、Ｒ１６Ｂ、Ｒ１７Ｂ及びＲ１８Ｂが有していてもよい置換基の例及び好ましい例は、環Ｌ１及び環Ｌ２が有していてもよい置換基がさらに有していてもよい置換基の例及び好ましい例と同様である。
【０１８１】
式（１−Ｂ１）〜式（１−Ｂ５）中、発光素子の輝度寿命向上に有利であることから、Ｒ１１Ｂ、Ｒ１２Ｂ、Ｒ１３Ｂ、Ｒ１４Ｂ、Ｒ１１Ｂ、Ｒ１２Ｂ、Ｒ１３Ｂ、Ｒ１４Ｂ、Ｒ１５Ｂ、Ｒ１６Ｂ、Ｒ１７Ｂ、Ｒ１８Ｂ、Ｒ２１Ａ、Ｒ２２Ａ、Ｒ２３Ａ及びＲ２４Ａの少なくとも１つは、アルキル基、シクロアルキル基、アルコキシ基、シクロアルコキシ基、アリール基、アリールオキシ基、１価の複素環基、置換アミノ基又はハロゲン原子であることが好ましく、Ｒ１２Ｂ、Ｒ１３Ｂ、Ｒ２２Ａ及びＲ２３Ａの少なくとも１つは、アルキル基、シクロアルキル基、アルコキシ基、シクロアルコキシ基、アリール基、アリールオキシ基、１価の複素環基、置換アミノ基又はハロゲン原子であることがより好ましく、Ｒ１３Ｂ及びＲ２２Ａの少なくとも１つはアルキル基、シクロアルキル基、アリール基、１価の複素環基又は置換アミノ基であることがさらに好ましく、これらの基は置換基を有していてもよい。
【０１８２】
式（１−Ｂ１）〜式（１−Ｂ５）中、Ｒ１１ＢとＲ１２Ｂ、Ｒ１２ＢとＲ１３Ｂ、Ｒ１３ＢとＲ１４Ｂ、Ｒ１１ＢとＲ２１Ａ、Ｒ１３ＢとＲ１５Ｂ、Ｒ１５ＢとＲ１６Ｂ、Ｒ１６ＢとＲ１７Ｂ、Ｒ１７ＢとＲ１８Ｂ、Ｒ１８ＢとＲ２１Ａ、Ｒ１１ＢとＲ１８Ｂ、Ｒ１４ＢとＲ１５Ｂ、及び、Ｒ１２ＢとＲ１８Ｂは、それぞれ結合して、それぞれが結合する原子とともに環を形成していないことが好ましい。
【０１８３】
〔燐光発光性化合物の具体例〕
燐光発光性化合物としては、例えば、下記式で表される燐光発光性化合物が挙げられる。
【０１８４】
【化６７】
2019194318.tif 000068
【０１８５】
【化６８】
2019194318.tif 000069
【０１８６】
【化６９】
2019194318.tif 000070
【０１８７】
【化７０】
2019194318.tif 000071
【０１８８】
【化７１】
2019194318.tif 000072
【０１８９】
燐光発光性化合物は、Ａｌｄｒｉｃｈ、Ｌｕｍｉｎｅｓｃｅｎｃｅ  Ｔｅｃｈｎｏｌｏｇｙ  Ｃｏｒｐ．、Ａｍｅｒｉｃａｎ  Ｄｙｅ  Ｓｏｕｒｃｅ等から入手可能である。
また、「Ｊｏｕｒｎａｌ  ｏｆ  ｔｈｅ  Ａｍｅｒｉｃａｎ  Ｃｈｅｍｉｃａｌ  Ｓｏｃｉｅｔｙ，Ｖｏｌ．１０７，１４３１−１４３２（１９８５）」、「Ｊｏｕｒｎａｌ  ｏｆ  ｔｈｅ  Ａｍｅｒｉｃａｎ  Ｃｈｅｍｉｃａｌ  Ｓｏｃｉｅｔｙ，Ｖｏｌ．１０６，６６４７−６６５３（１９８４）」、特表２００４−５３０２５４号公報、特開２００８−１７９６１７号公報、特開２０１１−１０５７０１号公報、特表２００７−５０４２７２号公報、国際公開第２００６／１２１８１１号、特開２０１３−１４７４５０号公報、特開２０１４−２２４１０１号公報等の文献に記載の公知の方法により製造することも可能である。
【０１９０】
〔式（１Ｂ）で表される基・式（２Ｂ）〜（４Ｂ）で表される構成単位〕
燐光発光性化合物から１個以上の水素原子を取り除いた基が後述の末端基として、本発明に係るブロック共重合体に含まれる場合、燐光発光性化合物から１個以上の水素原子を取り除いた基は、発光素子の輝度寿命向上に有利であることから、好ましくは、燐光発光性化合物から１個の水素原子を取り除いた基であり、より好ましくは、上記式（１Ｂ）で表される基である。
燐光発光性化合物から１個以上の水素原子を取り除いた基が、燐光発光性化合物から１個以上の水素原子を取り除いた基を含む構成単位（以下、「構成単位（Ｅ）」ともいう。）として、本発明に係るブロック共重合体に含まれる場合、構成単位（Ｅ）は、発光素子の輝度寿命向上に有利であることから、好ましくは上記式（２Ｂ）〜（４Ｂ）で表される構成単位であり、より好ましくは、上記式（２Ｂ）で表される構成単位、又は上記式（３Ｂ）で表される構成単位であり、さらに好ましくは上記式（３Ｂ）で表される構成単位である。
【０１９１】
ｎｃ１、ｎｄ１及びｎｅ１は、好ましくは０以上５以下の整数であり、より好ましくは０以上２以下の整数であり、さらに好ましくは０又は１であり、特に好ましくは０である。
【０１９２】
ＬＣ、Ｌｄ及びＬｅは、−Ｃ（ＲＢ）２−、アリーレン基又は２価の複素環基であることが好ましく、アリーレン基であることがより好ましく、これらの基は置換基を有していてもよい。
【０１９３】
ＬＣ、Ｌｄ又はＬｅで表されるアリーレン基の例及び好ましい例は、後述のＡｒＹ１で表されるアリーレン基の例及び好ましい例と同様であるが、発光素子の輝度寿命向上に有利であり、且つ、本発明に係るブロック共重体の合成が容易になるので、好ましくは、式（Ａ−１）又は（Ａ−２）で表される基である。
ＬＣ、Ｌｄ又はＬｅで表される２価の複素環基の例及び好ましい例は、ＡｒＺで表される２価の複素環基の例及び好ましい例と同様である。
【０１９４】
ＲＡは、アリール基又は１価の複素環基であることが好ましく、アリール基であることがより好ましく、これらの基は置換基を有していてもよい。
ＲＢは、水素原子、アルキル基、シクロアルキル基、アリール基又は１価の複素環基であることが好ましく、水素原子、アルキル基、シクロアルキル基又はアリール基がより好ましく、水素原子又はアルキル基がさらに好ましく、水素原子であることが特に好ましく、これらの基は置換基を有していてもよい。
ＲＡ及びＲＢにおけるアリール基及び１価の複素環基の例及び好ましい例は、それぞれ、ＲＸ１〜ＲＸ３におけるアリール基及び１価の複素環基の例及び好ましい例と同様である。
【０１９５】
Ａｒ１Ｍは、ベンゼン環、ナフタレン環、フルオレン環、フェナントレン環、ジヒドロフェナントレン環、ピリジン環、ジアザベンゼン環、トリアジン環、カルバゾール環、フェノキサジン環又はフェノチアジン環から、環を構成する炭素原子又はヘテロ原子に直接結合する水素原子３個を除いた基であることが好ましく、ベンゼン環、ナフタレン環、フルオレン環、フェナントレン環又はジヒドロフェナントレン環から、環を構成する炭素原子に直接結合する水素原子３個を除いた基であることがより好ましく、ベンゼン環又はフルオレン環から、環を構成する炭素原子に直接結合する水素原子３個を除いた基であることがさらに好ましく、ベンゼン環から、環を構成する炭素原子に直接結合する水素原子３個を除いた基であることが特に好ましく、これらの基は置換基を有していてもよい。
【０１９６】
ＬＣ、Ｌｄ、Ｌｅ、ＲＡ、ＲＢ及びＡｒ１Ｍが有していてもよい置換基の例及び好ましい例は、ＡｒＸ１〜ＡｒＸ４及びＲＸ１〜ＲＸ３で表される基が有していてもよい置換基の例及び好ましい例と同様である。
【０１９７】
Ｍ１Ｂとしては、例えば、上記式（１）で表される燐光発光性化合物において、ｎ１でその数が表される配位子から１個の水素原子を取り除いた基、及び、ｎ２でその数が表される配位子の１つから１個の水素原子を取り除いた基（但し、この場合、ｎ２は１又は２である）が挙げられ、発光素子の輝度寿命向上に有利であることから、好ましくは、ｎ１でその数が表される配位子から１個の水素原子を取り除いた基であり、より好ましくは、環Ｌ２から１個の水素原子を取り除いた基である。
【０１９８】
Ｍ２Ｂとしては、例えば、上記式（１）で表される燐光発光性化合物において、ｎ１でその数が表される配位子の１つから２個の水素原子を取り除いた基、ｎ２でその数が表される配位子の１つから２個の水素原子を取り除いた基（但し、この場合、ｎ２は１又は２である）、ｎ１でその数が表される配位子の２つから、それぞれ、１個の水素原子を取り除いた基（但し、この場合、ｎ１は２又は３である）、ｎ２でその数が表される配位子の２つから、それぞれ、１個の水素原子を取り除いた基（但し、この場合、ｎ２は２である）、並びに、ｎ１でその数が表される配位子の１つ及びｎ２でその数が表される配位子の１つから、それぞれ、１個の水素原子を取り除いた基（但し、この場合、ｎ２は１又は２である）が挙げられ、発光素子の輝度寿命向上に有利であることから、好ましくは、ｎ１でその数が表される配位子の１つから２個の水素原子を取り除いた基、又は、ｎ１でその数が表される配位子の２つから、それぞれ、１個の水素原子を取り除いた基であり、より好ましくは、ｎ１でその数が表される配位子の２つから、それぞれ、１個の水素原子を取り除いた基であり、さらに好ましくは、２つの環Ｌ２から、それぞれ、１個の水素原子を取り除いた基である。
【０１９９】
Ｍ３Ｂとしては、発光素子の輝度寿命向上に有利であることから、上記式（１）で表される燐光発光性化合物において、ｎ１でその数が表される配位子の３つから、それぞれ、１個の水素原子を取り除いた基（但し、この場合、ｎ１は３である）、ｎ１でその数が表される配位子の２つ及びｎ２でその数が表される配位子の１つから、それぞれ、１個の水素原子を取り除いた基（但し、この場合、ｎ１は２であり、ｎ２は１である）、又は、ｎ１でその数が表される配位子の１つ及びｎ２でその数が表される配位子の２つから、それぞれ、１個の水素原子を取り除いた基（但し、この場合、ｎ２は２である）であることが好ましく、ｎ１でその数が表される配位子の３つから、それぞれ、１個の水素原子を取り除いた基であることがより好ましく、３つの環Ｌ２から、それぞれ、１個の水素原子を取り除いた基であることがさらに好ましい。
【０２００】
燐光発光性化合物から１個以上の水素原子を取り除いた基としては、例えば、下記の式（１Ｂ−１）、式（１Ｇ−１）〜（１Ｇ−４）及び式（３Ｇ−３）で表される末端基、並びに、下記の式（１Ｂ−２）〜（１Ｂ−１１）、式（２Ｇ−１）〜（２Ｇ−３）、式（３Ｇ−１）、式（３Ｇ−２）、式（３Ｇ−４）〜（３Ｇ−８）及び式（４Ｇ−１）〜（４Ｇ−６）で表される構成単位が挙げられる。
【０２０１】
【化７２】
2019194318.tif 000073
【０２０２】
【化７３】
2019194318.tif 000074
【０２０３】
【化７４】
2019194318.tif 000075
【０２０４】
【化７５】
2019194318.tif 000076
【０２０５】
【化７６】
2019194318.tif 000077
【０２０６】
【化７７】
2019194318.tif 000078
【０２０７】
【化７８】
2019194318.tif 000079
【０２０８】
【化７９】
2019194318.tif 000080
［式中、
ＲＤは、アルキル基、シクロアルキル基、アルコキシ基又はシクロアルコキシ基を表し、これらの基は置換基を有していてもよい。
Ｄｅは、アリール基又は１価の複素環基を表し、これらの基は置換基を有していてもよい。］
【０２０９】
ＲＤにおけるアルキル基又はシクロアルキル基としては、好ましくは、メチル基、エチル基、イソプロピル基、ｔｅｒｔ−ブチル基、ヘキシル基、２−エチルヘキシル基、シクロヘキシル基又はｔｅｒｔ−オクチル基である。ＲＤにおけるアルコキシ基又はシクロアルコキシ基としては、好ましくは、メトキシ基、２−エチルヘキシルオキシ基又はシクロへキシルオキシ基である。
【０２１０】
ＲＤは、好ましくは、置換基を有していてもよいアルキル基又は置換基を有していてもよいシクロアルキル基であり、より好ましくは、置換基を有していてもよいアルキル基であり、さらに好ましくは、メチル基、エチル基、イソプロピル基、ｔｅｒｔ−ブチル基、ヘキシル基、２−エチルヘキシル基又はｔｅｒｔ−オクチル基である。
【０２１１】
Ｄｅにおけるアリール基及び１価の複素環基の例及び好ましい例は、それぞれ、環Ｌ１及び環Ｌ２が有していてもよい置換基におけるアリール基及び１価の複素環基の例及び好ましい例と同様である。
【０２１２】
Ｄｅは、好ましくは、上記式（Ｄ−Ａ１）〜（Ｄ−Ａ３）又は式（Ｄ−Ｂ１）〜（Ｄ−Ｂ３）で表される基であり、より好ましくは、上記式（Ｄ−Ａ１）〜（Ｄ−Ａ３）で表される基である。
【０２１３】
＜式（Ｙ）で表される構成単位＞
ＡｒＹ１で表される基は、発光素子の輝度寿命向上に有利であることから、好ましくは、フェニレン基、ナフタレンジイル基、アントラセンジイル基、フェナントレンジイル基、ジヒドロフェナントレンジイル基、ピレンジイル基、フルオレンジイル基又はジベンゾシクロへプタンジイル基であり、より好ましくは、フェニレン基、ナフタレンジイル基、アントラセンジイル基、フェナントレンジイル基、ジヒドロフェナントレンジイル基又はフルオレンジイル基であり、さらに好ましくは、フェニレン基、アントラセンジイル基又はフルオレンジイル基であり、これらの基は置換基を有していてもよい。
ＡｒＹ１で表される基は、発光素子の輝度寿命向上に有利であることから、好ましくは、式（Ａ−１）〜式（Ａ−１４）又は式（Ａ−１９）〜式（Ａ−２３）で表される基であり、より好ましくは、式（Ａ−１）〜式（Ａ−９）、式（Ａ−１１）、式（Ａ−１２）又は式（Ａ−１９）〜式（Ａ−２１）で表される基であり、さらに好ましくは、式（Ａ−１）〜（Ａ−３）、式（Ａ−８）、式（Ａ−９）、式（Ａ−１１）又は式（Ａ−１２）で表される基であり、特に好ましくは、式（Ａ−１）、式（Ａ−２）、式（Ａ−９）又は式（Ａ−１１）で表される基であり、これらの基は置換基を有していてもよい。
【０２１４】
ＡｒＹ１で表される基が有していてもよい置換基は、好ましくは、フッ素原子、アルキル基、シクロアルキル基、アリール基、１価の複素環基、アルコキシ基、シクロアルコキシ基又は置換アミノ基であり、より好ましくは、アルキル基、シクロアルキル基、アリール基、１価の複素環基又は置換アミノ基であり、さらに好ましくは、アルキル基、シクロアルキル基、アリール基又は１価の複素環基であり、特に好ましくは、アルキル基、シクロアルキル基又はアリール基であり、とりわけ好ましくはアルキル基又はアリール基であり、これらの基はさらに置換基を有していてもよい。
【０２１５】
ＡｒＹ１で表される基が有していてもよい置換基におけるアリール基、１価の複素環基及び置換アミノ基の例及び好ましい例は、それぞれ、ＡｒＸ１〜ＡｒＸ４及びＲＸ１〜ＲＸ３で表される基が有していてもよい置換基におけるアリール基、１価の複素環基及び置換アミノ基の例及び好ましい例と同様である。
【０２１６】
ＡｒＹ１で表される基が有していてもよい置換基がさらに有していてもよい置換基の例及び好ましい例は、ＡｒＸ１〜ＡｒＸ４及びＲＸ１〜ＲＸ３で表される基が有していてもよい置換基がさらに有していてもよい置換基の例及び好ましい例と同様である。
【０２１７】
発光素子の輝度寿命向上の観点から、式（Ｙ）で表される構成単位は、好ましくは、下記の式（Ｙ−１）〜（Ｙ−４）で表される構成単位であり、より好ましくは式（Ｙ−１）、式（Ｙ−２）又は式（Ｙ−４）で表される構成単位であり、さらに好ましくは、式（Ｙ−１）又は式（Ｙ−２）で表される構成単位である。
【０２１８】
【化８０】
2019194318.tif 000081
［式中、
ＲＹ１は前記と同じ意味を表す。
ＸＹ１は、−Ｃ（ＲＹ２）２−、−Ｃ（ＲＹ２）＝Ｃ（ＲＹ２）−又は−Ｃ（ＲＹ２）２−Ｃ（ＲＹ２）２−で表される基を表す。ＲＹ２は、水素原子、フッ素原子、アルキル基、シクロアルキル基、アリール基、１価の複素環基、アルコキシ基、シクロアルコキシ基又は置換アミノ基を表し、これらの基は置換基を有していてもよい。複数存在するＲＹ２は、同一であってもよく異なっていてもよく、ＲＹ２同士は互いに結合して、それぞれが結合する炭素原子と共に環を形成していてもよい。］
【０２１９】
ＲＹ２は、好ましくは、アルキル基、シクロアルキル基、アリール基、１価の複素環基又は置換アミノ基であり、より好ましくは、アルキル基、シクロアルキル基又はアリール基であり、これらの基は置換基を有していてもよい。
ＲＹ２で表される基におけるアリール基、１価の複素環基及び置換アミノ基の例及び好ましい例は、それぞれ、ＡｒＸ１〜ＡｒＸ４及びＲＸ１〜ＲＸ３で表される基が有していてもよい置換基におけるアリール基、１価の複素環基及び置換アミノ基の例及び好ましい例と同様である。
ＲＹ２が有していてもよい置換基の例及び好ましい例は、ＡｒＸ１〜ＡｒＸ４及びＲＸ１〜ＲＸ３で表される基が有していてもよい置換基の例及び好ましい例と同様である。
【０２２０】
ＸＹ１において、−Ｃ（ＲＹ２）２−で表される基中の２個のＲＹ２の組み合わせは、好ましくは、両方がアルキル基若しくはシクロアルキル基、両方がアリール基、両方が１価の複素環基、又は、一方がアルキル基若しくはシクロアルキル基で他方がアリール基若しくは１価の複素環基であり、より好ましくは両方がアルキル基若しくはシクロアルキル基、両方がアリール基、又は、一方がアルキル基若しくはシクロアルキル基で他方がアリール基であり、さらに好ましくは、一方がアルキル基若しくはシクロアルキル基で他方がアリール基であり、これらの基は置換基を有していてもよい。
２個存在するＲＹ２は互いに結合して、それぞれが結合する原子と共に環を形成していてもよく、ＲＹ２が環を形成する場合、−Ｃ（ＲＹ２）２−で表される基は、好ましくは、下記の式（Ｙ−Ａ１）〜（Ｙ−Ａ５）で表される基であり、より好ましくは式（Ｙ−Ａ４）で表される基であり、これらの基は置換基を有していてもよい。
【０２２１】
【化８１】
2019194318.tif 000082
【０２２２】
ＸＹ１において、−Ｃ（ＲＹ２）＝Ｃ（ＲＹ２）−で表される基中の２個のＲＹ２の組み合わせは、好ましくは、両方がアルキル基若しくはシクロアルキル基、又は、一方がアルキル基若しくはシクロアルキル基で他方がアリール基であり、これらの基は置換基を有していてもよい。
【０２２３】
ＸＹ１において、−Ｃ（ＲＹ２）２−Ｃ（ＲＹ２）２−で表される基中の４個のＲＹ２は、好ましくは、置換基を有していてもよいアルキル基又は置換基を有していてもよいシクロアルキル基である。
複数あるＲＹ２は互いに結合して、それぞれが結合する原子と共に環を形成していてもよく、ＲＹ２が環を形成する場合、−Ｃ（ＲＹ２）２−Ｃ（ＲＹ２）２−で表される基は、好ましくは、下記の式（Ｙ−Ｂ１）〜（Ｙ−Ｂ５）で表される基であり、より好ましくは式（Ｙ−Ｂ３）で表される基であり、これらの基は置換基を有していてもよい。
【０２２４】
【化８２】
2019194318.tif 000083
［式中、ＲＹ２は前記と同じ意味を表す。］
【０２２５】
ＸＹ１は、好ましくは−Ｃ（ＲＹ２）２−で表される基である。
【０２２６】
式（Ｙ−１）で表される構成単位は、好ましくは下記の式（Ｙ−１’）で表される構成単位である。式（Ｙ−２）で表される構成単位は、好ましくは下記の式（Ｙ−２’）で表される構成単位である。式（Ｙ−３）で表される構成単位は、好ましくは下記の式（Ｙ−３’）で表される構成単位である。式（Ｙ−４）で表される構成単位は、好ましくは下記の式（Ｙ−４’）で表される構成単位である。
【０２２７】
【化８３】
2019194318.tif 000084
［式中、
ＲＹ１及びＸＹ１は前記と同じ意味を表す。
ＲＹ１１は、フッ素原子、アルキル基、シクロアルキル基、アリール基、１価の複素環基、アルコキシ基、シクロアルコキシ基又は置換アミノ基を表し、これらの基は置換基を有していてもよい。複数存在するＲＹ１１は、同一であってもよく異なっていてもよい。］
【０２２８】
ＲＹ１１は、好ましくは、アルキル基、シクロアルキル基、アリール基又は１価の複素環基であり、より好ましくは、アルキル基、シクロアルキル基又はアリール基であり、さらに好ましくは、アルキル基又はシクロアルキル基であり、これらの基は置換基を有していてもよい。
ＲＹ１１で表される基におけるアリール基、１価の複素環基及び置換アミノ基の例及び好ましい例は、それぞれ、ＡｒＸ１〜ＡｒＸ４及びＲＸ１〜ＲＸ３で表される基が有していてもよい置換基におけるアリール基、１価の複素環基及び置換アミノ基の例及び好ましい例と同様である。
ＲＹ１１が有していてもよい置換基の例及び好ましい例は、ＡｒＸ１〜ＡｒＸ４及びＲＸ１〜ＲＸ３で表される基が有していてもよい置換基の例及び好ましい例と同様である。
【０２２９】
式（Ｙ）で表される構成単位としては、例えば、下記の式（Ｙ−１１）〜（Ｙ−４９）で表される構成単位が挙げられる。
【０２３０】
【化８４】
2019194318.tif 000085
【０２３１】
【化８５】
2019194318.tif 000086
【０２３２】
【化８６】
2019194318.tif 000087
【０２３３】
【化８７】
2019194318.tif 000088
【０２３４】
【化８８】
2019194318.tif 000089
【０２３５】
【化８９】
2019194318.tif 000090
【０２３６】
【化９０】
2019194318.tif 000091
【０２３７】
【化９１】
2019194318.tif 000092
【０２３８】
【化９２】
2019194318.tif 000093
【０２３９】
【化９３】
2019194318.tif 000094
【０２４０】
【化９４】
2019194318.tif 000095
【０２４１】
＜ブロック共重合体＞
本発明の第１実施形態に係るブロック共重合体は、末端基と、前記末端基に結合するブロック（以下、「末端ブロック」ともいう。）と、前記末端基に結合しないブロック（以下、「非末端ブロック」ともいう。）と、を含み、前記末端基、末端ブロック及び非末端ブロックからなる群より選ばれる少なくとも１つが、燐光発光性化合物から１個以上の水素原子を取り除いた基を含む、ブロック共重合体（以下、「ブロック共重合体（Ｐａ）」ともいう。）である。すなわち、ブロック共重合体（Ｐａ）は、末端基、末端ブロック及び非末端ブロックをこの順に含むブロック共重合体である。
ブロック共重合体（Ｐａ）において、燐光発光性化合物から１個以上の水素原子を取り除いた基は、ブロック共重合体（Ｐａ）に末端基として含まれること、又は、末端ブロック及び非末端ブロックからなる群より選ばれる少なくとも１つに構成単位（Ｅ）として含まれることが好ましく、末端ブロック及び非末端ブロックからなる群より選ばれる少なくとも１つに構成単位（Ｅ）として含まれることがより好ましく、末端ブロックに構成単位（Ｅ）として含まれることがさらに好ましい。
【０２４２】
本発明の第２実施形態に係るブロック共重合体は、末端基と、前記末端基に結合するブロック（末端ブロック）と、前記末端基に結合しないブロック（非末端ブロック）と、を含むブロック共重合体（以下、「ブロック共重合体（Ｐｂ）」ともいう。）である。すなわち、ブロック共重合体（Ｐｂ）は、末端基、末端ブロック及び非末端ブロックをこの順に含むブロック共重合体である。
ブロック共重合体（Ｐｂ）は、ブロック共重合体（Ｐａ）とは異なり、末端基、末端ブロック及び非末端ブロックに、燐光発光性化合物から１個以上の水素原子を取り除いた基を含まない。
【０２４３】
ブロック共重合体（Ｐａ）及びブロック共重合体（Ｐｂ）は、好ましくは、末端基と、末端ブロックと、非末端ブロックと、末端ブロックと、末端基と、をこの順に含む。このブロック共重合体（Ｐａ）及びブロック共重合体（Ｐｂ）において、上記２つの末端基は、同一であってもよく異なっていてもよいが、ブロック共重合体の製造容易性の観点から、同一であることが好ましい。また、このブロック共重合体（Ｐａ）及びブロック共重合体（Ｐｂ）において、上記２つの末端ブロックは、同一であってもよく異なっていてもよいが、ブロック共重合体の製造容易性の観点から、同一であることが好ましい。
【０２４４】
ブロック共重合体（Ｐａ）及びブロック共重合体（Ｐｂ）は、末端基、末端ブロック及び非末端ブロック以外の構成単位を含んでいてもよいが、ブロック共重合体の製造容易性の観点から、ブロック共重合体（Ｐａ）及びブロック共重合体（Ｐｂ）は、末端基、末端ブロック及び非末端ブロックのみからなることが好ましい。
末端基、末端ブロック及び非末端ブロック以外の構成単位としては、例えば、接合単位及び分岐単位が挙げられる。
【０２４５】
ブロック共重合体（Ｐａ）及びブロック共重合体（Ｐｂ）のポリスチレン換算の数平均分子量（Ｍｎ）は、例えば２×１０３以上５×１０６以下であり、好ましくは３×１０３以上１×１０６以下であり、より好ましくは４×１０３以上５×１０５以下であり、さらに好ましくは５×１０３以上２×１０５以下である。
ブロック共重合体（Ｐａ）及びブロック共重合体（Ｐｂ）のポリスチレン換算の重量平均分子量（Ｍｗ）は、例えば３×１０３以上１×１０７以下であり、好ましくは５×１０３以上５×１０６以下であり、より好ましくは１×１０４以上１×１０６以下であり、さらに好ましくは２×１０４以上５×１０５以下である。
【０２４６】
〔末端基〕
「末端基」とは、ブロック共重合体（Ｐａ）及びブロック共重合体（Ｐｂ）の末端に配置されるとともに、末端ブロックに直接結合する基である。この末端基は、好ましくは、ブロック共重合体（Ｐａ）及びブロック共重合体（Ｐｂ）に末端基を導入する際に用いる試剤（末端封止剤）における該試剤導入後の残基としての原子団である。
発光素子の輝度寿命向上に有利であることから、末端基は、好ましくは、ブロック共重合体（Ｐａ）及びブロック共重合体（Ｐｂ）のすべての末端に配置される。末端基が複数存在する場合、それらは同一であってもよく異なっていてもよいが、ブロック共重合体の製造容易性の観点から、同一であることが好ましい。
発光素子の輝度寿命向上に有利であることから、ブロック共重合体（Ｐａ）における末端基は、好ましくはアリール基、１価の複素環基、架橋性基又は燐光発光性化合物から１個の水素原子を取り除いた基であり、より好ましくは、アリール基、１価の複素環基又は式（１Ｂ）で表される末端基であり、さらに好ましくはアリール基である。
発光素子の輝度寿命向上に有利であることから、ブロック共重合体（Ｐｂ）における末端基は、好ましくはアリール基、１価の複素環基又は架橋性基であり、より好ましくは、アリール基又は１価の複素環基であり、さらに好ましくはアリール基である。
末端基において、アリール基及び１価の複素環基は置換基を有していてもよいが、好ましくは置換基を有しない。
【０２４７】
末端基におけるアリール基及び１価の複素環基の例及び好ましい例は、それぞれ、ＲＸ１〜ＲＸ３におけるアリール基及び１価の複素環基の例及び好ましい例と同様である。
末端基におけるアリール基及び１価の複素環基が有していてもよい置換基は、好ましくは、アルキル基、シクロアルキル基、アリール基、１価の複素環基又は架橋性基であり、より好ましくは、アルキル基、シクロアルキル基又はアリール基であり、さらに好ましくはアルキル基であり、これらの基はさらに置換基を有していてもよいが、さらに置換基を有さないことが特に好ましい。
末端基におけるアリール基及び１価の複素環基が有していてもよい置換基におけるアリール基及び１価の複素環基の例及び好ましい例は、それぞれ、ＡｒＸ１〜ＡｒＸ４及びＲＸ１〜ＲＸ３で表される基が有してもよい置換基におけるアリール基及び１価の複素環基の例及び好ましい例と同様である。
【０２４８】
〔非末端ブロック〕
ブロック共重合体（Ｐａ）及びブロック共重合体（Ｐｂ）において、非末端ブロックは、末端基に直接結合しないブロックであって、２種以上の構成単位からなるブロックである。非末端ブロックに含まれる構成単位は、通常、２種以上１０種以下であり、ブロック共重合体の製造容易性の観点及び発光素子の輝度寿命向上の観点から、好ましくは２種以上８種以下であり、より好ましくは３種以上６種以下であり、更に好ましくは４種又は５種である。
ブロック共重合体（Ｐａ）及びブロック共重合体（Ｐｂ）において、非末端ブロックは１種のみ含まれていてもよいし、２種以上含まれていてもよい。ブロック共重合体（Ｐａ）及びブロック共重合体（Ｐｂ）に含まれる非末端ブロックは、通常、１種以上１０種以下であり、ブロック共重合体（Ｐａ）及びブロック共重合体（Ｐｂ）の製造容易性の観点から、好ましくは１種以上５種以下であり、より好ましくは１種以上３種以下であり、さらに好ましくは１種又は２種であり、特に好ましくは１種である。
ブロック共重合体（Ｐａ）及びブロック共重合体（Ｐｂ）において、非末端ブロックの種類が異なる場合としては、例えば、ブロックを構成する構成単位の種類が異なる場合、並びに、各構成単位の含有率及び連鎖分布が異なる場合が挙げられる。非末端ブロックが複数存在する場合、それらは同一であってもよく異なっていてもよい。
非末端ブロックの少なくとも１つは、ブロック共重合体（Ｐａ）及びブロック共重合体（Ｐｂ）の製造において、末端ブロックを形成する前に形成されるブロックであることが好ましい。
【０２４９】
ブロック共重合体（Ｐａ）及びブロック共重合体（Ｐｂ）において、非末端ブロックは、発光素子の輝度寿命向上に有利であることから、式（Ｘ）で表される構成単位及び式（Ｚ）で表される構成単位からなる群より選ばれる少なくとも２種の構成単位を含み、好ましくは、式（Ｘ）で表される構成単位及び式（Ｚ’）で表される構成単位からなる群より選ばれる少なくとも２種の構成単位を含む。非末端ブロックにおいて、式（Ｘ）で表される構成単位及び式（Ｚ）で表される構成単位は、それぞれ、２種のみ含まれていてもよいし、３種以上含まれていてもよいし、１種以上の式（Ｘ）で表される構成単位及び１種以上の式（Ｚ）で表される構成単位が含まれていてもよい。
【０２５０】
ブロック共重合体（Ｐａ）及びブロック共重合体（Ｐｂ）において、非末端ブロックは、発光素子の輝度寿命向上に有利であることから、式（Ｘ）で表される構成単位を少なくとも２種含むこと、式（Ｚ）で表される構成単位を少なくとも２種含むこと、又は、式（Ｘ）で表される構成単位を少なくとも１種と式（Ｚ）で表される構成単位を少なくとも１種とを含むことが好ましく、式（Ｚ）で表される構成単位を少なくとも２種含むこと、又は、式（Ｘ）で表される構成単位を少なくとも１種と式（Ｚ）で表される構成単位を少なくとも１種とを含むことがより好ましく、式（Ｚ）で表される構成単位を少なくとも２種含むことがさらに好ましい。
すなわち、非末端ブロックは、好ましくは、少なくとも式（Ｚ）で表される構成単位を含む。
【０２５１】
ブロック共重合体（Ｐａ）において、非末端ブロックは、発光素子の輝度寿命向上に有利であることから、式（Ｙ）で表される構成単位及び燐光発光性化合物から１個以上の水素原子を取り除いた基からなる群より選ばれる少なくとも１種をさらに含むことが好ましく、式（Ｙ）で表される構成単位及び構成単位（Ｅ）からなる群より選ばれる少なくとも１種をさらに含むことがより好ましく、式（Ｙ）で表される構成単位をさらに含むことがさらに好ましく、式（Ｙ）で表される構成単位のみをさらに含むことが特に好ましい。ブロック共重合体（Ｐａ）における非末端ブロックにおいて、式（Ｙ）で表される構成単位及び燐光発光性化合物から１個以上の水素原子を取り除いた基は、それぞれ、１種のみ含まれていてもよいし、２種以上含まれていてもよい。
ブロック共重合体（Ｐｂ）において、非末端ブロックは、発光素子の輝度寿命向上に有利であることから、式（Ｙ）で表される構成単位をさらに含むことが好ましく、式（Ｙ）で表される構成単位のみをさらに含むことがより好ましい。ブロック共重合体（Ｐｂ）における非末端ブロックにおいて、式（Ｙ）で表される構成単位は、１種のみ含まれていてもよいし、２種以上含まれていてもよい。
【０２５２】
発光素子の輝度寿命向上に有利であることから、ブロック共重合体（Ｐａ）及びブロック共重合体（Ｐｂ）において、末端ブロックに含まれる構成単位のうちの少なくとも１種が非末端ブロックに含まれないこと、及び／又は、非末端ブロックに含まれる構成単位のうちの少なくとも１種が末端ブロックに含まれないことが好ましく、末端ブロックに含まれる構成単位のうちの少なくとも１種が非末端ブロックに含まれないこと、及び、非末端ブロックに含まれる構成単位のうちの少なくとも１種が末端ブロックに含まれないことがより好ましい。
【０２５３】
ブロック共重合体（Ｐａ）及びブロック共重合体（Ｐｂ）に含まれる非末端ブロックのポリスチレン換算の数平均分子量は、例えば１×１０３以上１×１０６以下であり、好ましくは２×１０３以上５×１０５以下であり、より好ましくは３×１０３以上１×１０５以下であり、さらに好ましくは５×１０３以上５×１０４以下である。
ブロック共重合体（Ｐａ）及びブロック共重合体（Ｐｂ）に含まれる非末端ブロックのポリスチレン換算の重量平均分子量は、例えば２×１０３以上２×１０６以下であり、好ましくは３×１０３以上１×１０６以下であり、より好ましくは５×１０３以上５×１０５以下であり、さらに好ましくは１×１０４以上２×１０５以下である。
【０２５４】
〔末端ブロック〕
ブロック共重合体（Ｐａ）及びブロック共重合体（Ｐｂ）において、末端ブロックは、末端基に直接結合するブロックであって、１種以上の構成単位からなるブロックである。末端ブロックに含まれる構成単位は、通常、１種以上１０種以下であり、ブロック共重合体の製造容易性の観点及び発光素子の輝度寿命向上の観点から、好ましくは１種以上８種以下であり、より好ましくは２種以上６種以下であり、さらに好ましくは２種以上４種以下である。
ブロック共重合体（Ｐａ）及びブロック共重合体（Ｐｂ）において、末端ブロックは１種のみ含まれていてもよいし、２種以上含まれていてもよい。ブロック共重合体（Ｐａ）及びブロック共重合体（Ｐｂ）に含まれる末端ブロックは、通常、１種以上１０種以下であり、ブロック共重合体の製造容易性の観点から、好ましくは１種以上５種以下であり、より好ましくは１種以上３種以下であり、さらに好ましくは１種である。
ブロック共重合体（Ｐａ）及びブロック共重合体（Ｐｂ）において、末端ブロックの種類が異なる場合の例としては、非末端ブロックの種類が異なる場合の例と同様である。末端ブロックが複数存在する場合、それらは同一であってもよく異なっていてもよいが、ブロック共重合体の製造容易性の観点から、同一であることが好ましい。
末端ブロックは、ブロック共重合体（Ｐａ）及びブロック共重合体（Ｐｂ）の製造において、末端基を形成する前（好ましくは末端封止剤と反応させる前）に形成されるブロックであることが好ましい。
【０２５５】
ブロック共重合体（Ｐａ）において、末端ブロックは、発光素子の輝度寿命向上に有利であることから、式（Ｘ）で表される構成単位、式（Ｙ）で表される構成単位、式（Ｚ）で表される構成単位及び燐光発光性化合物から１個以上の水素原子を取り除いた基からなる群より選ばれる少なくとも１種を含むことが好ましく、式（Ｙ）で表される構成単位及び構成単位（Ｅ）からなる群より選ばれる少なくとも１種を含むことがより好ましく、式（Ｙ）で表される構成単位を含むことがさらに好ましく、式（Ｙ）で表される構成単位及び構成単位（Ｅ）を含むことが特に好ましく、式（Ｙ）で表される構成単位及び構成単位（Ｅ）のみを含むことがとりわけ好ましい。ブロック共重合体（Ｐａ）における末端ブロックにおいて、式（Ｘ）で表される構成単位、式（Ｙ）で表される構成単位、式（Ｚ）で表される構成単位及び燐光発光性化合物から１個以上の水素原子を取り除いた基は、それぞれ、１種のみ含まれていてもよいし、２種以上含まれていてもよい。
ブロック共重合体（Ｐｂ）において、末端ブロックは、発光素子の輝度寿命向上に有利であることから、式（Ｘ）で表される構成単位、式（Ｙ）で表される構成単位及び式（Ｚ）で表される構成単位からなる群より選ばれる少なくとも１種を含むことが好ましく、式（Ｙ）で表される構成単位を含むことがより好ましく、式（Ｙ）で表される構成単位のみを含むことがさらに好ましい。ブロック共重合体（Ｐｂ）における末端ブロックにおいて、式（Ｘ）で表される構成単位、式（Ｙ）で表される構成単位及び式（Ｚ）で表される構成単位は、それぞれ、１種のみ含まれていてもよいし、２種以上含まれていてもよい。
ブロック共重合体（Ｐａ）及びブロック共重合体（Ｐｂ）において、末端ブロックは、ブロック共重合体の製造容易性及び発光素子の輝度寿命向上の観点から、式（Ｘ）で表される構成単位を含まないこと又は式（Ｚ）で表される構成単位を含まないことが好ましく、式（Ｘ）で表される構成単位及び式（Ｚ）で表される構成単位を含まないことがより好ましい。
【０２５６】
ブロック共重合体（Ｐａ）及びブロック共重合体（Ｐｂ）において、末端ブロック及び非末端ブロックは、それぞれ独立に、単独重合体、ブロック共重合体、ランダム共重合体、交互共重合体及びグラフト共重合体のいずれであってもよいし、その他の態様であってもよいが、共重合体であることが好ましい。
ブロック共重合体（Ｐａ）及びブロック共重合体（Ｐｂ）は、ブロック共重合体の製造容易性の観点及び発光素子の輝度寿命向上の観点から、式（Ｘ）で表される構成単位、式（Ｙ）で表される構成単位及び式（Ｚ）で表される構成単位からなる群より選ばれる２種以上１５種以下の構成単位を含むブロック共重合体であることが好ましく、３種以上１２種以下の構成単位を含むブロック共重合体であることがより好ましく、４種以上８種以下の構成単位を含むブロック共重合体であることがさらに好ましい。
ブロック共重合体（Ｐａ）において、ブロック共重合体（Ｐａ）に含まれる燐光発光性化合物から１個以上の水素原子を取り除いた基は、通常、１種以上１０種以下であり、ブロック共重合体の製造容易性の観点及び発光素子の輝度寿命向上の観点から、好ましくは１種以上５種以下であり、より好ましくは１種以上３種以下であり、さらに好ましくは１種又は２種であり、特に好ましくは１種である。
ブロック共重合体（Ｐａ）において、ブロック共重合体（Ｐａ）に含まれる構成単位（Ｅ）は、通常、１種以上１０種以下であり、ブロック共重合体の製造容易性の観点及び発光素子の輝度寿命向上の観点から、好ましくは１種以上５種以下であり、より好ましくは１種以上３種以下であり、さらに好ましくは１種又は２種であり、特に好ましくは１種である。
ブロック共重合体（Ｐａ）において、式（Ｘ）で表される構成単位、式（Ｚ）で表される構成単位、式（Ｙ）で表される構成単位、燐光発光性化合物から１個以上の水素原子を取り除いた基及び構成単位（Ｅ）は、それぞれ、１種のみ含まれていても、２種以上含まれていてもよい。
ブロック共重合体（Ｐｂ）において、式（Ｘ）で表される構成単位、式（Ｚ）で表される構成単位及び式（Ｙ）で表される構成単位は、それぞれ、１種のみ含まれていても、２種以上含まれていてもよい。
ブロック共重合体（Ｐａ）及びブロック共重合体（Ｐｂ）は、発光素子の輝度寿命向上の観点から、式（Ｙ）で表される構成単位をさらに含むことが好ましい。すなわち、ブロック共重合体（Ｐａ）は、式（Ｙ）で表される構成単位と、式（Ｘ）で表される構成単位及び式（Ｚ）で表される構成単位からなる群より選ばれる２種以上の構成単位と、燐光発光性化合物から１個以上の水素原子を取り除いた基とを含むブロック共重合体であることが好ましく、式（Ｙ）で表される構成単位と、式（Ｘ）で表される構成単位及び式（Ｚ）で表される構成単位からなる群より選ばれる２種以上の構成単位と、構成単位（Ｅ）とを含むブロック共重合体であることがより好ましい。また、ブロック共重合体（Ｐｂ）は、式（Ｙ）で表される構成単位と、式（Ｘ）で表される構成単位及び式（Ｚ）で表される構成単位からなる群より選ばれる２種以上の構成単位とを含むブロック共重合体であることが好ましい。
ブロック共重合体（Ｐａ）及びブロック共重合体（Ｐｂ）に含まれる構成単位の種類の合計は、ブロック共重合体の製造容易性の観点及び発光素子の輝度寿命向上の観点から、好ましくは２種以上２０種以下であり、より好ましくは３種以上１５種以下であり、さらに好ましくは３種以上１２種以下であり、特に好ましくは４種以上８種以下である。
【０２５７】
〔構成単位の合計個数〕
本明細書において、ブロック共重合体（Ｐａ）及びブロック共重合体（Ｐｂ）等の高分子化合物に含まれる各構成単位の合計個数は、高分子化合物の分子量１０００あたりの構成単位の平均数を意味する。高分子化合物に含まれる各構成単位の合計個数は、例えば、以下の方法で求めることができる。
高分子化合物を構成する各構成単位について、末端基を除く全構成単位の総モルに対するその構成単位のモル比とその構成単位の分子量とを乗じた値の総和をＤ１とし、各構成単位について求めたモル比の総和をＥ１とすると、高分子化合物に含まれる各構成単位の合計個数は、（Ｅ１×１０００）／Ｄ１となる。
高分子化合物を構成する各構成単位の分子量は、例えば、ＣｈｅｍＤｒａｗ（ヒューリンクス社製）のＭｏｌｅｃｕｌａｒ  Ｗｅｉｇｈｔの値を用いて、算出することができる。
【０２５８】
各構成単位の合計個数の具体的な算出方法を、実施例Ｐ５で合成したブロック共重合体Ｐ５を例に挙げて詳細に説明する。
【０２５９】
ブロック共重合体Ｐ５は、化合物Ｍ９から誘導される構成単位と、化合物Ｍ３から誘導される構成単位と、化合物Ｍ１０から誘導される構成単位と、化合物Ｍ１１から誘導される構成単位とが３６：１５：５：７．５のモル比で含有されている非末端ブロック、及び、化合物Ｍ１２から誘導される構成単位と、化合物Ｍ１０から誘導される構成単位と、燐光発光性化合物ＭＥ−２から誘導される構成単位とが１４：２０．５：２のモル比で含有されている末端ブロックを含む。
化合物Ｍ９から誘導される構成単位の分子量は４８４．７３、化合物Ｍ３から誘導される構成単位の分子量は４７５．６８、化合物Ｍ１０から誘導される構成単位の分子量は４８４．７３、化合物Ｍ１１から誘導される構成単位の分子量は５７８．８４、化合物Ｍ１２から誘導される構成単位の分子量は３８８．６４、化合物ＭＥ−２から誘導される構成単位の分子量は１７３０．３０である。
化合物Ｍ１１から誘導される構成単位は式（Ｘ）で表される構成単位であり、化合物Ｍ３から誘導される構成単位は式（Ｚ）で表される構成単位であり（式（Ｚ’）で表される構成単位でもある）、化合物ＭＥ−２から誘導される構成単位は構成単位（Ｅ）であり、化合物Ｍ９、Ｍ１０及びＭ１２から誘導される構成単位は、式（Ｙ）で表される構成単位である。
【０２６０】
Ｄ１は、以下のとおり求められる。
Ｄ１＝（０．３６×４８４．７３）＋（０．１５×４７５．６８）＋（０．０５×４８４．７３）＋（０．０７５×５７８．８４）＋（０．１４×３８８．６４）＋（０．２０５×４８４．７３）＋（０．０２×１７３０．３０）＝５０１．８９０
【０２６１】
ブロック共重合体Ｐ５において、各構成単位のＥ１は、以下のとおり求められる。
（非末端ブロックにおける式（Ｙ）で表される構成単位のＥ１）＝０．３６＋０．０５＝０．４１０
（非末端ブロックにおける式（Ｘ）で表される構成単位のＥ１）＝０．０７５
（非末端ブロックにおける式（Ｚ）で表される構成単位のＥ１）＝０．１５０
（非末端ブロックにおける式（Ｘ）で表される構成単位及び式（Ｚ）で表される構成単位のＥ１）＝０．０７５＋０．１５＝０．２２５
（非末端ブロックにおける式（Ｚ’）で表される構成単位のＥ１）＝０．１５０
（非末端ブロックにおける式（Ｘ）で表される構成単位及び式（Ｚ’）で表される構成単位のＥ１）＝０．０７５＋０．１５＝０．２２５
（非末端ブロックにおける構成単位（Ｅ）のＥ１）＝０
（末端ブロックにおける式（Ｙ）で表される構成単位のＥ１）＝０．１４＋０．２０５＝０．３４５
（末端ブロックにおける式（Ｘ）で表される構成単位のＥ１）＝０
（末端ブロックにおける式（Ｚ）で表される構成単位のＥ１）＝０
（末端ブロックにおける式（Ｘ）で表される構成単位及び式（Ｚ）で表される構成単位のＥ１）＝０
（末端ブロックにおける式（Ｚ’）で表される構成単位のＥ１）＝０
（末端ブロックにおける式（Ｘ）で表される構成単位及び式（Ｚ’）で表される構成単位のＥ１）＝０
（末端ブロックにおける構成単位（Ｅ）のＥ１）＝０．０２０
（ブロック共重合体における式（Ｙ）で表される構成単位のＥ１）＝０．３６＋０．０５＋０．１４＋０．２０５＝０．７５５
（ブロック共重合体における式（Ｘ）で表される構成単位のＥ１）＝０．０７５
（ブロック共重合体における式（Ｚ）で表される構成単位のＥ１）＝０．１５０
（ブロック共重合体における式（Ｘ）で表される構成単位及び式（Ｚ）で表される構成単位のＥ１）＝０．０７５＋０．１５＝０．２２５
（ブロック共重合体における式（Ｚ’）で表される構成単位のＥ１）＝０．１５０
（ブロック共重合体における式（Ｘ）で表される構成単位及び式（Ｚ’）で表される構成単位のＥ１）＝０．０７５＋０．１５＝０．２２５
（ブロック共重合体における構成単位（Ｅ）のＥ１）＝０．０２０
【０２６２】
ブロック共重合体Ｐ５において、各構成単位の合計個数は、以下のとおり求められる。
（非末端ブロックにおける式（Ｙ）で表される構成単位の合計個数）＝（０．４１×１０００）／５０１．８９０＝０．８１７
（非末端ブロックにおける式（Ｘ）で表される構成単位の合計個数）＝（０．０７５×１０００）／５０１．８９０＝０．１４９
（非末端ブロックにおける式（Ｚ）で表される構成単位の合計個数）＝（０．１５×１０００）／５０１．８９０＝０．２９９
（非末端ブロックにおける式（Ｘ）で表される構成単位及び式（Ｚ）で表される構成単位の合計個数）＝（０．２２５×１０００）／５０１．８９０＝０．４４８
（非末端ブロックにおける式（Ｚ’）で表される構成単位の合計個数）＝（０．１５×１０００）／５０１．８９０＝０．２９９
（非末端ブロックにおける式（Ｘ）で表される構成単位及び式（Ｚ’）で表される構成単位の合計個数）＝（０．２２５×１０００）／５０１．８９０＝０．４４８
（非末端ブロックにおける構成単位（Ｅ）の合計個数）＝（０×１０００）／５０１．８９０＝０
（末端ブロックにおける式（Ｙ）で表される構成単位の合計個数）＝（０．３４５×１０００）／５０１．８９０＝０．６８７
（末端ブロックにおける式（Ｘ）で表される構成単位の合計個数）＝（０×１０００）／５０１．８９０＝０
（末端ブロックにおける式（Ｚ）で表される構成単位の合計個数）＝（０×１０００）／５０１．８９０＝０
（末端ブロックにおける式（Ｘ）で表される構成単位及び式（Ｚ）で表される構成単位の合計個数）＝（０×１０００）／５０１．８９０＝０
（末端ブロックにおける式（Ｚ’）で表される構成単位の合計個数）＝（０×１０００）／５０１．８９０＝０
（末端ブロックにおける式（Ｘ）で表される構成単位及び式（Ｚ’）で表される構成単位の合計個数）＝（０×１０００）／５０１．８９０＝０
（末端ブロックにおける構成単位（Ｅ）の合計個数）＝（０．０２×１０００）／５０１．８９０＝０．０４０
（ブロック共重合体における式（Ｙ）で表される構成単位の合計個数）＝（０．７５５×１０００）／５０１．８９０＝１．５０４
（ブロック共重合体における式（Ｘ）で表される構成単位の合計個数）＝（０．０７５×１０００）／５０１．８９０＝０．１４９
（ブロック共重合体における式（Ｚ）で表される構成単位の合計個数）＝（０．１５×１０００）／５０１．８９０＝０．２９９
（ブロック共重合体における式（Ｘ）で表される構成単位及び式（Ｚ）で表される構成単位の合計個数）＝（０．２２５×１０００）／５０１．８９０＝０．４４８
（ブロック共重合体における式（Ｚ’）で表される構成単位の合計個数）＝（０．１５×１０００）／５０１．８９０＝０．２９９
（ブロック共重合体における式（Ｘ）で表される構成単位及び式（Ｚ’）で表される構成単位の合計個数）＝（０．２２５×１０００）／５０１．８９０＝０．４４８
（ブロック共重合体における構成単位（Ｅ）の合計個数）＝（０．０２×１０００）／５０１．８９０＝０．０４０
【０２６３】
ブロック共重合体（Ｐａ）及びブロック共重合体（Ｐｂ）において、非末端ブロックに含まれる式（Ｙ）で表される構成単位の合計個数は、通常０以上５０以下である。ブロック共重合体（Ｐａ）及びブロック共重合体（Ｐｂ）において、式（Ｙ）で表される構成単位が非末端ブロックに含まれる場合、非末端ブロックに含まれる式（Ｙ）で表される構成単位の合計個数は、発光素子の輝度寿命向上に有利であることから、好ましくは０．００１以上２０以下であり、より好ましくは０．０１以上１０以下であり、さらに好ましくは０．０５以上５以下であり、特に好ましくは０．１以上３以下であり、とりわけ好ましくは０．２以上２以下である。
ブロック共重合体（Ｐａ）及びブロック共重合体（Ｐｂ）において、非末端ブロックに含まれる式（Ｘ）で表される構成単位の合計個数は、通常０以上５０以下である。ブロック共重合体（Ｐａ）及びブロック共重合体（Ｐｂ）において、式（Ｘ）で表される構成単位が非末端ブロックに含まれる場合、非末端ブロックに含まれる式（Ｘ）で表される構成単位の合計個数は、通常０．００１以上５０以下であり、発光素子の輝度寿命向上に有利であることから、好ましくは０．００５以上１０以下であり、より好ましくは０．０１以上５以下であり、さらに好ましくは０．０２以上１以下であり、特に好ましくは０．０５以上０．５以下であり、とりわけ好ましくは０．０５以上０．３以下である。
ブロック共重合体（Ｐａ）及びブロック共重合体（Ｐｂ）において、非末端ブロックに含まれる式（Ｚ）で表される構成単位の合計個数は、通常０以上５０以下である。ブロック共重合体（Ｐａ）及びブロック共重合体（Ｐｂ）において、式（Ｚ）で表される構成単位が非末端ブロックに含まれる場合、非末端ブロックに含まれる式（Ｚ）で表される構成単位の合計個数は、発光素子の輝度寿命向上に有利であることから、好ましくは０．００１以上１０以下であり、より好ましくは０．０１以上５以下であり、さらに好ましくは０．０２以上１以下であり、特に好ましくは０．０２以上０．５以下であり、０．０５以上０．５以下であってもよい。
ブロック共重合体（Ｐａ）及びブロック共重合体（Ｐｂ）において、非末端ブロックに含まれる式（Ｚ’）で表される構成単位の合計個数は、通常０以上５０以下である。ブロック共重合体（Ｐａ）及びブロック共重合体（Ｐｂ）において、式（Ｚ’）で表される構成単位が非末端ブロックに含まれる場合、非末端ブロックに含まれる式（Ｚ’）で表される構成単位の合計個数は、通常０．００１以上５０以下であり、発光素子の輝度寿命向上に有利であることから、好ましくは０．００５以上１０以下であり、より好ましくは０．０１以上５以下であり、さらに好ましくは０．０５以上１以下であり、特に好ましくは０．１以上０．５以下である。
ブロック共重合体（Ｐａ）及びブロック共重合体（Ｐｂ）において、非末端ブロックに含まれる式（Ｘ）で表される構成単位及び式（Ｚ）で表される構成単位の合計個数は、通常０．００１以上５０以下であり、発光素子の輝度寿命向上に有利であることから、好ましくは０．００５以上１０以下であり、より好ましくは０．０１以上５以下であり、さらに好ましくは０．０５以上２以下であり、特に好ましくは０．１以上１以下であり、とりわけ好ましくは０．１以上０．５以下である。
ブロック共重合体（Ｐａ）及びブロック共重合体（Ｐｂ）において、式（Ｚ’）で表される構成単位が非末端ブロックに含まれる場合、非末端ブロックに含まれる式（Ｘ）で表される構成単位及び式（Ｚ’）で表される構成単位の合計個数は、通常０．００１以上５０以下であり、発光素子の輝度寿命向上に有利であることから、好ましくは０．００５以上１０以下であり、より好ましくは０．０１以上５以下であり、さらに好ましくは０．０５以上２以下であり、特に好ましくは０．０５以上１以下であり、とりわけ好ましくは０．０５以上０．５以下であり、０．１以上１以下であってもよく、０．１以上０．５以下であってもよい。
ブロック共重合体（Ｐａ）において、非末端ブロックに含まれる構成単位（Ｅ）の合計個数は、通常０以上２０以下であり、発光素子の輝度寿命向上に有利であることから、好ましくは０以上５以下であり、より好ましくは０以上１以下であり、さらに好ましくは０以上０．５以下であり、特に好ましくは０以上０．１以下であり、とりわけ好ましくは０である。
ブロック共重合体（Ｐｂ）において、非末端ブロックに含まれる構成単位（Ｅ）の合計個数は、０である。
ブロック共重合体（Ｐａ）及びブロック共重合体（Ｐｂ）において、末端ブロックに含まれる式（Ｙ）で表される構成単位の合計個数は、通常０以上５０以下である。ブロック共重合体（Ｐａ）及びブロック共重合体（Ｐｂ）において、式（Ｙ）で表される構成単位が末端ブロックに含まれる場合、末端ブロックに含まれる式（Ｙ）で表される構成単位の合計個数は、発光素子の輝度寿命向上に有利であることから、好ましくは０．００１以上２０以下であり、より好ましくは０．０１以上１０以下であり、さらに好ましくは０．０５以上５以下であり、特に好ましくは０．１以上３以下であり、とりわけ好ましくは０．３以上２以下である。
ブロック共重合体（Ｐａ）及びブロック共重合体（Ｐｂ）において、末端ブロックに含まれる式（Ｘ）で表される構成単位の合計個数は、通常０以上１０以下であり、発光素子の輝度寿命向上に有利であることから、好ましくは０以上５以下であり、より好ましくは０以上１以下であり、さらに好ましくは０以上０．１以下であり、特に好ましくは０以上０．０５以下であり、とりわけ好ましくは０以上０．０１以下であり、とりわけより好ましくは０である。
ブロック共重合体（Ｐａ）及びブロック共重合体（Ｐｂ）において、末端ブロックに含まれる式（Ｚ）で表される構成単位の合計個数、及び、末端ブロックに含まれる式（Ｚ’）で表される構成単位の合計個数は、それぞれ、通常０以上１０以下であり、発光素子の輝度寿命向上に有利であることから、好ましくは０以上５以下であり、より好ましくは０以上１以下であり、さらに好ましくは０以上０．１以下であり、特に好ましくは０以上０．０５以下であり、とりわけ好ましくは０以上０．０１以下であり、とりわけより好ましくは０である。
ブロック共重合体（Ｐａ）及びブロック共重合体（Ｐｂ）において、末端ブロックに含まれる式（Ｘ）で表される構成単位及び式（Ｚ）で表される構成単位の合計個数、並びに、末端ブロックに含まれる式（Ｘ）で表される構成単位及び式（Ｚ’）で表される構成単位の合計個数は、それぞれ、通常０以上１０以下であり、発光素子の輝度寿命向上に有利であることから、好ましくは０以上５以下であり、より好ましくは０以上１以下であり、さらに好ましくは０以上０．１以下であり、特に好ましくは０以上０．０５以下であり、とりわけ好ましくは０以上０．０１以下であり、とりわけより好ましくは０である。
ブロック共重合体（Ｐａ）において、末端ブロックに含まれる構成単位（Ｅ）の合計個数は、通常０以上５０以下である。ブロック共重合体（Ｐａ）において、構成単位（Ｅ）が末端ブロックに含まれる場合、末端ブロックに含まれる構成単位（Ｅ）の合計個数は、発光素子の輝度寿命向上に有利であることから、好ましくは０．００１以上１０以下であり、より好ましくは０．００５以上５以下であり、さらに好ましくは０．０１以上１以下であり、特に好ましくは０．０２以上０．５以下である。
ブロック共重合体（Ｐｂ）において、末端ブロックに含まれる構成単位（Ｅ）の合計個数は、０である。
ブロック共重合体（Ｐａ）及びブロック共重合体（Ｐｂ）において、ブロック共重合体に含まれる式（Ｙ）で表される構成単位の合計個数は、通常０以上５０以下である。ブロック共重合体（Ｐａ）及びブロック共重合体（Ｐｂ）において、ブロック共重合体に式（Ｙ）で表される構成単位が含まれる場合、ブロック共重合体に含まれる式（Ｙ）で表される構成単位の合計個数は、発光素子の輝度寿命向上に有利であることから、好ましくは０．００１以上２０以下であり、より好ましくは０．０１以上１０以下であり、さらに好ましくは０．１以上１０以下であり、特に好ましくは０．５以上７以下であり、とりわけ好ましくは１以上５以下である。
ブロック共重合体（Ｐａ）及びブロック共重合体（Ｐｂ）において、ブロック共重合体に含まれる式（Ｘ）で表される構成単位の合計個数は、通常０以上５０以下である。ブロック共重合体（Ｐａ）及びブロック共重合体（Ｐｂ）において、ブロック共重合体に式（Ｘ）で表される構成単位が含まれる場合、ブロック共重合体に含まれる式（Ｘ）で表される構成単位の合計個数は、通常０．００１以上５０以下であり、発光素子の輝度寿命向上に有利であることから、好ましくは０．００５以上１０以下であり、より好ましくは０．０１以上５以下であり、さらに好ましくは０．０２以上１以下であり、特に好ましくは０．０５以上０．５以下であり、とりわけ好ましくは０．０５以上０．３以下である。
ブロック共重合体（Ｐａ）及びブロック共重合体（Ｐｂ）において、ブロック共重合体に含まれる式（Ｚ）で表される構成単位の合計個数は、通常０以上５０以下である。ブロック共重合体（Ｐａ）及びブロック共重合体（Ｐｂ）において、ブロック共重合体に式（Ｚ）で表される構成単位が含まれる場合、ブロック共重合体に含まれる式（Ｚ）で表される構成単位の合計個数は、発光素子の輝度寿命向上に有利であることから、好ましくは０．００１以上１０以下であり、より好ましくは０．０１以上５以下であり、さらに好ましくは０．０２以上１以下であり、特に好ましくは０．０２以上０．５以下であり、０．０５以上０．５以下であってもよい。
ブロック共重合体（Ｐａ）及びブロック共重合体（Ｐｂ）において、ブロック共重合体に含まれる式（Ｚ’）で表される構成単位の合計個数は、通常０以上５０以下である。ブロック共重合体（Ｐａ）及びブロック共重合体（Ｐｂ）において、ブロック共重合体に式（Ｚ’）で表される構成単位が含まれる場合、ブロック共重合体に含まれる式（Ｚ’）で表される構成単位の合計個数は、通常０．００１以上５０以下であり、発光素子の輝度寿命向上に有利であることから、好ましくは０．００５以上１０以下であり、より好ましくは０．０１以上５以下であり、さらに好ましくは０．０５以上１以下であり、特に好ましくは０．１以上０．５以下である。
ブロック共重合体（Ｐａ）及びブロック共重合体（Ｐｂ）において、ブロック共重合体に含まれる式（Ｘ）で表される構成単位及び式（Ｚ）で表される構成単位の合計個数は、通常０．００１以上５０以下であり、発光素子の輝度寿命向上に有利であることから、好ましくは０．００５以上１０以下であり、より好ましくは０．０１以上５以下であり、さらに好ましくは０．０５以上２以下であり、特に好ましくは０．１以上１以下であり、とりわけ好ましくは０．１以上０．５以下である。
ブロック共重合体（Ｐａ）及びブロック共重合体（Ｐｂ）において、式（Ｚ’）で表される構成単位がブロック共重合体に含まれる場合、ブロック共重合体に含まれる式（Ｘ）で表される構成単位及び式（Ｚ’）で表される構成単位の合計個数は、通常０．００１以上５０以下であり、発光素子の輝度寿命向上に有利であることから、好ましくは０．００５以上１０以下であり、より好ましくは０．０１以上５以下であり、さらに好ましくは０．０５以上２以下であり、特に好ましくは０．０５以上１以下であり、とりわけ好ましくは０．０５以上０．５以下であり、０．１以上１以下であってもよく、０．１以上０．５以下であってもよい。
ブロック共重合体（Ｐａ）に構成単位（Ｅ）が含まれる場合、ブロック共重合体（Ｐａ）に含まれる構成単位（Ｅ）の合計個数は、通常０．００１以上５０以下であり、発光素子の輝度寿命向上に有利であることから、好ましくは０．００２以上１０以下であり、より好ましくは０．００５以上５以下であり、さらに好ましくは０．０１以上１以下であり、特に好ましくは０．０２以上０．５以下である。
ブロック共重合体（Ｐｂ）において、ブロック共重合体に含まれる構成単位（Ｅ）の合計個数は、０である。
【０２６４】
ブロック共重合体（Ｐａ）は、式（ｉ）〜（ｉｉｉ）の少なくとも１つを満たすことにより、輝度寿命に優れる発光素子を得ることができる。ブロック共重合体（Ｐａ）は、発光素子の輝度寿命向上の観点から、式（ｉ）〜（ｉｉｉ）の少なくとも２つを満たすことが好ましい。
また、発光素子の輝度寿命向上の観点から、ブロック共重合体（Ｐａ）は、式（ｉｉ）又は式（ｉｉｉ）を満たすことが好ましく、式（ｉｉ）を満たすことがより好ましく、式（ｉ）及び式（ｉｉ）、又は、式（ｉｉ）及び式（ｉｉｉ）を満たすことがさらに好ましく、式（ｉｉ）及び式（ｉｉｉ）を満たすことが特に好ましい。
【０２６５】
ブロック共重合体（Ｐｂ）は、式（ｉｖ）〜（ｖｉ）の少なくとも１つを満たすことにより、輝度寿命に優れる発光素子を得ることができる。ブロック共重合体（Ｐｂ）は、発光素子の輝度寿命向上の観点から、式（ｉｖ）〜（ｖｉ）の少なくとも２つを満たすことが好ましい。
発光素子の輝度寿命向上の観点から、ブロック共重合体（Ｐｂ）は、式（ｖ）又は式（ｖｉ）を満たすことが好ましく、式（ｖ）を満たすことがより好ましく、式（ｉｖ）及び式（ｖ）、又は、式（ｖ）及び式（ｖｉ）を満たすことがさらに好ましく、式（ｖ）及び式（ｖｉ）を満たすことが特に好ましい。
【０２６６】
ブロック共重合体（Ｐｂ）は、発光素子の輝度寿命向上の観点から、好ましくは、その非末端ブロックが式（Ｘ）で表される構成単位及び式（Ｚ’）で表される構成単位からなる群から選ばれる少なくとも２種の構成単位を含むブロック共重合体（以下、「ブロック共重合体（Ｐｂ’）」ともいう。）である。ブロック共重合体（Ｐｂ’）は、上記式（ｖｉｉ）〜（ｉｘ）の少なくとも１つを満たすことにより、輝度寿命に優れる発光素子を得ることができる。ブロック共重合体（Ｐｂ’）は、発光素子の輝度寿命向上の観点から、式（ｖｉｉ）〜（ｉｘ）の少なくとも２つを満たすことが好ましい。
ブロック共重合体（Ｐｂ’）は、式（ｖｉｉｉ）又は式（ｉｘ）を満たすことが好ましく、式（ｖｉｉｉ）を満たすことがより好ましく、式（ｖｉｉ）及び式（ｖｉｉｉ）、又は、式（ｖｉｉｉ）及び式（ｉｘ）を満たすことがさらに好ましく、式（ｖｉｉｉ）及び式（ｉｘ）を満たすことが特に好ましい。
【０２６７】
＜ブロック共重合体（Ｐａ）及びブロック共重合体（Ｐｂ）の製造方法＞
ブロック共重合体（Ｐａ）及びブロック共重合体（Ｐｂ）は、下記の工程を含む方法によって好適に製造することができる。
〔ａ〕非末端ブロックを形成する２種以上の化合物（モノマー）を重合させて非末端ブロックを形成する工程、
〔ｂ〕非末端ブロックの存在下に、末端ブロックを形成する１種又は２種以上の化合物（モノマー）を重合させて、非末端ブロックに末端ブロックを結合させる工程、及び
〔ｃ〕末端基を導入するための試剤（末端封止剤）を末端ブロックと反応させて、末端ブロックに末端基を導入する工程。
【０２６８】
本明細書において、ブロック共重合体（Ｐａ）及びブロック共重合体（Ｐｂ）の製造に使用される化合物を総称して、「原料モノマー」ということがある。
【０２６９】
上記の各工程において、原料モノマー、すなわち、非末端ブロックを形成する化合物、末端ブロックを形成する化合物及び末端封止剤は、それぞれ、上記＜ブロック共重合体（Ｐａ）及びブロック共重合体（Ｐｂ）＞の項の記載に照らして、各ブロックが所望の構成単位を含み、末端基が所望の基で構成されるように選択することができる。
【０２７０】
ブロック共重合体（Ｐａ）の製造方法の一実施形態において、
上記工程〔ａ〕は、下記の式（Ｍ−１）で表される化合物の１種以上と、下記の式（Ｍ−３）で表される化合物及び下記の式（Ｍ−４）で表される化合物からなる群より選ばれる少なくとも２種とを重合させて非末端ブロックを形成する工程であり、
上記工程〔ｂ〕は、非末端ブロックの存在下に、下記の式（Ｍ−１）で表される化合物の１種以上と、下記の式（ＭＥ−２）で表される化合物、式（ＭＥ−３）で表される化合物及び式（ＭＥ−４）で表される化合物からなる群より選ばれる少なくとも１種とを重合させて、非末端ブロックに末端ブロックを結合させる工程であり、
上記工程〔ｃ〕は、下記の式（Ｍ−２）で表される化合物及び式（ＭＥ−１）で表される化合物（末端封止剤）からなる群より選ばれる少なくとも１種を末端ブロックと反応させて、末端ブロックに末端基を導入する工程である。
ブロック共重合体（Ｐｂ）の製造方法の一実施形態において、
上記工程〔ａ〕は、下記の式（Ｍ−１）で表される化合物の１種以上と、下記の式（Ｍ−３）で表される化合物及び下記の式（Ｍ−４）で表される化合物からなる群より選ばれる少なくとも２種とを重合させて非末端ブロックを形成する工程であり、
上記工程〔ｂ〕は、非末端ブロックの存在下に、下記の式（Ｍ−１）で表される化合物の１種以上を重合させて、非末端ブロックに末端ブロックを結合させる工程であり、
上記工程〔ｃ〕は、下記の式（Ｍ−２）で表される化合物で表される化合物（末端封止剤）を末端ブロックと反応させて、末端ブロックに末端基を導入する工程である。
【０２７１】
【化９５】
2019194318.tif 000096
【０２７２】
【化９６】
2019194318.tif 000097
［式中、
ａＸ１、ａＸ２、ｎｃ１、ｎｄ１、ｎｅ１、Ａｒ１Ｍ、ＡｒＸ１〜ＡｒＸ４、ＡｒＹ１、ＡｒＺ、Ｌｃ、Ｌｄ、Ｌｅ、Ｍ１Ｂ〜Ｍ３Ｂ及びＲＸ１〜ＲＸ３は、前記と同じ意味を表す。
ＡｒＴは、アリール基、１価の複素環基又は架橋性基を表し、これらの基は置換基を有していてもよい。
ＺＣ１〜ＺＣ１５は反応性基であり、それぞれ独立に、Ｂ群及びＣ群からなる群より選ばれる基を表す。］
【０２７３】
式（Ｍ−１）で表される化合物は、式（Ｙ）で表される構成単位を形成できる化合物である。
式（Ｍ−２）で表される化合物は、末端基を形成できる化合物である。
式（Ｍ−３）で表される化合物は、式（Ｚ）で表される構成単位を形成できる化合物である。
式（Ｍ−４）で表される化合物は、式（Ｘ）で表される構成単位を形成できる化合物である。
式（ＭＥ−１）で表される化合物は、式（１）で表される燐光発光性化合物から１個の水素原子を取り除いた基である末端基を形成できる化合物である。
式（ＭＥ−２）〜式（ＭＥ−４）で表される化合物は、構成単位（Ｅ）を形成できる化合物である。
【０２７４】
ＡｒＴは、ブロック共重合体（Ｐａ）及びブロック共重合体（Ｐｂ）の安定性の観点から、好ましくはアリール基又は１価の複素環基であり、より好ましくはアリール基であり、これらの基は置換基を有していてもよい。また、ブロック共重合体（Ｐａ）及びブロック共重合体（Ｐｂ）の架橋性を高めることができるので、ＡｒＴは、架橋性基であることが好ましい。
ＡｒＴにおけるアリール基及び１価の複素環基の例及び好ましい例は、末端基におけるアリール基及び１価の複素環基の例及び好ましい例と同様である。
【０２７５】
Ｂ群及びＣ群はそれぞれ次のとおりである。
（Ｂ群）
塩素原子、臭素原子、ヨウ素原子、−Ｏ−Ｓ（＝Ｏ）２ＲＣ１（式中、ＲＣ１は、アルキル基、シクロアルキル基又はアリール基を表し、これらの基は置換基を有していてもよい。）で表される基。
（Ｃ群）
−Ｂ（ＯＲＣ２）２（式中、ＲＣ２は、水素原子、アルキル基、シクロアルキル基又はアリール基を表し、これらの基は置換基を有していてもよい。複数存在するＲＣ２は同一であってもよく異なっていてもよく、互いに連結して、それぞれが結合する酸素原子とともに環構造を形成していてもよい。）で表される基；
−ＢＦ３Ｑ’（式中、Ｑ’は、Ｌｉ、Ｎａ、Ｋ、Ｒｂ又はＣｓを表す。）で表される基；
−ＭｇＹ’（式中、Ｙ’は、塩素原子、臭素原子又はヨウ素原子を表す。）で表される基；
−ＺｎＹ’’（式中、Ｙ’’は、塩素原子、臭素原子又はヨウ素原子を表す。）で表される基；及び、
−Ｓｎ（ＲＣ３）３（式中、ＲＣ３は、水素原子、アルキル基、シクロアルキル基又はアリール基を表し、これらの基は置換基を有していてもよい。複数存在するＲＣ３は同一であってもよく異なっていてもよく、互いに連結して、それぞれが結合するスズ原子とともに環構造を形成していてもよい。）で表される基。
【０２７６】
−Ｂ（ＯＲＣ２）２で表される基としては、−Ｂ（ＯＨ）２のほか、下記式で表される基が例示される。
【０２７７】
【化９７】
2019194318.tif 000098
【０２７８】
各ブロックを形成するための原料モノマーは、前記式（Ｍ−１）、式（Ｍ−３）、式（Ｍ−４）及び式（ＭＥ−２）〜式（ＭＥ−４）で表される化合物がそうであるように、Ｂ群又はＣ群から選ばれる反応性基を２個有することができる。各ブロックを形成するためのそれぞれの原料モノマーが有する２個の反応性基は、原料モノマーの製造が容易であるので、いずれもＢ群から選ばれるか、又はいずれもＣ群から選ばれることが好ましい。
【０２７９】
例えば、Ｂ群から選ばれる基を有する化合物とＣ群から選ばれる基を有する化合物とは、公知のカップリング反応により、Ｂ群から選ばれる基に結合する炭素原子とＣ群から選ばれる基に結合する炭素原子との間に結合が生じる。そのため、Ｂ群から選ばれる基を２個有する化合物と、Ｃ群から選ばれる基を２個有する化合物とを公知のカップリング反応に供すれば、縮合重合により、これらの化合物の縮合重合体を得ることができる。
【０２８０】
上記縮合重合によって、非末端ブロックの形成、及び非末端ブロックへの末端ブロックの結合（末端ブロックの形成）を行うことができる。
一例として上記一実施形態に係る製造方法を挙げれば、例えば、ＺＣ４〜ＺＣ７及びＺＣ９〜ＺＣ１５がＢ群から選ばれる基である場合、ＺＣ１及びＺＣ２としてＣ群から選ばれる基を選択すれば、縮合重合によって非末端ブロックの形成、及び非末端ブロックへの末端ブロックの結合（末端ブロックの形成）を行うことができる。ＺＣ４〜ＺＣ７及びＺＣ９〜ＺＣ１５がＣ群から選ばれる基である場合、ＺＣ１及びＺＣ２としてＢ群から選ばれる基を選択すれば、縮合重合によって非末端ブロックの形成、及び非末端ブロックへの末端ブロックの結合（末端ブロックの形成）を行うことができる。
また、上記一実施形態に係る製造方法において、式（Ｍ−１）、式（Ｍ−３）、式（Ｍ−４）又は式（ＭＥ−２）〜式（ＭＥ−４）で表される化合物を２種以上用いる一実施形態について、式（Ｍ−１）で表される化合物の２種以上を用いた場合を例に説明する。式（Ｍ−１）で表される化合物の２種以上を用いて、非末端ブロック又は末端ブロックの形成を行う場合、式（Ｍ−１）で表される化合物の少なくとも２種のうち、いずれか１種以上の化合物のＺＣ１及びＺＣ２をＣ群から選択し、他のいずれか１種以上の化合物のＺＣ１及びＺＣ２をＢ群から選択すれば、縮合重合によって非末端ブロックの形成又は末端ブロックの形成を行うことができる。
【０２８１】
末端ブロックへの末端基の導入も同様の反応を利用して行うことができる。すなわち、末端ブロックの末端がＢ群から選ばれる基である場合、ＺＣ３及びＺＣ８としてＣ群から選ばれる基を選択すれば、カップリング反応により末端基を導入することができる。末端ブロックの末端がＣ群から選ばれる基である場合、ＺＣ３及びＺＣ８としてＢ群から選ばれる基を選択すれば、カップリング反応により末端基を導入することができる。
【０２８２】
Ｂ群から選ばれる基を２個有する化合物及びＣ群から選ばれる基を２個有する化合物を原料モノマーとして非末端ブロック及び末端ブロックのそれぞれを形成する上記縮合重合によってブロック共重合体を製造する場合、非末端ブロックを形成する工程（上記工程〔ａ〕）及び末端ブロックを形成する工程（上記工程〔ｂ〕）のそれぞれにおいて、原料モノマーの使用量比を適切に制御することが好ましい。
すなわち、工程〔ａ〕において、Ｂ群から選ばれる基を２個有する化合物及びＣ群から選ばれる基を２個有する化合物のいずれか一方を、モル基準で過剰に使用することが好ましい。これにより、末端にＢ群から選ばれる基を有するか、又はＣ群から選ばれる基を有する非末端ブロックを確実に製造することができる。過剰に使用する化合物がＢ群から選ばれる基を２個有する化合物である場合には、末端にＢ群から選ばれる基を有する非末端ブロックが製造され、過剰に使用する化合物がＣ群から選ばれる基を２個有する化合物である場合には、末端にＣ群から選ばれる基を有する非末端ブロックが製造される。
続く工程〔ｂ〕では、Ｂ群から選ばれる基を２個有する化合物及びＣ群から選ばれる基を２個有する化合物のうち、工程〔ａ〕において過剰に使用しなかった方の化合物を、モル基準で過剰に使用することが好ましい。これにより、非末端ブロックに結合し、末端にＣ群から選ばれる基を有するか、又はＢ群から選ばれる基を有する末端ブロックを確実に製造することができる。過剰に使用する化合物がＢ群から選ばれる基を２個有する化合物である場合には、末端にＢ群から選ばれる基を有する末端ブロックが製造され、過剰に使用する化合物がＣ群から選ばれる基を２個有する化合物である場合には、末端にＣ群から選ばれる基を有する末端ブロックが製造される。
工程〔ｂ〕において、末端にＢ群から選ばれる基を有する末端ブロックが製造される場合には、工程〔ｃ〕においてＣ群から選ばれる基を有する末端封止剤を使用する。工程〔ｂ〕において、末端にＣ群から選ばれる基を有する末端ブロックが製造される場合には、工程〔ｃ〕においてＢ群から選ばれる基を有する末端封止剤を使用する。
【０２８３】
ブロック共重合体の製造における原料モノマーの使用量比の制御を、実施例Ｐ５で合成したブロック共重合体Ｐ５を例に挙げて詳細に説明する。
実施例Ｐ５において、非末端ブロックの形成には混合物Ｐ５ａが用いられ、この混合物は、Ｃ群から選ばれる基を２個有する化合物である化合物Ｍ９と、Ｂ群から選ばれる基を２個有する化合物である化合物Ｍ３と、Ｂ群から選ばれる基を２個有する化合物である化合物Ｍ１０と、Ｂ群から選ばれる基を２個有する化合物である化合物Ｍ１１とを３６：１５：５：７．５のモル比で含む。このように混合物Ｐ５ａは、Ｃ群から選ばれる基を２個有する化合物がモル基準で過剰となるように使用量比が制御されている。したがって、形成される非末端ブロックは、末端にＣ群から選ばれる基を有する。
また、末端ブロックの形成には混合物Ｐ５ｂが用いられ、この混合物は、Ｃ群から選ばれる基を２個有する化合物である化合物Ｍ１２と、Ｂ群から選ばれる基を２個有する化合物である化合物Ｍ１０と、Ｂ群から選ばれる基を２個有する化合物である燐光発光性化合物ＭＥ−２とを１４：２０．５：２のモル比で含む。このように混合物Ｐ５ｂは、Ｂ群から選ばれる基を２個有する化合物がモル基準で過剰となるように使用量比が制御されている。これにより、末端にＣ群から選ばれる基を有する非末端ブロックに結合するとともに、末端にＢ群から選ばれる基を有する末端ブロックが形成される。
実施例Ｐ５において使用されている末端封止剤であるフェニルボロン酸は、Ｃ群から選ばれる基を１個有する化合物である。したがって、フェニルボロン酸は、末端にＢ群から選ばれる基を有する末端ブロックに結合してブロック共重合体の末端を封止するとともに、末端基であるフェニル基が形成される。
【０２８４】
上記縮合重合（カップリング反応）は、通常、触媒、塩基及び溶媒の存在下で行われるが、必要に応じて、相間移動触媒をさらに共存させて行ってもよい。
【０２８５】
触媒としては、例えば、ビス（トリフェニルホスフィン）パラジウム（ＩＩ）ジクロリド、ビス（トリス−ｏ−メトキシフェニルホスフィン）パラジウム（ＩＩ）ジクロリド、テトラキス（トリフェニルホスフィン）パラジウム（０）、トリス（ジベンジリデンアセトン）ジパラジウム（０）、酢酸パラジウム等のパラジウム錯体、テトラキス（トリフェニルホスフィン）ニッケル（０）、［１，３−ビス（ジフェニルホスフィノ）プロパン）ニッケル（ＩＩ）ジクロリド、ビス（１，４−シクロオクタジエン）ニッケル（０）等のニッケル錯体等の遷移金属錯体；これらの遷移金属錯体が、さらにトリフェニルホスフィン、トリ（ｏ−トリル）ホスフィン、トリ（ｔｅｒｔ−ブチル）ホスフィン、トリシクロヘキシルホスフィン、１，３−ビス（ジフェニルホスフィノ）プロパン、ビピリジル等の配位子を有する錯体が挙げられる。触媒は、１種のみを用いてもよいし２種以上を併用してもよい。
【０２８６】
触媒の使用量は、原料モノマーのモル数の合計に対する遷移金属の量として、通常、０．００００１モル当量以上３モル当量以下である。
【０２８７】
塩基及び相間移動触媒としては、例えば、炭酸ナトリウム、炭酸カリウム、炭酸セシウム、フッ化カリウム、フッ化セシウム、リン酸三カリウム等の無機塩基；フッ化テトラブチルアンモニウム、水酸化テトラエチルアンモニウム、水酸化テトラブチルアンモニウム等の有機塩基；塩化テトラブチルアンモニウム、臭化テトラブチルアンモニウム等の相間移動触媒が挙げられる。塩基及び相間移動触媒は、それぞれ、１種のみを用いてもよいし２種以上を併用してもよい。
【０２８８】
塩基及び相間移動触媒の使用量は、それぞれ、原料モノマーの合計モル数に対して、通常０．００１モル当量以上１００モル当量以下である。
【０２８９】
溶媒としては、例えば、トルエン、キシレン、メシチレン、テトラヒドロフラン、１，４−ジオキサン、ジメトキシエタン、Ｎ，Ｎ−ジメチルアセトアミド、Ｎ，Ｎ−ジメチルホルムアミド等の有機溶媒、水が挙げられる。溶媒は、１種のみを用いてもよいし２種以上を併用してもよい。
【０２９０】
溶媒の使用量は、通常、原料モノマーの合計１００質量部に対して、１０質量部以上１０００００質量部以下である。
【０２９１】
縮合重合の反応温度は、通常−１００℃以上２００℃以下である。縮合重合の反応時間は、通常１時間以上である。
【０２９２】
縮合重合反応（カップリング反応）の後処理は、公知の方法、例えば、分液により水溶性不純物を除去する方法、メタノール等の低級アルコールに反応後の反応液を加えて、析出させた沈殿を濾過した後、乾燥させる方法等を単独、又は組み合わせて行うことができる。
ブロック共重合体（Ｐａ）及びブロック共重合体（Ｐｂ）の純度が低い場合、例えば、晶析、再沈殿、ソックスレー抽出器による連続抽出、カラムクロマトグラフィー等の通常の方法にて精製することができる。
【０２９３】
＜組成物＞
［第１の組成物］
本発明に係る組成物は、上記本発明に係るブロック共重合体（Ｐａ）と、ブロック共重合体（Ｐａ）以外のその他の成分とを含む組成物（以下、「第１の組成物」ともいう。）である。その他の成分は、好ましくは、正孔輸送材料、正孔注入材料、電子輸送材料、電子注入材料、発光材料、酸化防止剤及び溶媒からなる群より選ばれる少なくとも１種の成分である。第１の組成物において、発光材料は、ブロック共重合体（Ｐａ）とは異なる。
第１の組成物において、ブロック共重合体（Ｐａ）は、１種のみ含まれていてもよいし２種以上含まれていてもよい。
【０２９４】
〔インク〕
ブロック共重合体（Ｐａ）と溶媒とを含有する組成物（以下、「第１のインク」ともいう。）は、スピンコート法、キャスティング法、マイクログラビアコート法、グラビアコート法、バーコート法、ロールコート法、ワイヤーバーコート法、ディップコート法、スプレーコート法、スクリーン印刷法、フレキソ印刷法、オフセット印刷法、インクジェット印刷法、キャピラリ−コート法及びノズルコート法等の湿式法（以下、単に「湿式法」ともいう。）を用いた発光素子の作製に好適である。
第１のインクにおいて、ブロック共重合体（Ｐａ）及び溶媒は、それぞれ、１種のみを用いてもよいし２種以上を併用してもよい。
第１のインクは、正孔輸送材料、正孔注入材料、電子輸送材料、電子注入材料、発光材料及び酸化防止剤からなる群より選ばれる少なくとも１種の成分をさらに含むことができる。
第１のインクの粘度は、湿式法の種類に応じて調整することができるが、好ましくは２５℃において１ｍＰａ・ｓ以上２０ｍＰａ・ｓで以下ある。
【０２９５】
第１のインクに含まれる溶媒は、好ましくは、インク中の固形分を溶解又は均一に分散できる溶媒である。この溶媒としては、例えば、１，２−ジクロロエタン、１，１，２−トリクロロエタン、クロロベンゼン、ｏ−ジクロロベンゼン等の塩素系溶媒；テトラヒドロフラン、ジオキサン、アニソール、４−メチルアニソール等のエーテル系溶媒；トルエン、キシレン、メシチレン、エチルベンゼン、ｎ−ヘキシルベンゼン、シクロヘキシルベンゼン等の芳香族炭化水素系溶媒；シクロヘキサン、メチルシクロヘキサン、ｎ−ペンタン、ｎ−ヘキサン、ｎ−へプタン、ｎ−オクタン、ｎ−ノナン、ｎ−デカン、ｎ−ドデカン、ビシクロヘキシル等の脂肪族炭化水素系溶媒；アセトン、メチルエチルケトン、シクロヘキサノン、アセトフェノン等のケトン系溶媒；酢酸エチル、酢酸ブチル、エチルセルソルブアセテート、安息香酸メチル、酢酸フェニル等のエステル系溶媒；エチレングリコール、グリセリン、１，２−ヘキサンジオール等の多価アルコール系溶媒；イソプロピルアルコール、シクロヘキサノール等のアルコール系溶媒；ジメチルスルホキシド等のスルホキシド系溶媒；Ｎ−メチル−２−ピロリドン、Ｎ，Ｎ−ジメチルホルムアミド等のアミド系溶媒が挙げられる。
【０２９６】
第１のインクにおいて、溶媒の含有量は、ブロック共重合体（Ｐａ）１００質量部に対して、通常１０００質量部以上１０００００質量部以下である。
【０２９７】
〔正孔輸送材料〕
第１の組成物において、正孔輸送材料は、低分子化合物と高分子化合物とに分類され、好ましくは架橋性基を有する高分子化合物である。高分子化合物としては、例えば、ポリビニルカルバゾール及びその誘導体；側鎖又は主鎖に芳香族アミン構造を有するポリアリーレン及びその誘導体が挙げられる。高分子化合物は、フラーレン、テトラフルオロテトラシアノキノジメタン、テトラシアノエチレン及びトリニトロフルオレノン等の電子受容性部位が結合された化合物でもよい。
第１の組成物において、正孔輸送材料の含有量は、ブロック共重合体（Ｐａ）１００質量部に対して、通常１質量部以上４００質量部以下である。
正孔輸送材料は、１種のみを用いてもよいし２種以上を併用してもよい。
【０２９８】
〔電子輸送材料〕
第１の組成物において、電子輸送材料は、低分子化合物と高分子化合物とに分類される。電子輸送材料は、架橋性基を有していてもよい。低分子化合物としては、例えば、８−ヒドロキシキノリンを配位子とする金属錯体、オキサジアゾール、アントラキノジメタン、ベンゾキノン、ナフトキノン、アントラキノン、テトラシアノアントラキノジメタン、フルオレノン、ジフェニルジシアノエチレン及びジフェノキノン、並びに、これらの誘導体が挙げられる。高分子化合物としては、例えば、ポリフェニレン、ポリフルオレン、及び、これらの誘導体が挙げられる。高分子化合物は、金属でドープされていてもよい。
第１の組成物において、電子輸送材料の含有量は、ブロック共重合体（Ｐａ）１００質量部に対して、通常１質量部以上４００質量部以下である。
電子輸送材料は、１種のみを用いてもよいし２種以上を併用してもよい。
【０２９９】
〔正孔注入材料及び電子注入材料〕
第１の組成物において、正孔注入材料及び電子注入材料は、それぞれ、低分子化合物と高分子化合物とに分類される。正孔注入材料及び電子注入材料は、架橋性基を有していてもよい。低分子化合物としては、例えば、銅フタロシアニン等の金属フタロシアニン；カーボン；モリブデン、タングステン等の金属酸化物；フッ化リチウム、フッ化ナトリウム、フッ化セシウム、フッ化カリウム等の金属フッ化物が挙げられる。高分子化合物としては、例えば、ポリアニリン、ポリチオフェン、ポリピロール、ポリフェニレンビニレン、ポリチエニレンビニレン、ポリキノリン及びポリキノキサリン、並びに、これらの誘導体；芳香族アミン構造を主鎖又は側鎖に含む重合体等の導電性高分子が挙げられる。
第１の組成物において、正孔注入材料及び電子注入材料の含有量は、それぞれ、ブロック共重合体（Ｐａ）１００質量部に対して、通常１質量部以上４００質量部以下である。
正孔注入材料及び電子注入材料は、それぞれ、１種のみを用いてもよいし２種以上を併用してもよい。
【０３００】
〔イオンドープ〕
正孔注入材料又は電子注入材料が導電性高分子を含む場合、導電性高分子の電気伝導度は、好ましくは１×１０−５Ｓ／ｃｍ以上１×１０３Ｓ／ｃｍ以下である。
導電性高分子の電気伝導度を上記範囲とするために、導電性高分子に適量のイオンをドープすることができる。ドープするイオンの種類は、正孔注入材料であればアニオン、電子注入材料であればカチオンである。
アニオンとしては、例えば、ポリスチレンスルホン酸イオン、アルキルベンゼンスルホン酸イオン、樟脳スルホン酸イオンが挙げられる。
カチオンとしては、例えば、リチウムイオン、ナトリウムイオン、カリウムイオン、テトラブチルアンモニウムイオンが挙げられる。
ドープするイオンは、１種のみを用いてもよいし２種以上を併用してもよい。
【０３０１】
〔発光材料〕
第１の組成物において、発光材料（ブロック共重合体（Ｐａ）とは異なる。）は、低分子化合物と高分子化合物とに分類される。発光材料は、架橋性基を有していてもよい。
低分子化合物としては、例えば、蛍光発光性化合物及び燐光発光性化合物が挙げられ、好ましくは燐光発光性化合物である。燐光発光性化合物の例及び好ましい例は、上述のとおりである。蛍光発光性化合物としては、例えば、ナフタレン及びその誘導体、アントラセン及びその誘導体、並びにペリレン及びその誘導体が挙げられる。なお、第１の組成物は、ブロック共重合体（Ｐａ）に燐光発光性化合物から１個以上の水素原子を取り除いた基を含むため、燐光発光性化合物をさらに含まなくとも、輝度寿命に優れる発光素子を得ることができる。
高分子化合物としては、例えば、フェニレン基、ナフタレンジイル基、フルオレンジイル基、フェナントレンジイル基、ジヒドロフェナントレンジイル基、式（Ｘ）で表される基、カルバゾールジイル基、フェノキサジンジイル基、フェノチアジンジイル基、アントラセンジイル基、ピレンジイル基等を含む高分子化合物が挙げられる。
【０３０２】
第１の組成物が燐光発光性化合物を含む場合、ブロック共重合体（Ｐａ）の有する最低励起三重項状態（Ｔ１）は、発光素子の輝度寿命向上に有利であることから、燐光発光性化合物の有するＴ１と同等のエネルギー準位、又は、それより高いエネルギー準位であることが好ましい。
第１の組成物が燐光発光性化合物を含む場合、ブロック共重合体（Ｐａ）は、発光素子を湿式法で作製できるので、燐光発光性化合物を溶解することが可能な溶媒に対して溶解性を示すものであることが好ましい。
【０３０３】
第１の組成物において、発光材料の含有量は、ブロック共重合体（Ｐａ）と発光材料との合計を１００質量部とした場合、通常０．０１〜９９質量部であり、好ましくは０．１〜９０質量部であり、より好ましくは１〜７０質量部であり、さらに好ましくは５〜５０質量部であり、特に好ましくは２０〜４０質量部である。
発光材料は、１種のみを用いてもよいし２種以上を併用してもよい。
【０３０４】
〔酸化防止剤〕
第１の組成物において、酸化防止剤は、組成物に含まれる溶媒に可溶であり、発光及び電荷輸送を阻害しない化合物であることが好ましく、例えば、フェノール系酸化防止剤、リン系酸化防止剤が挙げられる。
第１の組成物において、酸化防止剤の含有量は、ブロック共重合体（Ｐａ）１００質量部に対して、通常０．００１質量部以上１０質量部以下である。
酸化防止剤は、１種のみを用いてもよいし２種以上を併用してもよい。
【０３０５】
［第２の組成物］
本発明に係る組成物は、ブロック共重合体（Ｐｂ）と燐光発光性化合物とを含む組成物（以下、「第２の組成物」ともいう。）である。燐光発光性化合物の例及び好ましい例は、上述のとおりである。
第２の組成物によれば、輝度寿命に優れる発光素子を得ることができる。
第２の組成物において、ブロック共重合体（Ｐｂ）及び燐光発光性化合物は、それぞれ、１種のみ含まれていてもよいし、２種以上含まれていてもよい。
【０３０６】
第２の組成物において、燐光発光性化合物の含有量は、ブロック共重合体（Ｐｂ）と燐光発光性化合物との合計を１００質量部とした場合、通常０．０１〜９９質量部であり、発光素子の輝度寿命向上に有利であることから、好ましくは０．１〜８０質量部であり、より好ましくは１〜６０質量部であり、さらに好ましくは５〜４０質量部である。
【０３０７】
ブロック共重合体（Ｐｂ）の有する最低励起三重項状態（Ｔ１）は、発光素子の輝度寿命向上に有利であることから、燐光発光性化合物の有するＴ１と同等のエネルギー準位、又は、それより高いエネルギー準位であることが好ましい。
【０３０８】
ブロック共重合体（Ｐｂ）は、発光素子を湿式法で作製できるので、燐光発光性化合物を溶解することが可能な溶媒に対して溶解性を示すものであることが好ましい。
【０３０９】
第２の組成物は、ブロック共重合体（Ｐｂ）及び燐光発光性化合物以外のその他の成分を含んでいてもよい。その他の成分は、好ましくは、正孔輸送材料、正孔注入材料、電子輸送材料、電子注入材料、発光材料、酸化防止剤及び溶媒からなる群より選ばれる少なくとも１種の成分である。第２の組成物において、正孔輸送材料、正孔注入材料、電子輸送材料、電子注入材料及び発光材料は、ブロック共重合体（Ｐｂ）とは異なる。また、第２の組成物において、発光材料は、燐光発光性化合物とは異なる。
【０３１０】
ブロック共重合体（Ｐｂ）と燐光発光性化合物と溶媒とを含有する組成物（以下、「第２のインク」ともいう。）は、第１のインクの項で説明した湿式法に好適に使用することができる。第２のインクの粘度の好ましい範囲は、第１のインクの粘度の好ましい範囲と同じである。第２のインクに含有される溶媒の例及び好ましい例は、第１のインクに含有される溶媒の例及び好ましい例と同様である。
第２のインクにおいて、溶媒の含有量は、ブロック共重合体（Ｐｂ）と燐光発光性化合物との合計を１００質量部とした場合、通常１０００質量部以上１０００００質量部以下である。
第２の組成物に含有され得る正孔輸送材料、正孔注入材料、電子輸送材料、電子注入材料及び酸化防止剤の例及び好ましい例は、第１の組成物に含有され得る正孔輸送材料、電子輸送材料、正孔注入材料、電子注入材料及び酸化防止剤の例及び好ましい例と同様である。
第２の組成物に含有され得る発光材料としては、例えば、第１の組成物に含有され得る発光材料の項で説明した蛍光発光性化合物及び高分子化合物、並びに、ブロック共重合体（Ｐａ）が挙げられ、これらの例及び好ましい例は、上述のとおりである。
第２の組成物において、正孔輸送材料、電子輸送材料、正孔注入材料、電子注入材料及び発光材料の含有量は、それぞれ、ブロック共重合体（Ｐｂ）と燐光発光性化合物との合計を１００質量部とした場合、通常１〜４００質量部であり、好ましくは５〜１５０質量部である。
第２の組成物に含有され得る酸化防止剤の例及び好ましい例は、第１の組成物に含有され得る酸化防止剤の例及び好ましい例と同様である。第２の組成物において、酸化防止剤の含有量は、ブロック共重合体（Ｐｂ）と燐光発光性化合物との合計を１００質量部とした場合、通常０．００１〜１０質量部である。
【０３１１】
＜膜＞
膜は、本発明に係るブロック共重合体（すなわち、ブロック共重合体（Ｐａ）、ブロック共重合体（Ｐｂ）及びブロック共重合体（Ｐｂ’）から選ばれる少なくとも１種であり、以下、同様である。）又は組成物（すなわち、第１の組成物及び第２の組成物から選ばれる少なくとも１種であり、以下、同様である。）を含有する。
上記膜は、発光素子が備える膜（層）として好適に適用することができ、とりわけ発光素子が備える発光層として好適である。
【０３１２】
上記膜は、上述のインクを、例えば、湿式法により塗工し、必要に応じて乾燥させることによって形成することができる。
上記膜の厚みは、通常１ｎｍ以上１０μｍ以下である。
【０３１３】
＜発光素子＞
本発明に係る発光素子は、本発明に係るブロック共重合体又は組成物を含有する発光素子である。
本発明に係る一実施形態において発光素子は、陽極及び陰極からなる電極と、該電極間に配置される本発明に係るブロック共重合体又は組成物を含有する層（膜）とを有する。
【０３１４】
〔発光素子の層構成〕
本発明に係るブロック共重合体又は組成物を含有する層は、通常、発光層、正孔輸送層、正孔注入層、電子輸送層及び電子注入層からなる群より選ばれる少なくとも１種の層であり、好ましくは発光層である。
発光層、正孔輸送層、正孔注入層、電子輸送層及び電子注入層は、それぞれ、発光材料、正孔輸送材料、正孔注入材料、電子輸送材料、電子注入材料を含有する。これらの層は、それぞれ、発光材料、正孔輸送材料、正孔注入材料、電子輸送材料、電子注入材料を、上述した溶媒に溶解させてインクを調製し、上述した膜の作製と同じ方法を用いて形成することができる。
【０３１５】
発光素子は、陽極と陰極との間に発光層を有する。本発明に係る発光素子は、正孔注入性及び正孔輸送性の観点からは、陽極と発光層との間に、正孔注入層及び正孔輸送層の少なくとも１層を有することが好ましく、電子注入性及び電子輸送性の観点からは、陰極と発光層との間に、電子注入層及び電子輸送層の少なくとも１層を有することが好ましい。
正孔輸送層、電子輸送層、発光層、正孔注入層及び電子注入層の材料としては、本発明に係るブロック共重合体又は組成物のほか、それぞれ、上述した正孔輸送材料、電子輸送材料、発光材料、正孔注入材料及び電子注入材料が挙げられる。
【０３１６】
正孔輸送層の材料、電子輸送層の材料及び発光層の材料は、発光素子の作製において、それぞれ、正孔輸送層、電子輸送層及び発光層に隣接する層の形成時に使用される溶媒に溶解する場合、該溶媒に該材料が溶解することを回避するために、該材料が架橋性基を有することが好ましく、とりわけ正孔輸送層の材料は、架橋性基を有することが好ましい。架橋性基を有する材料を用いて各層を形成した後、該架橋性基を架橋させることにより、該層を不溶化させることができる。
【０３１７】
本発明に係る発光素子において、発光層、正孔輸送層、電子輸送層、正孔注入層、電子注入層等の各層の形成方法としては、低分子化合物を用いる場合、例えば、粉末からの真空蒸着法、溶液又は溶融状態からの成膜による方法が挙げられ、高分子化合物を用いる場合、例えば、溶液又は溶融状態からの成膜による方法が挙げられる。
【０３１８】
積層する層の順番、数及び厚みは、発光素子の発光効率及び素子寿命を勘案して調整することができる。
【０３１９】
〔基板／電極〕
発光素子における基板は、電極を形成することができ、かつ、有機層を形成する際に化学的に変化しない基板であることが好ましく、例えば、ガラス、プラスチック、シリコン等の材料からなる基板であることが好ましい。不透明な基板を用いる場合には、基板から最も遠くにある電極が透明又は半透明であることが好ましい。
【０３２０】
陽極の材料としては、例えば、導電性の金属酸化物、半透明の金属が挙げられ、好ましくは、酸化インジウム、酸化亜鉛、酸化スズ；インジウム・スズ・オキサイド（ＩＴＯ）、インジウム・亜鉛・オキサイド等の導電性化合物；銀とパラジウムと銅との複合体（ＡＰＣ）；ＮＥＳＡ、金、白金、銀、銅である。
【０３２１】
陰極の材料としては、例えば、リチウム、ナトリウム、カリウム、ルビジウム、セシウム、ベリリウム、マグネシウム、カルシウム、ストロンチウム、バリウム、アルミニウム、亜鉛、インジウム等の金属；該金属群から選ばれる２種以上の合金；該金属群から選ばれる１種以上と、銀、銅、マンガン、チタン、コバルト、ニッケル、タングステン及び錫からなる群より選ばれる１種以上との合金；並びに、グラファイト及びグラファイト層間化合物が挙げられる。
合金としては、例えば、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金が挙げられる。
陽極及び陰極は、それぞれ、２層以上の積層構造としてもよい。
【０３２２】
〔用途〕
発光素子を用いて面状の発光を得るためには、面状の陽極と面状の陰極とを、それらが重なり合うように配置する。
パターン状の発光を得るためには、面状の発光素子の表面にパターン状の窓を設けたマスクを設置する方法、非発光部にしたい層を極端に厚く形成し実質的に非発光とする方法、陽極もしくは陰極、又は両方の電極をパターン状に形成する方法がある。
上記いずれかの方法でパターンを形成し、いくつかの電極を独立にＯＮ／ＯＦＦできるように配置することにより、数字、文字等を表示できるセグメントタイプの表示装置が得られる。
ドットマトリックス表示装置とするためには、陽極及び陰極をともにストライプ状に形成して直交するように配置すればよい。
発光色が異なる複数種の高分子化合物を塗り分ける方法、カラーフィルター又は蛍光変換フィルターを用いる方法により、部分カラー表示、マルチカラー表示が可能となる。
ドットマトリックス表示装置は、パッシブ駆動も可能であるし、ＴＦＴ等と組み合わせてアクティブ駆動も可能である。これらの表示装置は、コンピュータ、テレビ、携帯端末等のディスプレイに用いることができる。
面状の発光素子は、液晶表示装置のバックライト用の面状光源、又は、面状の照明用光源として好適に用いることができる。フレキシブルな基板を用いれば、曲面状の光源及び曲面状の表示装置としても使用できる。
【実施例】
【０３２３】
以下、実施例によって本発明をさらに詳細に説明するが、本発明はこれらの実施例に限定されるものではない。
【０３２４】
実施例において、高分子化合物及びその中間体のポリスチレン換算の数平均分子量（Ｍｎ）及びポリスチレン換算の重量平均分子量（Ｍｗ）は、移動相にテトラヒドロフランを用い、下記のサイズエクスクルージョンクロマトグラフィー（ＳＥＣ）により求めた。
測定する高分子化合物又はその中間体を約０．０５質量％の濃度でテトラヒドロフランに溶解させ、ＳＥＣに１０μＬ注入した。移動相は、１．０ｍＬ／分の流量で流した。カラムとして、ＰＬｇｅｌ  ＭＩＸＥＤ−Ｂ（ポリマーラボラトリーズ製）を用いた。検出器にはＵＶ−ＶＩＳ検出器（東ソー製、商品名：ＵＶ−８３２０ＧＰＣ）を用いた。
本実施例において、高分子化合物中の構成単位の分子量は、ＣｈｅｍＤｒａｗ  Ｐｒｏ  １３．０（ヒューリンクス社製）のＭｏｌｅｃｕｌａｒ  Ｗｅｉｇｈｔの値を用いて、算出した。
【０３２５】
＜合成例Ｍ１〜Ｍ２２：化合物Ｍ１〜Ｍ２２の合成及び入手＞
化合物Ｍ１、Ｍ３、Ｍ４及びＭ６は特開２０１０−１８９６３０号公報に記載の方法に従って合成した。
化合物Ｍ２及びＭ１３は国際公開第２００２／０４５１８４号に記載の方法に従って合成した。
化合物Ｍ５は特開２０１２−０３６３８８号公報に記載の方法に従って合成した。
化合物Ｍ７は特開２０１５−０６３４８２号公報に記載の方法に従って合成した。
化合物Ｍ８は国際公開第２００２／０９２７２３号に記載の方法に準じて合成した。
化合物Ｍ９は国際公開第２０１２／０８６６７１号に記載の方法に従って合成した。
化合物Ｍ１０は特開２０１２−１４４７２２号公報に記載の方法に従って合成した。
化合物Ｍ１１は特開２００４−１４３４１９号公報に記載の方法に従って合成した。
化合物Ｍ１２及びＭ１９は、市販品を用いた。
化合物Ｍ１４は特開２００３−２２６７４４号公報に記載の方法に従って合成した。
化合物Ｍ１５は国際公開第２０１１／０４９２４１号に記載の方法に従って合成した。
化合物Ｍ１６及びＭ１７は、特開２０１１−１７４０６２号公報に記載の方法に従って合成した。
化合物Ｍ１８は特開２０１０−０３１２５９号公報に記載の方法に従って合成した。
化合物Ｍ２０は国際公開第２００４／０６０９７０号に記載の方法に準じて合成した。
化合物Ｍ２１は国際公開第２００５／０４９５４６号に記載の方法に従って合成した。
化合物Ｍ２２は国際公開第２０１６／０４７５３６号に記載の方法に従って合成した。
【０３２６】
【化９８】
2019194318.tif 000099
【０３２７】
【化９９】
2019194318.tif 000100
【０３２８】
【化１００】
2019194318.tif 000101
【０３２９】
【化１０１】
2019194318.tif 000102
【０３３０】
【化１０２】
2019194318.tif 000103
【０３３１】
【化１０３】
2019194318.tif 000104
【０３３２】
＜合成例ＭＥ１、ＭＥ２：燐光発光性化合物ＭＥ−１及びＭＥ−２の合成＞
燐光発光性化合物ＭＥ−１は、国際公開第２０１３／０２１１８０号に記載の方法に従って合成した。
燐光発光性化合物ＭＥ−２は、特開２０１１−１０５７０１号公報に記載の方法に従って合成した。
【０３３３】
【化１０４】
2019194318.tif 000105
【０３３４】
＜合成例ＭＣ１〜ＭＣ５：燐光発光性化合物ＭＣ−１〜ＭＣ−５の合成及び入手＞
燐光発光性化合物ＭＣ−１は、国際公開第２００９／１３１２５５号に記載の方法に従って合成した。
燐光発光性化合物ＭＣ−２は、特開２０１１−１０５７０１号公報に記載の方法に従って合成した。
燐光発光性化合物ＭＣ−３は、特開２００８−１７９６１７号公報に記載の方法に従って合成した。
燐光発光性化合物ＭＣ−４は、国際公開第２００６／０６２２２６号に記載の方法に準じて合成した。
燐光発光性化合物ＭＣ−５は、Ｌｕｍｉｎｅｓｃｅｎｃｅ  Ｔｅｃｈｎｏｌｏｇｙ  Ｃｏｒｐ．より購入した。
【０３３５】
【化１０５】
2019194318.tif 000106
【０３３６】
【化１０６】
2019194318.tif 000107
【０３３７】
＜実施例Ｐ１：ブロック共重合体Ｐ１の合成＞
（１）非末端ブロックの形成
反応容器内を不活性ガス雰囲気とした後、下記の表１に示す混合物Ｐ１ａ〔化合物Ｍ１（２．０６ｇ）、化合物Ｍ２（１．３５ｇ）、化合物Ｍ３（０．６３３ｇ）及び化合物Ｍ５（１．１４ｇ）〕並びにトルエン（３５ｍＬ）を加え、８０℃に加熱した。そこへ、ビス（トリス−ｏ−メトキシフェニルホスフィン）パラジウム（ＩＩ）ジクロリド（３．４９ｍｇ）及び２０質量％テトラエチルアンモニウムヒドロキシド水溶液（３５ｇ）を加えた後、還流下で２．５時間攪拌することにより、非末端ブロックを形成した。
反応液中に存在する高分子化合物（非末端ブロック）のＭｎは８．５×１０３であり、Ｍｗは２．１×１０４であった。
【０３３８】
（２）末端ブロックの形成
上記（１）で得られた反応液に、下記の表１に示す混合物Ｐ１ｂ〔化合物Ｍ１（０．９４１ｇ）、化合物Ｍ４（０．４６０ｇ）及び化合物Ｍ２（４．０４ｇ）〕、２０質量％テトラエチルアンモニウムヒドロキシド水溶液（４０ｇ）並びにトルエン（３３ｍＬ）を加え、８０℃に加熱した。そこへ、ビス（トリス−ｏ−メトキシフェニルホスフィン）パラジウム（ＩＩ）ジクロリド（０．５２ｍｇ）を加えた後、還流下で４．５時間攪拌することにより、非末端ブロックに末端ブロックを結合させ、末端ブロックを形成した。
【０３３９】
（３）末端基の形成
上記（２）で得られた反応液に、末端封止剤であるフェニルボロン酸（０．４８２ｇ）を加えた後、還流下で１６時間攪拌することにより、末端ブロックに末端基を導入し、末端基を形成した。
【０３４０】
（４）後処理
上記（３）で得られた反応液を室温まで冷却し、水層を除去した後、１０質量％塩酸で１回、３質量％アンモニア水溶液で１回、イオン交換水で１回洗浄した。得られた溶液をメタノールに滴下したところ、沈澱が生じたので、沈殿物をろ取し、乾燥させることにより、固体を得た。この固体をトルエンに溶解させ、予めトルエンを通液したアルミナカラム及びシリカゲルカラムに順番に通すことにより精製した。精製液をメタノールに滴下し、撹拌したところ、沈殿が生じたので、沈殿物をろ取し、乾燥させることにより、ブロック共重合体Ｐ１（４．８ｇ）を得た。
ブロック共重合体Ｐ１のＭｎは８．７×１０３であり、Ｍｗは３．０×１０４であった。
【０３４１】
【表１】
2019194318.tif 000108
【０３４２】
ブロック共重合体Ｐ１は、仕込み原料の量から求めた理論値では、化合物Ｍ１から誘導される構成単位と、化合物Ｍ２から誘導される構成単位と、化合物Ｍ３から誘導される構成単位と、化合物Ｍ５から誘導される構成単位とを２５：１０：５：５のモル比で含む非末端ブロックを有し、化合物Ｍ１から誘導される構成単位と、化合物Ｍ４から誘導される構成単位と、化合物Ｍ２から誘導される構成単位とを１５：１０：３０のモル比で含む末端ブロックを有し、末端基としてフェニル基を有するブロック共重合体である。
ブロック共重合体Ｐ１は、末端基と、末端ブロックと、非末端ブロックと、末端ブロックと、末端基と、をこの順に含む。ブロック共重合体Ｐ１は、上記式（ｖ）及び（ｖｉ）を満たすとともに、上記式（ｖｉｉｉ）及び（ｉｘ）を満たす。
【０３４３】
＜実施例Ｐ２：ブロック共重合体Ｐ２の合成＞
（１）非末端ブロックの形成
反応容器内を不活性ガス雰囲気とした後、下記の表２に示す混合物Ｐ２ａ〔化合物Ｍ６（０．２３０ｇ）、化合物Ｍ７（１．００ｇ）、化合物Ｍ３（０．７６６ｇ）及び化合物Ｍ５（１．３８ｇ）〕、ビス（トリス−ｏ−メトキシフェニルホスフィン）パラジウム（ＩＩ）ジクロリド（０．８７ｍｇ）及びトルエン（１２５ｍＬ）を加え、８０℃に加熱した。そこへ、１０質量％テトラメチルアンモニウムヒドロキシド水溶液（６３ｇ）を加えた後、８０℃で３．５時間攪拌することにより、非末端ブロックを形成した。
反応液中に存在する高分子化合物（非末端ブロック）のＭｎは８．９×１０３であり、Ｍｗは１．８×１０４であった。
【０３４４】
（２）末端ブロックの形成
上記（１）で得られた反応液に、下記の表２に示す混合物Ｐ２ｂ〔化合物Ｍ６（１．８７ｇ）、化合物Ｍ７（１．３１ｇ）及び化合物Ｍ８（６．０９ｇ）〕、ビス（トリス−ｏ−メトキシフェニルホスフィン）パラジウム（ＩＩ）ジクロリド（２．７ｍｇ）及びトルエン（５２ｍＬ）を加え、８０℃で４．５時間攪拌することにより、末端ブロックを形成するとともに、非末端ブロックに末端ブロックを結合させ、末端ブロックを形成した。
【０３４５】
（３）末端基の形成
上記（２）で得られた反応液に、末端封止剤であるフェニルボロン酸（０．７３２ｇ）を加えた後、８０℃で１６時間攪拌することにより、末端ブロックに末端基を導入し、末端ブロックを形成した。
【０３４６】
（４）後処理
上記（３）で得られた反応液を室温まで冷却し、水層を除去した後、１０質量％塩酸で２回、３質量％アンモニア水溶液で２回、イオン交換水で２回洗浄した。得られた溶液をメタノールに滴下したところ、沈澱が生じたので、沈殿物をろ取し、乾燥させることにより、固体を得た。この固体をトルエンに溶解させ、予めトルエンを通液したアルミナカラム及びシリカゲルカラムに順番に通すことにより精製した。精製液をメタノールに滴下し、撹拌したところ、沈殿が生じたので、沈殿物をろ取し、乾燥させることにより、ブロック共重合体Ｐ２（６．３ｇ）を得た。
ブロック共重合体Ｐ２のＭｎは５．６×１０４であり、Ｍｗは１．３×１０５であった。
【０３４７】
【表２】
2019194318.tif 000109
【０３４８】
ブロック共重合体Ｐ２は、仕込み原料の量から求めた理論値では、化合物Ｍ６から誘導される構成単位と、化合物Ｍ７から誘導される構成単位と、化合物Ｍ３から誘導される構成単位と、化合物Ｍ５から誘導される構成単位とを２．３：１１．７：６：６のモル比で含む非末端ブロックを有し、化合物Ｍ６から誘導される構成単位と、化合物Ｍ７から誘導される構成単位と、化合物Ｍ８から誘導される構成単位とを２０．７：１５．３：３８のモル比で含む末端ブロックを有し、末端基としてフェニル基を有するブロック共重合体である。
ブロック共重合体Ｐ２は、末端基と、末端ブロックと、非末端ブロックと、末端ブロックと、末端基と、をこの順に含む。ブロック共重合体Ｐ２は、上記式（ｖ）及び（ｖｉ）を満たすとともに、上記式（ｖｉｉｉ）及び（ｉｘ）を満たす。
【０３４９】
＜実施例Ｐ３：ブロック共重合体Ｐ３の合成＞
（１）非末端ブロックの形成
反応容器内を不活性ガス雰囲気とした後、下記の表３に示す混合物Ｐ３ａ〔化合物Ｍ６（０．０４８０ｇ）、化合物Ｍ７（０．２０９ｇ）、化合物Ｍ３（０．１６０ｇ）及び化合物Ｍ５（０．２８７ｇ）〕並びにトルエン（３４ｍＬ）を加え、８０℃に加熱した。そこへ、ビス（トリス−ｏ−メトキシフェニルホスフィン）パラジウム（ＩＩ）ジクロリド（０．１７ｍｇ）及び１０質量％テトラエチルアンモニウムヒドロキシド水溶液（１７ｇ）を加えた後、還流下で３時間攪拌することにより、非末端ブロックを形成した。
反応液中に存在する高分子化合物（非末端ブロック）のＭｎは８．６×１０３であり、Ｍｗは１．７×１０４であった。
【０３５０】
（２）末端ブロックの形成
上記（１）で得られた反応液に、下記の表３に示す混合物Ｐ３ｂ〔化合物Ｍ６（０．４７７ｇ）、化合物Ｍ７（０．３７０ｇ）、化合物Ｍ８（１．１２ｇ）及び燐光発光性化合物ＭＥ−１（０．６９２ｇ）〕並びにトルエン（１４ｍＬ）を加え、８０℃に加熱した。そこへ、ビス（トリス−ｏ−メトキシフェニルホスフィン）パラジウム（ＩＩ）ジクロリド（０．７２ｍｇ）を加えた後、還流下で９時間攪拌することにより、非末端ブロックに末端ブロックを結合させ、末端ブロックを形成した。
【０３５１】
（３）末端基の形成
上記（２）で得られた反応液に、末端封止剤であるフェニルボロン酸（０．１８ｇ）を加えた後、還流下で２２時間攪拌することにより、末端ブロックに末端基を導入し、末端基を形成した。
【０３５２】
（４）後処理
上記（３）で得られた反応液を室温まで冷却し、水層を除去した後、１０質量％塩酸で１回、３質量％アンモニア水溶液で１回、イオン交換水で１回洗浄した。得られた溶液をメタノールに滴下したところ、沈澱が生じたので、沈殿物をろ取し、乾燥させることにより、固体を得た。この固体をトルエンに溶解させ、予めトルエンを通液したアルミナカラム及びシリカゲルカラムに順番に通すことにより精製した。精製液をメタノールに滴下し、撹拌したところ、沈殿が生じたので、沈殿物をろ取し、乾燥させることにより、ブロック共重合体Ｐ３（１．８ｇ）を得た。
ブロック共重合体Ｐ３のＭｎは４．０×１０４であり、Ｍｗは８．８×１０４であった。
【０３５３】
【表３】
2019194318.tif 000110
【０３５４】
ブロック共重合体Ｐ３は、仕込み原料の量から求めた理論値では、化合物Ｍ６から誘導される構成単位と、化合物Ｍ７から誘導される構成単位と、化合物Ｍ３から誘導される構成単位と、化合物Ｍ５から誘導される構成単位とを１．９２：９．７５：５：５のモル比で含む非末端ブロックを有し、化合物Ｍ６から誘導される構成単位と、化合物Ｍ７から誘導される構成単位と、化合物Ｍ８から誘導される構成単位と、燐光発光性化合物ＭＥ−１から誘導される構成単位とを２１．０８：１７．２５：２８：１２のモル比で含む末端ブロックを有し、末端基としてフェニル基を有するブロック共重合体である。
ブロック共重合体Ｐ３は、末端基と、末端ブロックと、非末端ブロックと、末端ブロックと、末端基と、をこの順に含む。ブロック共重合体Ｐ３は、上記式（ｉｉ）及び（ｉｉｉ）を満たす。
【０３５５】
＜実施例Ｐ４：ブロック共重合体Ｐ４の合成＞
（１）非末端ブロックの形成
反応容器内を不活性ガス雰囲気とした後、下記の表４に示す混合物Ｐ４ａ〔化合物Ｍ９（０．９３１ｇ）、化合物Ｍ３（０．３３５ｇ）、化合物Ｍ１０（０．１１３ｇ）及び化合物Ｍ１１（０．１９４ｇ）〕並びにトルエン（３０ｍＬ）を加え、８０℃に加熱した。そこへ、ビス（トリス−ｏ−メトキシフェニルホスフィン）パラジウム（ＩＩ）ジクロリド（０．８５ｍｇ）及び１０質量％テトラエチルアンモニウムヒドロキシド水溶液（１９ｇ）を加えた後、還流下で３時間攪拌することにより、非末端ブロックを形成した。
反応液中に存在する高分子化合物（非末端ブロック）のＭｎは６．４×１０３であり、Ｍｗは１．２×１０４であった。
【０３５６】
（２）末端ブロックの形成
上記（１）で得られた反応液に、下記の表４に示す混合物Ｐ４ｂ〔化合物Ｍ１２（０．２８２ｇ）及び化合物Ｍ１０（０．５１０ｇ）〕並びにトルエン（１０ｍＬ）を加え、８０℃に加熱した。そこへ、ビス（トリス−ｏ−メトキシフェニルホスフィン）パラジウム（ＩＩ）ジクロリド（０．６９ｍｇ）を加えた後、還流下で４時間攪拌することにより、非末端ブロックに末端ブロックを結合させ、末端ブロックを形成した。
【０３５７】
（３）末端基の形成
上記（２）で得られた反応液に、末端封止剤であるフェニルボロン酸（８５．４ｍｇ）及びビス（トリス−ｏ−メトキシフェニルホスフィン）パラジウム（ＩＩ）ジクロリド（１．５４ｍｇ）を加えた後、還流下で１６時間攪拌することにより、末端ブロックに末端基を導入し、末端基を形成した。
【０３５８】
（４）後処理
上記（３）で得られた反応液を室温まで冷却し、水層を除去した後、１０質量％塩酸で１回、３質量％アンモニア水溶液で１回、イオン交換水で１回洗浄した。得られた溶液をメタノールに滴下したところ、沈澱が生じたので、沈殿物をろ取し、乾燥させることにより、固体を得た。この固体をトルエンに溶解させ、予めトルエンを通液したアルミナカラム及びシリカゲルカラムに順番に通すことにより精製した。精製液をメタノールに滴下し、撹拌したところ、沈殿が生じたので、沈殿物をろ取し、乾燥させることにより、ブロック共重合体Ｐ４（０．７８ｇ）を得た。
ブロック共重合体Ｐ４のＭｎは４．７×１０４であり、Ｍｗは１．２×１０５であった。
【０３５９】
【表４】
2019194318.tif 000111
【０３６０】
ブロック共重合体Ｐ４は、仕込み原料の量から求めた理論値では、化合物Ｍ９から誘導される構成単位と、化合物Ｍ３から誘導される構成単位と、化合物Ｍ１０から誘導される構成単位と、化合物Ｍ１１から誘導される構成単位とを３６：１５：５：７．５のモル比で含む非末端ブロックを有し、化合物Ｍ１２から誘導される構成単位と、化合物Ｍ１０から誘導される構成単位とを１４：２２．５のモル比で含む末端ブロックを有し、末端基としてフェニル基を有するブロック共重合体である。
ブロック共重合体Ｐ４は、末端基と、末端ブロックと、非末端ブロックと、末端ブロックと、末端基と、をこの順に含む。ブロック共重合体Ｐ４は、上記式（ｉｖ）、（ｖ）及び（ｖｉ）を満たすとともに、上記式（ｖｉｉ）、（ｖｉｉｉ）及び（ｉｘ）を満たす。
【０３６１】
＜実施例Ｐ５：ブロック共重合体Ｐ５の合成＞
（１）非末端ブロックの形成
反応容器内を不活性ガス雰囲気とした後、下記の表５に示す混合物Ｐ５ａ〔化合物Ｍ９（１．０６ｇ）、化合物Ｍ３（０．３８３ｇ）、化合物Ｍ１０（０．１２９ｇ）及び化合物Ｍ１１（０．２２２ｇ）〕並びにトルエン（３５ｍＬ）を加え、８０℃に加熱した。そこへ、ビス（トリス−ｏ−メトキシフェニルホスフィン）パラジウム（ＩＩ）ジクロリド（０．９７ｍｇ）及び１０質量％テトラエチルアンモニウムヒドロキシド水溶液（２３ｇ）を加えた後、還流下で３時間攪拌することにより、非末端ブロックを形成した。
反応液中に存在する高分子化合物（非末端ブロック）のＭｎは６．３×１０３であり、Ｍｗは１．２×１０４であった。
【０３６２】
（２）末端ブロックの形成
上記（１）で得られた反応液に、下記の表５に示す混合物Ｐ５ｂ〔化合物Ｍ１２（０．３２２ｇ）、化合物Ｍ１０（０．５３１ｇ）及び燐光発光性化合物ＭＥ−２（０．１５１ｇ）〕並びにトルエン（１２ｍＬ）を加え、８０℃に加熱した。そこへ、ビス（トリス−ｏ−メトキシフェニルホスフィン）パラジウム（ＩＩ）ジクロリド（０．７９ｍｇ）を加えた後、還流下で４時間攪拌することにより、非末端ブロックに末端ブロックを結合させ、末端ブロックを形成した。
【０３６３】
（３）末端基の形成
上記（２）で得られた反応液に、末端封止剤であるフェニルボロン酸（９７．５ｍｇ）及びビス（トリス−ｏ−メトキシフェニルホスフィン）パラジウム（ＩＩ）ジクロリド（１．７６ｍｇ）を加えた後、還流下で１６時間攪拌することにより、末端ブロックに末端基を導入し、末端基を形成した。
【０３６４】
（４）後処理
上記（３）で得られた反応液を室温まで冷却し、水層を除去した後、１０質量％塩酸で１回、３質量％アンモニア水溶液で１回、イオン交換水で１回洗浄した。得られた溶液をメタノールに滴下したところ、沈澱が生じたので、沈殿物をろ取し、乾燥させることにより、固体を得た。この固体をトルエンに溶解させ、予めトルエンを通液したアルミナカラム及びシリカゲルカラムに順番に通すことにより精製した。精製液をメタノールに滴下し、撹拌したところ、沈殿が生じたので、沈殿物をろ取し、乾燥させることにより、ブロック共重合体Ｐ５（０．９８ｇ）を得た。
ブロック共重合体Ｐ５のＭｎは５．５×１０４であり、Ｍｗは１．５×１０５であった。
【０３６５】
【表５】
2019194318.tif 000112
【０３６６】
ブロック共重合体Ｐ５は、仕込み原料の量から求めた理論値では、化合物Ｍ９から誘導される構成単位と、化合物Ｍ３から誘導される構成単位と、化合物Ｍ１０から誘導される構成単位と、化合物Ｍ１１から誘導される構成単位とを３６：１５：５：７．５のモル比で含む非末端ブロックを有し、化合物Ｍ１２から誘導される構成単位と、化合物Ｍ１０から誘導される構成単位と、燐光発光性化合物ＭＥ−２から誘導される構成単位とを１４：２０．５：２のモル比で含む末端ブロックを有し、末端基としてフェニル基を有するブロック共重合体である。
ブロック共重合体Ｐ５は、末端基と、末端ブロックと、非末端ブロックと、末端ブロックと、末端基と、をこの順に含む。ブロック共重合体Ｐ５は、上記式（ｉ）、（ｉｉ）及び（ｉｉｉ）を満たす。
【０３６７】
＜合成例Ｐ６：ブロック共重合体Ｐ６の合成＞
（１）非末端ブロックの形成
ブロック共重合体Ｐ６は、下記の表６に示す混合物Ｐ６ａ（化合物Ｍ１６、化合物Ｍ２、化合物Ｍ１０、化合物Ｍ１１及び化合物Ｍ１８）、並びに、混合物Ｐ６ｂ（化合物Ｍ１７及び化合物Ｍ１９）を用いて、国際公開第２０１２／０８６６７０号に記載の方法に従って合成した。
ブロック共重合体Ｐ６の合成において、非末端ブロックのＭｎは４．０×１０４であり、Ｍｗは１．４×１０５であった。
ブロック共重合体Ｐ６のＭｎは９．７×１０４であり、Ｍｗは３．２×１０５であった。
【０３６８】
【表６】
2019194318.tif 000113
【０３６９】
ブロック共重合体Ｐ６は、仕込み原料の量から求めた理論値では、化合物Ｍ１６から誘導される構成単位と、化合物Ｍ２から誘導される構成単位と、化合物Ｍ１０から誘導される構成単位と、化合物Ｍ１１から誘導される構成単位と、化合物Ｍ１８から誘導される構成単位とを４０：１０：２２：３：５のモル比で含む非末端ブロックを有し、化合物Ｍ１７から誘導される構成単位と、化合物Ｍ１９から誘導される構成単位とを１０：１０のモル比で含む末端ブロックを有し、末端基としてフェニル基を有するブロック共重合体である。
ブロック共重合体Ｐ６は、末端基と、末端ブロックと、非末端ブロックと、末端ブロックと、末端基と、をこの順に含む。ブロック共重合体Ｐ６は、上記式（ｉｖ）、（ｖ）及び（ｖｉ）を満たす。
【０３７０】
＜合成例Ｐ７：ブロック共重合体Ｐ７の合成＞
（１）非末端ブロックの形成
反応容器内を不活性ガス雰囲気とした後、下記の表７に示す混合物Ｐ７ａ〔化合物Ｍ９（６．７６ｇ）、化合物Ｍ１０（４．３０ｇ）、化合物Ｍ１１（０．７５１ｇ）及び化合物Ｍ２０（０．１２０ｇ）〕並びにトルエン（１８０ｍＬ）を加え、８０℃に加熱した。そこへ、ビス（トリフェニルホスフィン）パラジウム（ＩＩ）ジクロリド（１２．８ｍｇ）及び２０質量％テトラエチルアンモニウムヒドロキシド水溶液（３２．３ｇ）を加えた後、還流下で３時間攪拌することにより、非末端ブロックを形成した。
反応液中に存在する高分子化合物（非末端ブロック）のＭｎは１．２×１０４であり、
Ｍｗは２．３×１０４であった。
【０３７１】
（２）末端ブロックの形成
上記（１）で得られた反応液に、下記の表７に示す混合物Ｐ７ｂ〔化合物Ｍ１２（２．２０ｇ）及び化合物Ｍ１０（３．０６ｇ）〕並びにトルエン（４０ｍＬ）を加え、８０℃に加熱した。そこへ、ビス（トリフェニルホスフィン）パラジウム（ＩＩ）ジクロリド（５．０ｍｇ）及び２０質量％テトラエチルアンモニウムヒドロキシド水溶液（１２．５ｇ）を加えた後、還流下で４時間攪拌することにより、非末端ブロックに末端ブロックを結合させ、末端ブロックを形成した。
【０３７２】
（３）末端基の形成
上記（２）で得られた反応液に、末端封止剤であるフェニルボロン酸（０．１５５ｇ）及びビス（トリフェニルホスフィン）パラジウム（ＩＩ）ジクロリド（８．９ｍｇ）を加えた後、還流下で１５時間攪拌することにより、末端ブロックに末端基を導入し、末端基を形成した。
【０３７３】
（４）後処理
上記（３）で得られた反応液を室温まで冷却した後、ジエチルジチアカルバミン酸ナトリウム水溶液を加え、８０℃で２時間撹拌した。得られた反応液を冷却し、水層を除去した後、得られた有機層を、水で２回、３重量％酢酸水溶液で２回、水で２回洗浄した。その後、得られた有機層をメタノールに滴下し、攪拌したところ、沈澱が生じた。得られた沈殿物をろ取し、乾燥させることにより、固体を得た。この固体をトルエンに溶解させ、予めトルエンを通液したアルミナカラム及びシリカゲルカラムに順番に通すことにより精製した。精製液をメタノールに滴下し、撹拌したところ、沈殿が生じた。得られた沈殿物をろ取し、乾燥させることにより、ブロック共重合体Ｐ７（９．３ｇ）を得た。
ブロック共重合体Ｐ７のＭｎは７．９×１０４であり、Ｍｗは１．８×１０５であった。
【０３７４】
【表７】
2019194318.tif 000114
【０３７５】
ブロック共重合体Ｐ７は、仕込み原料の量から求めた理論値では、化合物Ｍ９から誘導される構成単位と、化合物Ｍ１０から誘導される構成単位と、化合物Ｍ１１から誘導される構成単位と、化合物Ｍ２０から誘導される構成単位とを３６：３１：４：１のモル比で含む非末端ブロックを有し、化合物Ｍ１２から誘導される構成単位と、化合物Ｍ１０から誘導される構成単位とを１４：１４のモル比で含む末端ブロックを有し、末端基としてフェニル基を有するブロック共重合体である。
ブロック共重合体Ｐ７は、末端基と、末端ブロックと、非末端ブロックと、末端ブロックと、末端基と、をこの順に含む。ブロック共重合体Ｐ７は、上記式（ｉｖ）、（ｖ）及び（ｖｉ）を満たす。
【０３７６】
＜比較例ＣＰ１：高分子化合物ＣＰ１の合成＞
高分子化合物ＣＰ１は、下記の表８に示す混合物ＣＰ１ａ（化合物Ｍ１、化合物Ｍ２及び化合物Ｍ３）、並びに、混合物ＣＰ１ｂ（化合物Ｍ１、化合物Ｍ４及び化合物Ｍ２）を用いて、特開２０１３−１３１９９５号公報に記載の方法に従って合成した。
高分子化合物ＣＰ１のＭｎは９．０×１０３であり、Ｍｗは２．５×１０４であった。
【０３７７】
【表８】
2019194318.tif 000115
【０３７８】
高分子化合物ＣＰ１は、仕込み原料の量から求めた理論値では、化合物Ｍ１から誘導される構成単位と、化合物Ｍ２から誘導される構成単位と、化合物Ｍ３から誘導される構成単位とを２５：１０：１０のモル比で含む非末端ブロックを有し、化合物Ｍ１から誘導される構成単位と、化合物Ｍ４から誘導される構成単位と、化合物Ｍ２から誘導される構成単位とを１５：１０：３０のモル比で含む末端ブロックを有し、末端基としてフェニル基を有するブロック共重合体である。
高分子化合物ＣＰ１は、末端基と、末端ブロックと、非末端ブロックと、末端ブロックと、末端基と、をこの順に含む。高分子化合物ＣＰ１は、上記式（ｖ）及び（ｖｉ）を満たす。但し、高分子化合物ＣＰ１において非末端ブロックは、式（Ｘ）で表される構成単位及び式（Ｚ）で表される構成単位から選ばれる構成単位を１種のみ含む。
【０３７９】
＜比較例ＣＰ２：高分子化合物ＣＰ２の合成＞
高分子化合物ＣＰ２は、下記の表９に示す混合物ＣＰ２ａ（化合物Ｍ９、化合物Ｍ３及び化合物Ｍ１０）、並びに、混合物ＣＰ２ｂ（化合物Ｍ９、化合物Ｍ１２、化合物Ｍ１０、化合物Ｍ１１及び燐光発光性化合物ＭＥ−２）を用いて、特開２０１３−１３１９９５号公報に記載の方法に従って合成した。
高分子化合物ＣＰ２のＭｎは９．１×１０４であり、Ｍｗは３．１×１０５であった。
【０３８０】
【表９】
2019194318.tif 000116
【０３８１】
高分子化合物ＣＰ２は、仕込み原料の量から求めた理論値では、化合物Ｍ９から誘導される構成単位と、化合物Ｍ３から誘導される構成単位と、化合物Ｍ１０から誘導される構成単位とを１５：１５：５のモル比で含む非末端ブロックを有し、化合物Ｍ９から誘導される構成単位と、化合物Ｍ１２から誘導される構成単位と、化合物Ｍ１０から誘導される構成単位と、化合物Ｍ１１から誘導される構成単位と、燐光発光性化合物ＭＥ−２から誘導される構成単位とを２１：１４：２０．５：７．５：２のモル比で含む末端ブロックを有し、末端基としてフェニル基を有するブロック共重合体である。
高分子化合物ＣＰ２は、末端基と、末端ブロックと、非末端ブロックと、末端ブロックと、末端基と、をこの順に含む。高分子化合物ＣＰ２は、少なくとも上記式（ｉｉ）を満たす。但し、高分子化合物ＣＰ２において非末端ブロックは、式（Ｘ）で表される構成単位及び式（Ｚ）で表される構成単位から選ばれる構成単位を１種のみ含む。
【０３８２】
＜比較例ＣＰ３：高分子化合物ＣＰ３の合成＞
高分子化合物ＣＰ３は、下記の表１０に示す混合物ＣＰ３（化合物Ｍ１６、化合物Ｍ１７、化合物Ｍ１０、化合物Ｍ１１、化合物Ｍ１８及び化合物Ｍ１９）を用いて、国際公開第２０１２／０８６６７０号に記載の方法に従って合成した。
高分子化合物ＣＰ３のＭｎは７．７×１０４であり、Ｍｗは２．３×１０５であった。
【０３８３】
【表１０】
2019194318.tif 000117
【０３８４】
高分子化合物ＣＰ３は、仕込み原料の量から求めた理論値では、化合物Ｍ１６から誘導される構成単位と、化合物Ｍ１７から誘導される構成単位と、化合物Ｍ１０から誘導される構成単位と、化合物Ｍ１１から誘導される構成単位と、化合物Ｍ１８から誘導される構成単位と、化合物Ｍ１９から誘導される構成単位とを４０：１０：３２：３：５：１０のモル比で含むランダム共重合体（末端ブロック及び非末端ブロックを有さない共重合体）であり、末端基としてフェニル基を有する。
【０３８５】
＜比較例ＣＰ４：高分子化合物ＣＰ４の合成＞
（１）非末端ブロックの形成
反応容器内を不活性ガス雰囲気とした後、下記の表１１に示す混合物ＣＰ４ａ〔化合物Ｍ９（６．７６ｇ）及び化合物Ｍ１０（５．１２ｇ）〕並びにトルエン（１８０ｍＬ）を加え、８０℃に加熱した。そこへ、ビス（トリフェニルホスフィン）パラジウム（ＩＩ）ジクロリド（１２．８ｍｇ）及び２０質量％テトラエチルアンモニウムヒドロキシド水溶液（３２．３ｇ）を加えた後、還流下で３時間攪拌することにより、非末端ブロックを形成した。
反応液中に存在する高分子化合物（非末端ブロック）のＭｎは１．３×１０４であり、Ｍｗは２．５×１０４であった。
【０３８６】
（２）末端ブロックの形成
上記（１）で得られた反応液に、下記の表１１に示す混合物ＣＰ４ｂ〔化合物Ｍ１２（２．２０ｇ）、化合物Ｍ１０（２．２４ｇ）、化合物Ｍ１１（０．７５１ｇ）及び化合物Ｍ２０（０．１２０ｇ）〕並びにトルエン（４０ｍＬ）を加え、８０℃に加熱した。そこへ、ビス（トリフェニルホスフィン）パラジウム（ＩＩ）ジクロリド（５．０ｍｇ）及び２０質量％テトラエチルアンモニウムヒドロキシド水溶液（１２．５ｇ）を加えた後、還流下で４時間攪拌することにより、非末端ブロックに末端ブロックを結合させ、末端ブロックを形成した。
【０３８７】
（３）末端基の形成
上記（２）で得られた反応液に、末端封止剤であるフェニルボロン酸（０．１５５ｇ）及びビス（トリフェニルホスフィン）パラジウム（ＩＩ）ジクロリド（８．９ｍｇ）を加えた後、還流下で１５時間攪拌することにより、末端ブロックに末端基を導入し、末端基を形成した。
【０３８８】
（４）後処理
上記（３）で得られた反応液を室温まで冷却した後、ジエチルジチアカルバミン酸ナトリウム水溶液を加え、８０℃で２時間撹拌した。得られた反応液を冷却し、水層を除去した後、得られた有機層を、水で２回、３重量％酢酸水溶液で２回、水で２回洗浄した。その後、得られた有機層をメタノールに滴下し、攪拌したところ、沈澱が生じた。得られた沈殿物をろ取し、乾燥させることにより、固体を得た。この固体をトルエンに溶解させ、予めトルエンを通液したアルミナカラム及びシリカゲルカラムに順番に通すことにより精製した。精製液をメタノールに滴下し、撹拌したところ、沈殿が生じた。得られた沈殿物をろ取し、乾燥させることにより、高分子化合物ＣＰ４（１０．０ｇ）を得た。
高分子化合物ＣＰ４のＭｎは８．１×１０４であり、Ｍｗは２．１×１０５であった。
【０３８９】
【表１１】
2019194318.tif 000118
【０３９０】
高分子化合物ＣＰ４は、仕込み原料の量から求めた理論値では、化合物Ｍ９から誘導される構成単位と、化合物Ｍ１０から誘導される構成単位とを３６：３６のモル比で含む非末端ブロックを有し、化合物Ｍ１２から誘導される構成単位と、化合物Ｍ１０から誘導される構成単位と、化合物Ｍ１１から誘導される構成単位と、化合物Ｍ２０から誘導される構成単位とを１４：９：４：１のモル比で含む末端ブロックを有し、末端基としてフェニル基を有するブロック共重合体である。
高分子化合物ＣＰ４は、末端基と、末端ブロックと、非末端ブロックと、末端ブロックと、末端基と、をこの順に含む。高分子化合物ＣＰ４は、上記式（ｉｖ）、（ｖ）及び（ｖｉ）を満たさない。
【０３９１】
＜合成例ＨＴＬ−１：高分子化合物ＨＴＬ−１の合成＞
高分子化合物ＨＴＬ−１は、化合物Ｍ１３、化合物Ｍ２、化合物Ｍ１４及び化合物Ｍ１５を用いて、特開２０１３−１３１９９５号公報に記載の方法に従って合成した。
高分子化合物ＨＴＬ−１のＭｎは７．８×１０４であり、Ｍｗは２．６×１０５であった。
【０３９２】
高分子化合物ＨＴＬ−１は、仕込み原料の量から求めた理論値では、化合物Ｍ１３から誘導される構成単位と、化合物Ｍ２から誘導される構成単位と、化合物Ｍ１４から誘導される構成単位と、化合物Ｍ１５から誘導される構成単位とを５０：１２．５：３０：７．５のモル比で含むランダム共重合体（末端ブロック及び非末端ブロックを有さない共重合体）であり、末端基としてフェニル基を有する。
【０３９３】
＜合成例ＨＴＬ−２：高分子化合物ＨＴＬ−２の合成＞
（１）非末端ブロックの形成
反応容器内を不活性ガス雰囲気とした後、下記の表１２に示す混合物ＨＴＬ−２ａ〔化合物Ｍ１７（２．０８ｇ）及び化合物Ｍ２１（１．７５ｇ）〕、ビス（トリス−ｏ−メトキシフェニルホスフィン）パラジウム（ＩＩ）ジクロリド（０．１７ｍｇ）及びトルエン（３５ｍＬ）を加え、８０℃に加熱した。そこへ、２０質量％テトラエチルアンモニウムヒドロキシド水溶液（２３．４ｇ）を加えた後、１００℃で２．５時間攪拌することにより、非末端ブロックを形成した。
反応液中に存在する高分子化合物（非末端ブロック）のＭｎは７．４×１０３であり、Ｍｗは１．７×１０４であった。
【０３９４】
（２）末端ブロックの形成
上記（１）で得られた反応液に、下記の表１２に示す混合物ＨＴＬ−２ｂ〔化合物Ｍ１７（１．３５ｇ）、化合物Ｍ１５（０．３２８ｇ）及び化合物Ｍ２１（１．０５ｇ）〕、ビス（トリス−ｏ−メトキシフェニルホスフィン）パラジウム（ＩＩ）ジクロリド（０．１７ｍｇ）、２０質量％テトラエチルアンモニウムヒドロキシド水溶液（２６．６ｇ）、及びトルエン（４０ｍＬ）を加え、１００℃で４．５時間攪拌することにより、非末端ブロックに末端ブロックを結合させ、末端ブロックを形成した。
【０３９５】
（３）末端基の形成
上記（２）で得られた反応液に、末端封止剤であるＭ２２（３５２ｍｇ）及びビス（トリス−ｏ−メトキシフェニルホスフィン）パラジウム（ＩＩ）ジクロリド（０．１６ｍｇ）を加えた後、１００℃に加熱し、還流下で１６時間攪拌することにより、末端ブロックに末端基を導入し、末端基を形成した。
【０３９６】
（４）後処理
上記（３）で得られた反応液を室温まで冷却し、水層を除去した後、１０質量％塩酸で１回、３質量％アンモニア水溶液で１回、イオン交換水で１回洗浄した。得られた溶液をメタノールに滴下したところ、沈澱が生じたので、沈殿物をろ取し、乾燥させることにより、固体を得た。この固体をトルエンに溶解させ、予めトルエンを通液したアルミナカラム及びシリカゲルカラムに順番に通すことにより精製した。精製液をメタノールに滴下し、撹拌したところ、沈殿が生じたので、沈殿物をろ取し、乾燥させることにより、高分子化合物ＨＴＬ−２（４．４７ｇ）を得た。
高分子化合物ＨＴＬ−２のＭｎは３．３×１０４であり、Ｍｗは１．６×１０５であった。
【０３９７】
【表１２】
2019194318.tif 000119
【０３９８】
高分子化合物ＨＴＬ−２は、仕込み原料の量から求めた理論値では、化合物Ｍ１７から誘導される構成単位と、化合物Ｍ２１から誘導される構成単位とを３０：２５のモル比で含む非末端ブロックを有し、化合物Ｍ１７から誘導される構成単位と、化合物Ｍ１５から誘導される構成単位と、化合物Ｍ２１から誘導される構成単位とを２０：１０：１５のモル比で含む末端ブロックを有し、末端基として、化合物Ｍ２２から誘導される架橋性基を有するブロック共重合体である。
【０３９９】
ブロック共重合体Ｐ１〜Ｐ７及びＣＰ４における各構成単位の合計個数の算出結果を以下に示す。
【０４００】
【表１３】
2019194318.tif 000120
【０４０１】
＜比較例ＣＤ１：発光素子ＣＤ１の作製と評価＞
（陽極及び正孔注入層の形成）
ガラス基板にスパッタ法により４５ｎｍの厚みでＩＴＯ膜を付けることにより陽極を形成した。該陽極上に、正孔注入材料であるＡＱ−１２００（Ｐｌｅｃｔｒｏｎｉｃｓ社製）をスピンコート法により６５ｎｍの厚みで成膜した。大気雰囲気下において、ホットプレート上で１７０℃、１５分間加熱することにより正孔注入層を形成した。
【０４０２】
（正孔輸送層の形成）
キシレンに、高分子化合物ＨＴＬ−１を０．７質量％の濃度で溶解させた。得られたキシレン溶液を用いて、正孔注入層の上にスピンコート法により２０ｎｍの厚みで成膜し、窒素ガス雰囲気下において、ホットプレート上で１８０℃、６０分間加熱させることにより正孔輸送層を形成した。
【０４０３】
（発光層の形成）
キシレンに、高分子化合物ＣＰ１及び燐光発光性化合物ＭＣ−１（高分子化合物ＣＰ１／燐光発光性化合物ＭＣ−１＝７０質量％／３０質量％）を２．５質量％の濃度で溶解させた。得られたキシレン溶液を用いて、正孔輸送層の上にスピンコート法により８０ｎｍの厚みで成膜し、窒素ガス雰囲気下において、１８０℃、１０分間加熱させることにより発光層を形成した。
【０４０４】
（陰極の形成）
発光層を形成した基板を蒸着機内において、１．０×１０−４Ｐａ以下にまで減圧した後、陰極として、発光層の上にフッ化ナトリウムを約４ｎｍ、次いで、フッ化ナトリウム層の上にアルミニウムを約８０ｎｍ蒸着した。蒸着後、ガラス基板を用いて封止することにより、発光素子ＣＤ１を作製した。
【０４０５】
（発光素子の評価）
発光素子ＣＤ１に電圧を印加することによりＥＬ発光が観測された。初期輝度１０００ｃｄ／ｍ２で定電流駆動させ、輝度が初期輝度の９０％となるまでの時間（以下、「ＬＴ９０」ともいう。）を測定した。結果を表１４に示す。
【０４０６】
＜実施例Ｄ１：発光素子Ｄ１の作製と評価＞
比較例ＣＤ１の（発光層の形成）における、「高分子化合物ＣＰ１」に代えて、「ブロック共重合体Ｐ１」を用いた（ブロック共重合体Ｐ１／燐光発光性化合物ＭＣ−１＝７０質量％／３０質量％）以外は比較例ＣＤ１と同様にして、発光素子Ｄ１を作製した。発光素子Ｄ１に電圧を印加することによりＥＬ発光が観測された。初期輝度１０００ｃｄ／ｍ２で定電流駆動させ、ＬＴ９０を測定した。結果を表１４に示す。
【０４０７】
＜実施例Ｄ２：発光素子Ｄ２の作製と評価＞
比較例ＣＤ１の（発光層の形成）において、「キシレンに、高分子化合物ＣＰ１及び燐光発光性化合物ＭＣ−１（高分子化合物ＣＰ１／燐光発光性化合物ＭＣ−１＝７０質量％／３０質量％）を２．５質量％の濃度で溶解させた」代わりに、「キシレンに、ブロック共重合体Ｐ２及び燐光発光性化合物ＭＣ−１（ブロック共重合体Ｐ２／燐光発光性化合物ＭＣ−１＝７０質量％／３０質量％）を２．３質量％の濃度で溶解させた」以外は比較例ＣＤ１と同様にして、発光素子Ｄ２を作製した。発光素子Ｄ２に電圧を印加することによりＥＬ発光が観測された。初期輝度１０００ｃｄ／ｍ２で定電流駆動させ、ＬＴ９０を測定した。結果を表１４に示す。
【０４０８】
＜実施例Ｄ３：発光素子Ｄ３の作製と評価＞
比較例ＣＤ１の（発光層の形成）において、「キシレンに、高分子化合物ＣＰ１及び燐光発光性化合物ＭＣ−１（高分子化合物ＣＰ１／燐光発光性化合物ＭＣ−１＝７０質量％／３０質量％）を２．５質量％の濃度で溶解させた」代わりに、「キシレンに、ブロック共重合体Ｐ３を２．２質量％の濃度で溶解させた」以外は比較例ＣＤ１と同様にして、発光素子Ｄ３を作製した。発光素子Ｄ３に電圧を印加することによりＥＬ発光が観測された。初期輝度１０００ｃｄ／ｍ２で定電流駆動させ、ＬＴ９０を測定した。結果を表１４に示す。
【０４０９】
＜実施例Ｄ４：発光素子Ｄ４の作製と評価＞
比較例ＣＤ１の（発光層の形成）における、「高分子化合物ＣＰ１」に代えて、「ブロック共重合体Ｐ３」を用いた以外は比較例ＣＤ１と同様にして、発光素子Ｄ４を作製した。発光素子Ｄ４に電圧を印加することによりＥＬ発光が観測された。初期輝度１０００ｃｄ／ｍ２で定電流駆動させ、ＬＴ９０を測定した。結果を表１４に示す。
【０４１０】
【表１４】
2019194318.tif 000121
【０４１１】
＜比較例ＣＤ２：発光素子ＣＤ２の作製と評価＞
比較例ＣＤ１の（発光層の形成）において、「キシレンに、高分子化合物ＣＰ１及び燐光発光性化合物ＭＣ−１（高分子化合物ＣＰ１／燐光発光性化合物ＭＣ−１＝７０質量％／３０質量％）を２．５質量％の濃度で溶解させた」代わりに、「キシレンに、高分子化合物ＣＰ２を１．６質量％の濃度で溶解させた」以外は比較例ＣＤ１と同様にして、発光素子ＣＤ２を作製した。発光素子ＣＤ２に電圧を印加することによりＥＬ発光が観測された。初期輝度１０００ｃｄ／ｍ２で定電流駆動させ、輝度が初期輝度の９５％となるまでの時間（以下、「ＬＴ９５」ともいう。）を測定した。結果を表１５に示す。
【０４１２】
＜実施例Ｄ５：発光素子Ｄ５の作製と評価＞
比較例ＣＤ１の（発光層の形成）において、「キシレンに、高分子化合物ＣＰ１及び燐光発光性化合物ＭＣ−１（高分子化合物ＣＰ１／燐光発光性化合物ＭＣ−１＝７０質量％／３０質量％）を２．５質量％の濃度で溶解させた」代わりに、「キシレンに、ブロック共重合体Ｐ４及び燐光発光性化合物ＭＣ−２（ブロック共重合体Ｐ４／燐光発光性化合物ＭＣ−２＝９２．５質量％／７．５質量％）を２．０質量％の濃度で溶解させた」以外は比較例ＣＤ１と同様にして、発光素子Ｄ５を作製した。発光素子Ｄ５に電圧を印加することによりＥＬ発光が観測された。初期輝度１０００ｃｄ／ｍ２で定電流駆動させ、ＬＴ９５を測定した。結果を表１５に示す。
【０４１３】
＜実施例Ｄ６：発光素子Ｄ６の作製と評価＞
比較例ＣＤ１の（発光層の形成）において、「キシレンに、高分子化合物ＣＰ１及び燐光発光性化合物ＭＣ−１（高分子化合物ＣＰ１／燐光発光性化合物ＭＣ−１＝７０質量％／３０質量％）を２．５質量％の濃度で溶解させた」代わりに、「キシレンに、ブロック共重合体Ｐ５を１．９質量％の濃度で溶解させた」以外は比較例ＣＤ１と同様にして、発光素子Ｄ６を作製した。発光素子Ｄ６に電圧を印加することによりＥＬ発光が観測された。初期輝度１０００ｃｄ／ｍ２で定電流駆動させ、ＬＴ９５を測定した。結果を表１５に示す。
【０４１４】
【表１５】
2019194318.tif 000122
【０４１５】
＜比較例ＣＤ３：発光素子ＣＤ３の作製と評価＞
比較例ＣＤ１の（発光層の形成）において、「キシレンに、高分子化合物ＣＰ１及び燐光発光性化合物ＭＣ−１（高分子化合物ＣＰ１／燐光発光性化合物ＭＣ−１＝７０質量％／３０質量％）を２．５質量％の濃度で溶解させた」代わりに、「キシレンに、高分子化合物ＣＰ３及び燐光発光性化合物ＭＣ−３（高分子化合物ＣＰ３／燐光発光性化合物ＭＣ−３＝９２．５質量％／７．５質量％）を１．９質量％の濃度で溶解させた」以外は比較例ＣＤ１と同様にして、発光素子ＣＤ３を作製した。発光素子ＣＤ３に電圧を印加することによりＥＬ発光が観測された。初期輝度１０００ｃｄ／ｍ２で定電流駆動させ、ＬＴ９５を測定した。結果を表１６に示す。
【０４１６】
＜実施例Ｄ７：発光素子Ｄ７の作製と評価＞
比較例ＣＤ１の（発光層の形成）において、「キシレンに、高分子化合物ＣＰ１及び燐光発光性化合物ＭＣ−１（高分子化合物ＣＰ１／燐光発光性化合物ＭＣ−１＝７０質量％／３０質量％）を２．５質量％の濃度で溶解させた」代わりに、「キシレンに、ブロック共重合体Ｐ６及び燐光発光性化合物ＭＣ−３（ブロック共重合体Ｐ６／燐光発光性化合物ＭＣ−３＝９２．５質量％／７．５質量％）を１．９質量％の濃度で溶解させた」以外は比較例ＣＤ１と同様にして、発光素子Ｄ７を作製した。発光素子Ｄ７に電圧を印加することによりＥＬ発光が観測された。初期輝度１０００ｃｄ／ｍ２で定電流駆動させ、ＬＴ９５を測定した。結果を表１６に示す。
【０４１７】
【表１６】
2019194318.tif 000123
【０４１８】
＜実施例Ｄ８：発光素子Ｄ８の作製と評価＞
（陽極及び正孔注入層の形成）
ガラス基板にスパッタ法により４５ｎｍの厚みでＩＴＯ膜を付けることにより陽極を形成した。該陽極上に、正孔注入材料であるＡＱ−１２００（Ｐｌｅｃｔｒｏｎｉｃｓ社製）をスピンコート法により５０ｎｍの厚みで成膜した。大気雰囲気下において、ホットプレート上で１７０℃、１５分間加熱することにより正孔注入層を形成した。
【０４１９】
（正孔輸送層の形成）
キシレンに、高分子化合物ＨＴＬ−２を０．７質量％の濃度で溶解させた。得られたキシレン溶液を用いて、正孔注入層の上にスピンコート法により２０ｎｍの厚みで成膜し、素ガス雰囲気下において、ホットプレート上で１８０℃、６０分間加熱させることにより正孔輸送層を形成した。
【０４２０】
（発光層の形成）
キシレンに、ブロック共重合体Ｐ７及び燐光発光性化合物ＭＣ−４（ブロック共重合体Ｐ７／燐光発光性化合物ＭＣ−４＝９２．５質量％／７．５質量％）を２．０質量％の濃度で溶解させた。得られたキシレン溶液を用いて、正孔輸送層の上にスピンコート法により６０ｎｍの厚みで成膜し、窒素ガス雰囲気下において、１５０℃、１０分間加熱させることにより発光層を形成した。
【０４２１】
（陰極の形成）
発光層を形成した基板を蒸着機内において、１．０×１０−４Ｐａ以下にまで減圧した後、陰極として、発光層の上にフッ化ナトリウムを約４ｎｍ、次いで、フッ化ナトリウム層の上にアルミニウムを約８０ｎｍ蒸着した。蒸着後、ガラス基板を用いて封止することにより、発光素子Ｄ８を作製した。
【０４２２】
（発光素子の評価）
発光素子Ｄ８に電圧を印加することによりＥＬ発光が観測された。初期輝度３０００ｃｄ／ｍ２で定電流駆動させ、輝度が初期輝度の９８％となるまでの時間（以下、「ＬＴ９８」ともいう。）を測定した。
【０４２３】
＜比較例ＣＤ４：発光素子ＣＤ４の作製と評価＞
実施例Ｄ８の（発光層の形成）における、「ブロック共重合体Ｐ７」に代えて、「高分子化合物ＣＰ４」を用いた以外は実施例Ｄ８と同様にして、発光素子ＣＤ４を作製した。発光素子ＣＤ４に電圧を印加することによりＥＬ発光が観測された。初期輝度３０００ｃｄ／ｍ２で定電流駆動させ、ＬＴ９８を測定した。
【０４２４】
実施例Ｄ８及び比較例ＣＤ４の結果を表１７に示す。発光素子ＣＤ４のＬＴ９８を１．００としたときの発光素子Ｄ８のＬＴ９８の相対値を示す。
【０４２５】
【表１７】
2019194318.tif 000124
【０４２６】
＜実施例Ｄ９：発光素子Ｄ９の作製と評価＞
実施例Ｄ８の（発光層の形成）における、「ブロック共重合体Ｐ７及び燐光発光性化合物ＭＣ−４（ブロック共重合体Ｐ７／燐光発光性化合物ＭＣ−４＝９２．５質量％／７．５質量％）」に代えて、「ブロック共重合体Ｐ７及び燐光発光性化合物ＭＣ−５（ブロック共重合体Ｐ７／燐光発光性化合物ＭＣ−５＝９２．５質量％／７．５質量％）」を用いた以外は実施例Ｄ８と同様にして、発光素子Ｄ９を作製した。発光素子Ｄ９に電圧を印加することによりＥＬ発光が観測された。初期輝度３０００ｃｄ／ｍ２で定電流駆動させ、ＬＴ９８を測定した。
【０４２７】
＜比較例ＣＤ５：発光素子ＣＤ５の作製と評価＞
実施例Ｄ９の（発光層の形成）における、「ブロック共重合体Ｐ７」に代えて、「高分子化合物ＣＰ４」を用いた以外は実施例Ｄ９と同様にして、発光素子ＣＤ５を作製した。発光素子ＣＤ５に電圧を印加することによりＥＬ発光が観測された。初期輝度３０００ｃｄ／ｍ２で定電流駆動させ、ＬＴ９８を測定した。
【０４２８】
実施例Ｄ９及び比較例ＣＤ５の結果を表１８に示す。発光素子ＣＤ５のＬＴ９８を１．００としたときの発光素子Ｄ９のＬＴ９８の相対値を示す。
【０４２９】
【表１８】
2019194318.tif 000125